(57)【要約】  半導体基板１００上に絶縁膜１０２を形成し、絶縁膜１０２に開口部１０４を形成し、開口部１０４が形成された絶縁膜１０２上に導電膜１０８を形成し、絶縁膜１０２上の導電膜１０８をＣＭＰ法により除去することにより、開口部１０４内に導電膜１０８を埋め込み、絶縁膜１０８の表面を、Ｓｉ−Ｎ又はＳｉ−Ｃｌを有するケイ素化合物で処理する。
2010064306.tif 000002
【特許請求の範囲】
【請求項１】
半導体基板上に、絶縁膜を形成する工程と、
前記絶縁膜に開口部を形成する工程と、
前記開口部が形成された前記絶縁膜上に、前記開口部内を埋める導電膜を形成する工程と、
前記絶縁膜上の前記導電膜をＣＭＰ法により除去することにより、前記開口部内に前記導電膜を埋め込む工程と、
前記絶縁膜の表面に、Ｓｉ−Ｎ又はＳｉ−Ｃｌを有するケイ素化合物を曝す或いは塗布する処理を行う工程と
を有することを特徴とする半導体装置の製造方法。
【請求項２】
請求の範囲第１項に記載の半導体装置の製造方法において、
前記絶縁膜の表面を前記ケイ素化合物で処理する工程では、前記半導体基板を５０〜２５０℃に加熱しつつ、前記絶縁膜の表面を前記ケイ素化合物で処理する
ことを特徴とする半導体装置の製造方法。
【請求項３】
請求の範囲第１項又は第２項に記載の半導体装置の製造方法において、
前記絶縁膜の表面を前記ケイ素化合物で処理する工程の後、前記半導体基板を５０〜２５０℃に加熱する工程を更に有する
ことを特徴とする半導体装置の製造方法。
【請求項４】
請求の範囲第１項乃至第３項のいずれか１項に記載の半導体装置の製造方法において、
前記絶縁膜の表面を前記ケイ素化合物で処理する工程では、前記ケイ素化合物の蒸気に前記絶縁膜の表面を曝す
ことを特徴とする半導体装置の製造方法。
【請求項５】
請求の範囲第１項乃至第３項のいずれか１項に記載の半導体装置の製造方法において、
前記絶縁膜の表面を前記ケイ素化合物で処理する工程では、液状の前記ケイ素化合物を前記絶縁膜の表面に塗布する
ことを特徴とする半導体装置の製造方法。
【請求項６】
請求の範囲第１項乃至第５項のいずれか１項に記載の半導体装置の製造方法において、
前記絶縁膜の表面を前記ケイ素化合物で処理する工程の後、前記絶縁膜上及び前記開口部内に埋め込まれた前記導電膜上に、他の絶縁膜を形成する工程を更に有する
ことを特徴とする半導体装置の製造方法。
【請求項７】
請求の範囲第１項乃至第６項のいずれか１項に記載の半導体装置の製造方法において、
前記ケイ素化合物は、
【化１６】
2010064306.tif 000020
【化１７】
2010064306.tif 000021
【化１８】
2010064306.tif 000022
【化１９】
2010064306.tif 000023
【化２０】
2010064306.tif 000024
【化２１】
2010064306.tif 000025
【化２２】
2010064306.tif 000026
【化２３】
2010064306.tif 000027
【化２４】
2010064306.tif 000028
【化２５】
2010064306.tif 000029
【化２６】
2010064306.tif 000030
【化２７】
2010064306.tif 000031
【化２８】
2010064306.tif 000032
【化２９】
2010064306.tif 000033
又は
【化３０】
2010064306.tif 000034
（式中、Ｒ１〜Ｒ６３は、各式中又は各式間で互いに独立に、水素、炭素数１〜２０のアルキル基、炭素数２〜２０のアルケニル基、アルキニル基、アルキルカルボニル基、アルケニルアルキル基及びアルキニルアルキル基、並びに炭素数６〜２０のアリール基からなる群から選ばれた基を表す。）で表される部分を有する
ことを特徴とする半導体装置の製造方法。
【請求項８】
請求の範囲第１項乃至第７項のいずれか１項に記載の半導体装置の製造方法において、
前記ケイ素化合物は、平均分子量が３００以下である
ことを特徴とする半導体装置の製造方法。
【請求項９】
請求の範囲第１項乃至第８項のいずれか１項に記載の半導体装置の製造方法において、
前記ケイ素化合物は、１分子中に含まれるシリコン原子の数が５以下である
ことを特徴とする半導体装置の製造方法。
【請求項１０】
請求の範囲第１項乃至第９項のいずれか１項に記載の半導体装置の製造方法において、
前記ケイ素化合物は、付加反応性を有する官能基を含む
ことを特徴とする半導体装置の製造方法。
【請求項１１】
請求の範囲第１項乃至第１０項のいずれか１項に記載の半導体装置の製造方法において、
前記開口部を形成する工程では、前記絶縁膜の下方部分に形成されたビアホールと、前記絶縁膜の上方部分に前記ビアホールに接続して形成された配線溝とを有する前記開口部を形成する
ことを特徴とする半導体装置の製造方法。
【請求項１２】
請求の範囲第１項乃至第１１項のいずれか１項に記載の半導体装置の製造方法において、
前記絶縁膜は、比誘電率が３以下である
ことを特徴とする半導体装置の製造方法。
【請求項１３】
請求の範囲第１項乃至第１２項のいずれか１項に記載の半導体装置の製造方法において、
前記開口部を形成する工程では、ドライエッチングにより前記開口部を形成する
ことを特徴とする半導体装置の製造方法。
【請求項１４】
請求の範囲第１項乃至第１３項のいずれか１項に記載の半導体装置の製造方法において、
前記開口部を形成する工程の後、前記導電膜を形成する工程の前に、前記開口部が形成された前記絶縁膜上に、バリアメタルを形成する工程を更に有し、
前記開口部内に前記導電膜を埋め込む工程では、前記絶縁膜上の前記導電膜と前記バリアメタル膜とをＣＭＰ法により除去する
ことを特徴とする半導体装置の製造方法。
【発明の詳細な説明】
【技術分野】
【０００１】
本発明は、半導体装置の製造方法に係り、特に配線を有する半導体装置の製造方法に関する。
【背景技術】
【０００２】
従来から、半導体装置においては、配線間の絶縁膜中のリーク電流により消費電力が増加することが知られている。かかるリーク電流による半導体装置全体への影響は、配線間隔が１μｍを超える世代では大きなものではなかった。【０００３】
しかしながら、配線間隔が例えば１μｍ以下になると、配線間隔の狭隘化及び配線規模の増大により、リーク電流による消費電力への影響が大きくなる。また、例えば１μｍ以下の配線間隔で回路を形成すると、配線間のリーク電流が、半導体装置の特性及び寿命に影響を及ぼすようになってくる。【０００４】
ところで、現在、半導体装置における配線の形成方法としては、いわゆるダマシン法が用いられるようになっている。ダマシン法では、まず、エッチングにより配線パターンを有する配線溝を絶縁膜に形成する。次いで、配線溝が形成された絶縁膜上に、銅などの配線材料を堆積する。次いで、ＣＭＰ（Chemical Mechanical Polishing）法により、絶縁膜上の余分な配線材料を研磨除去し、配線溝内に配線材料を埋め込む。こうして、絶縁膜に埋め込まれた配線が形成される。
【特許文献１】特開２００７−２９４８５４号公報
【非特許文献１】F. Chen, et al., IEEE IRPS Proceedings 43th Annual, pp. 501-507, 2005
【非特許文献２】A. Ishii, et al., IEEE IITC Proceedings pp. 21-23, 2005
【非特許文献３】T. Imada, et al., 2007 AMC Proceedings, P.V.2.
【発明の開示】
【発明が解決しようとする課題】
【０００５】
しかしながら、ダマシン法においては、ＣＭＰ法により配線材料を研磨する際に、配線材料が埋め込まれる絶縁膜表面が化学的、機械的にダメージを受ける。かかる絶縁膜表面のダメージは、リーク電流の増大や、時間依存性絶縁破壊特性（ＴＤＤＢ（Time Dependent Dielectric Breakdown）特性）の劣化等を引き起こし、半導体装置の製造歩留まり・信頼性の低下の一因となっている。【０００６】
本発明の目的は、配線を形成する際の絶縁膜表面のダメージを回復し、リーク電流が小さく、信頼性の高い配線を形成しうる半導体装置の製造方法を提供することにある。
【課題を解決するための手段】
【０００７】
実施形態の一観点によれば、半導体基板上に、絶縁膜を形成する工程と、前記絶縁膜に開口部を形成する工程と、前記開口部が形成された前記絶縁膜上に、前記開口部内を埋める導電膜を形成する工程と、前記絶縁膜上の前記導電膜をＣＭＰ法により除去することにより、前記開口部内に前記導電膜を埋め込む工程と、前記絶縁膜の表面に、Ｓｉ−Ｎ又はＳｉ−Ｃｌを有するケイ素化合物を曝す或いは塗布する処理を行う工程とを有する半導体装置の製造方法が提供される。
【発明の効果】
【０００８】
開示の半導体装置の製造方法によれば、ＣＭＰ法により絶縁膜上の導電膜を除去する際の絶縁膜表面のダメージを回復し、リーク電流を低減するとともに、ＴＤＤＢ特性を向上することができる。これにより、消費電力が小さく、信頼性の高い半導体装置を高い歩留まりで製造することができる。
【図面の簡単な説明】
【０００９】
【図１】図１は、第１実施形態による半導体装置の製造方法を示す工程断面図（その１）である。
【図２】図２は、第１実施形態による半導体装置の製造方法を示す工程断面図（その２）である。
【図３】図３は、第２実施形態による半導体装置の製造方法を示す工程断面図（その１）である。
【図４】図４は、第２実施形態による半導体装置の製造方法を示す工程断面図（その２）である。
【図５】図５は、第２実施形態による半導体装置の製造方法を示す工程断面図（その３）である。
【図６】図６は、第２実施形態による半導体装置の製造方法を示す工程断面図（その４）である。
【図７】図７は、第２実施形態による半導体装置の製造方法を示す工程断面図（その５）である。
【図８】図８は、第２実施形態による半導体装置の製造方法を示す工程断面図（その６）である。
【図９】図９は、第２実施形態による半導体装置の製造方法を示す工程断面図（その７）である。
【図１０】図１０は、第２実施形態による半導体装置の製造方法を示す工程断面図（その８）である。
【図１１】図１１は、第２実施形態による半導体装置の製造方法を示す工程断面図（その９）である。
【図１２】図１２は、第２実施形態による半導体装置の製造方法を示す工程断面図（その１０）である。
【図１３】図１３は、第２実施形態による半導体装置の製造方法を示す工程断面図（その１１）である。
【図１４】図１４は、第２実施形態による半導体装置の製造方法を示す工程断面図（その１２）である。
【図１５】図１５は、評価試料の作製方法を示す工程断面図である。
【図１６】図１６は、低誘電率絶縁膜上に電極が形成された評価試料を示す断面図である。
【図１７】図１７は、低誘電率絶縁膜上にＳｉＣ膜が形成された評価試料を示す断面図である。
【図１８】図１８は、評価試料について得られた昇温脱離スペクトルを示すグラフである。
【符号の説明】
【００１０】
１０…半導体基板
１２…素子分離膜
１４…素子領域
１６…ゲート絶縁膜
１８…ゲート電極
２２…ソース／ドレイン領域
２４…ＭＯＳトランジスタ
２６…層間絶縁膜
２８…絶縁膜
３０…コンタクトホール
３２，４８，７４…バリアメタル
３４…タングステン膜
３５，７７ａ…コンタクトプラグ
３６，４０，５２，５６，６０，７８…絶縁膜
３８，５４，５８…層間絶縁膜
４２，６２，６８…フォトレジスト膜
４４，６４，７０…開口部
４６，７２…配線溝
５０，７６…Ｃｕ膜
５１，７７ｂ…配線
５２，７８…Ｃｕ拡散防止用の絶縁膜
６６…ビアホール
１００…下地基板
１０２…絶縁膜
１０４…開口部
１０６…バリアメタル
１０８…導電膜
１１０…配線
１１２…絶縁膜
２００…低抵抗基板
２０２…低誘電率絶縁膜
２０４…電極
２０６…ＳｉＣ膜
【発明を実施するための最良の形態】
【００１１】
［第１実施形態］
第１実施形態による半導体装置の製造方法について図１及び図２を用いて説明する。図１及び図２は本実施形態による半導体装置の製造方法を示す工程断面図である。【００１２】
まず、下地基板１００上に、絶縁膜１０２を形成する（図１（ａ））。なお、下地基板１００とは、シリコン基板などの半導体基板そのもののみならず、ＭＩＳトランジスタその他の素子や１層又は２層以上の配線層が形成された半導体基板をも含むものである。また、絶縁膜１０２には、配線間の絶縁等のための層間絶縁膜、ＣＭＰ法による研磨の際の研磨ストッパとして機能するストッパ膜、エッチングにより配線溝等の開口部を形成する際のエッチングストッパとして機能するストッパ膜等が含まれる。【００１３】
絶縁膜１０２としては、例えば、ＳｉＯＣ膜、ＳｉＣ膜、ＳｉＮ膜、ＳｉＦ膜等のシリカ系絶縁膜を適用することができる。また、これらシリカ系絶縁膜のほか、種々の絶縁膜を適用することができる。絶縁膜１０２の形成方法は、その膜種に応じて、ＣＶＤ法、塗布法等を適宜選択することができる。なお、ＳｉＯＣ膜は、膜中にＮ（窒素）、Ｈ（水素）等が存在していてもよい。また、ＳｉＣ膜は、膜中にＯ（酸素）、Ｎ、Ｈ等が存在していてもよい。また、ＳｉＮ膜は、膜中にＯ、Ｃ、Ｈ等が存在していてもよい。また、配線間隔が例えば１μｍ以下である場合には、配線遅延の低減等の観点から、絶縁膜１０２は、比誘電率が例えば３以下の低誘電率のものであることが好ましい。【００１４】
次いで、フォトリソグラフィ及びドライエッチングにより、絶縁膜１０２に開口部１０４を形成する（図１（ｂ））。開口部１０４は、配線を埋め込むための配線溝である。また、開口部１０４は、コンタクトプラグを埋め込むためのコンタクトホールであってもよい。【００１５】
次いで、開口部１０４が形成された絶縁膜１０２上に、開口部１０４を埋めるように、バリアメタル１０６と、導電膜１０８とを順次を形成する（図１（ｃ））。バリアメタル１０６としては、例えば、窒化チタン（ＴｉＮ）膜、窒化タンタル（ＴａＮ）膜等を適用することができる。導電膜１０８としては、例えば、銅（Ｃｕ）膜、アルミニウム（Ａｌ）膜、金（Ａｕ）膜、プラチナ（Ｐｔ）膜、タングステン（Ｗ）膜等を適用することができる。【００１６】
次いで、ＣＭＰ法により、絶縁膜１０２上の導電膜１０８及びバリアメタル１０６を研磨により除去する。これにより、開口部１０４内に埋め込まれバリアメタル１０６及び導電膜１０８を含む配線１１０を形成する（図２（ａ））。なお、開口部１０４としてコンタクトホールを形成し、開口部１０４内に埋め込まれバリアメタル１０６及び導電膜１０８を含むコンタクトプラグを形成してもよい。【００１７】
次いで、所定の分子構造を有するケイ素化合物を用いて、ＣＭＰ法により導電膜を研磨する際に絶縁膜表面が受けたダメージを回復する処理を行う（図２（ｂ））。【００１８】
この処理は、具体的には、ＣＭＰ法により導電膜１０８及びバリアメタル１０６を研磨する際のダメージにより絶縁膜１０２表面に生成されたシラノール基（Ｓｉ−ＯＨ基）と、上記所定の分子構造を有するケイ素化合物とを反応させるためのものである。【００１９】
ＣＭＰ法により絶縁膜１０２上の導電膜１０８及びバリアメタル１０６を研磨除去する際には、絶縁膜１０２表面が化学的、機械的にダメージを受ける。この結果、絶縁膜１０２表面には、Ｓｉ−ＯＨ基が生成され、また、微細なクラックが発生する。かかるＳｉ−ＯＨ基やクラックは、リーク電流の増大やＴＤＤＢ特性の劣化を引き起こす一因となる。【００２０】
そこで、本実施形態による半導体装置の製造方法では、ダメージ回復処理として、絶縁膜１０２表面に生成されたＳｉ−ＯＨ基とケイ素化合物とを反応させることにより、Ｓｉ−ＯＨ基をＳｉ−Ｏ−Ｓｉ結合に転換し、絶縁膜１０２表面を疎水化する。こうして絶縁膜１０２表面を疎水化することにより、絶縁膜１０２に吸着する水分を低減することができる。この結果、リーク電流を低減するとともに、ＴＤＤＢ特性を向上することができる。したがって、本実施形態による半導体装置の製造方法によれば、消費電力が小さく、信頼性の高い半導体装置を高い歩留まりで製造することができる。【００２１】
ダメージ回復処理に用いるケイ素化合物としては、ＣＭＰ法による研磨の際にＳｉ−ＯＨ基と反応できるものであればよいが、例えば、以下の化学式（１）〜（２）で表される部分のうちの少なくともいずれか１つを有するケイ素化合物であればよい。【００２２】
Ｓｉ−Ｎ                      …（１）
Ｓｉ−Ｃｌ                    …（２）
なお、化学式（１）〜（２）において示されていない結合手に結合する原子としては、例えば、Ｃ、Ｏ、Ｎ、Ｃｌ等であればよい。なお、ＮとＣｌは、同一のＳｉに結合していてもよいし、別々のＳｉに結合していてよい。ＮとＣｌが別々のＳｉに結合している場合、Ｎが結合したＳｉと、Ｃｌが結合したＳｉとは、Ｃ、Ｏ等の他の原子を介して結合されているのが一般的である。【００２３】
化学式（１）〜（２）に示すＳｉ−Ｎ結合及びＳｉ−Ｃｌ結合は、ケイ素化合物によるダメージ回復処理の間に、絶縁膜１０２表面のＳｉ−ＯＨ基と容易に反応し、Ｓｉ−Ｏ−Ｓｉ結合を生成する。また、これらＳｉ−Ｎ結合及びＳｉ−Ｃｌ結合は、その後に行われる電磁波の照射、プラズマへの曝露、加熱処理等の処理により、絶縁膜１０２表面のＳｉ−ＯＨ基と容易に反応し、Ｓｉ−Ｏ−Ｓｉ結合を生成する。なお、電磁波の照射とは、例えば、赤外線、紫外線、Ｘ線、α線、γ線、電子線等の照射である。また、加熱処理には、例えば、ホットプレート、加熱炉が用いられる。【００２４】
なお、Ｓｉ−Ｎ結合及びＳｉ−Ｃｌ結合は、必ずしも完全に反応する必要はなく、絶縁膜１０２上及び配線１１０上に残存してもよい。但し、これらの結合は、吸湿等により誘電率の上昇を引き起こす場合がある。このため、これらの結合の絶縁膜中の残存率は、低い方が好ましく、具体的には、それぞれ例えば５００重量ｐｐｍ以下であることが望ましい。これは、残存率がこれを上回ると、誘電率の上昇が容易に発生することになるためである。【００２５】
このようなダメージ回復処理に用いるケイ素化合物としては、より具体的には、以下の化学式（３）〜（１７）で表される部分のうちの少なくともいずれか１つを有するケイ素化合物であることが好ましい。【００２６】
【化１】
2010064306.tif 000003
【００２７】
【化２】
2010064306.tif 000004
【００２８】
【化３】
2010064306.tif 000005
【００２９】
【化４】
2010064306.tif 000006
【００３０】
【化５】
2010064306.tif 000007
【００３１】
【化６】
2010064306.tif 000008
【００３２】
【化７】
2010064306.tif 000009
【００３３】
【化８】
2010064306.tif 000010
【００３４】
【化９】
2010064306.tif 000011
【００３５】
【化１０】
2010064306.tif 000012
【００３６】
【化１１】
2010064306.tif 000013
【００３７】
【化１２】
2010064306.tif 000014
【００３８】
【化１３】
2010064306.tif 000015
【００３９】
【化１４】
2010064306.tif 000016
【００４０】
【化１５】
2010064306.tif 000017
【００４１】
なお、化学式（３）〜（１７）において、Ｒ１〜Ｒ６３は、各式中又は各式間で互いに独立に、水素、炭素数１〜２０のアルキル基、炭素数２〜２０のアルケニル基、アルキニル基、アルキルカルボニル基、アルケニルアルキル基及びアルキニルアルキル基、並びに炭素数６〜２０のアリール基からなる群から選ばれた基を表している。【００４２】
化学式（３）で表される部分を有するケイ素化合物の具体例としては、例えば次の化合物が挙げられる。すなわち、クロロトリメチルシランが挙げられる。また、クロロトリエチルシランが挙げられる。また、クロロトリプロピルシランが挙げられる。また、クロロトリイソプロピルシランが挙げられる。また、クロロトリビニルシランが挙げられる。また、クロロトリフェニルシランが挙げられる。また、クロロトリ（ｎ−ブチル）シランが挙げられる。また、クロロトリ（ｓ−ブチル）シランが挙げられる。また、クロロトリ（ｔ−ブチル）シランが挙げられる。また、クロロジエチルメチルシランが挙げられる。また、クロロジメチルプロピルシランが挙げられる。また、クロロジエチルプロピルシランが挙げられる。また、クロロジメチルイソプロピルシランが挙げられる。また、クロロジエチルイソプロピルシランが挙げられる。また、クロロジイソプロピルプロピルシランが挙げられる。また、クロロジメチルビニルシランが挙げられる。また、クロロジエチルビニルシランが挙げられる。また、クロロジプロピルビニルシランが挙げられる。また、クロロジイソプロピルビニルシランが挙げられる。また、クロロジメチルフェニルシランが挙げられる。また、クロロジエチルフェニルシランが挙げられる。また、クロロジフェニルプロピルシランが挙げられる。また、クロロジイソプロピルフェニルシランが挙げられる。また、クロロジフェニルビニルシランが挙げられる。また、クロロジ（ｎ−ブチル）メチルシランが挙げられる。また、クロロジ（ｎ−ブチル）エチルシランが挙げられる。また、クロロジ（ｎ−ブチル）プロピルシランが挙げられる。また、クロロジ（ｎ−ブチル）イソプロピルシランが挙げられる。また、クロロジ（ｎ−ブチル）ビニルシランが挙げられる。また、クロロジ（ｎ−ブチル）フェニルシランが挙げられる。また、クロロジ（ｓ−ブチル）メチルシランが挙げられる。また、クロロジ（ｓ−ブチル）エチルシランが挙げられる。また、クロロジ（ｓ−ブチル）プロピルシランが挙げられる。また、クロロジ（ｓ−ブチル）イソプロピルシランが挙げられる。また、クロロジ（ｓ−ブチル）ビニルシランが挙げられる。また、クロロジ（ｓ−ブチル）フェニルシランが挙げられる。また、クロロジ（ｎ−ブチル）ｓ−ブチルシランが挙げられる。また、クロロジ（ｔ−ブチル）メチルシランが挙げられる。また、クロロジ（ｔ−ブチル）エチルシランが挙げられる。また、クロロジ（ｔ−ブチル）プロピルシランが挙げられる。また、クロロジ（ｔ−ブチル）イソプロピルシランが挙げられる。また、クロロジ（ｔ−ブチル）ビニルシランが挙げられる。また、クロロジ（ｔ−ブチル）フェニルシランが挙げられる。また、クロロジ（ｎ−ブチル）ｔ−ブチルシランが挙げられる。また、クロロジ（ｓ−ブチル）ｔ−ブチルシランが挙げられる。また、クロロメチルエチルプロピルシランが挙げられる。また、クロロメチルエチルイソプロピルシランが挙げられる。また、クロロメチルエチルビニルシランが挙げられる。また、クロロメチルエチルフェニルシランが挙げられる。また、クロロメチルエチルｎ−ブチルシランが挙げられる。また、クロロメチルエチルｓ−ブチルシランが挙げられる。また、クロロメチルエチルｔ−ブチルシランが挙げられる。また、クロロエチルプロピルイソプロピルシランが挙げられる。また、クロロエチルプロピルビニルシランが挙げられる。また、クロロエチルプロピルフェニルシランが挙げられる。また、クロロエチルプロピルｎ−ブチルシランが挙げられる。また、クロロエチルプロピルｓ−ブチルシランが挙げられる。また、クロロエチルプロピルｔ−ブチルシランが挙げられる。また、クロロプロピルイソプロピルビニルシランが挙げられる。また、クロロプロピルイソプロピルフェニルシランが挙げられる。また、クロロプロピルイソプロピルｎ−ブチルシランが挙げられる。また、クロロプロピルイソプロピルｓ−ブチルシランが挙げられる。また、クロロプロピルイソプロピルｔ−ブチルシランが挙げられる。また、クロロイソプロピルビニルフェニルシランが挙げられる。また、クロロイソプロピルビニルｎ−ブチルシランが挙げられる。また、クロロイソプロピルビニルｓ−ブチルシランが挙げられる。また、クロロイソプロピルビニルｔ−ブチルシランが挙げられる。また、クロロビニルフェニルｎ−ブチルシランが挙げられる。また、クロロビニルフェニルｓ−ブチルシランが挙げられる。また、クロロビニルフェニルｔ−ブチルシランが挙げられる。また、クロロビニルｎ−ブチルｓ−ブチルシランが挙げられる。また、クロロビニルｓ−ブチルｔ−ブチルシランが挙げられる。また、クロロビニルｔ−ブチルｎ−ブチルシランが挙げられる。また、クロロジメチルシランが挙げられる。また、クロロジエチルシランが挙げられる。また、クロロジプロピルシランが挙げられる。また、クロロジイソプロピルシランが挙げられる。また、クロロジビニルシランが挙げられる。また、クロロジフェニルシランが挙げられる。また、クロロジ（ｎ−ブチル）シランが挙げられる。また、クロロジ（ｓ−ブチル）シランが挙げられる。また、クロロジ（ｔ−ブチル）シランが挙げられる。また、クロロエチルメチルシランが挙げられる。また、クロロメチルプロピルシランが挙げられる。また、クロロエチルプロピルシランが挙げられる。また、クロロメチルイソプロピルシランが挙げられる。また、クロロエチルイソプロピルシランが挙げられる。また、クロロイソプロピルプロピルシランが挙げられる。また、クロロメチルビニルシランが挙げられる。また、クロロエチルビニルシランが挙げられる。また、クロロプロピルビニルシランが挙げられる。また、クロロイソプロピルビニルシランが挙げられる。また、クロロメチルフェニルシランが挙げられる。また、クロロエチルフェニルシランが挙げられる。また、クロロフェニルプロピルシランが挙げられる。また、クロロイソプロピルフェニルシランが挙げられる。また、クロロフェニルビニルシランが挙げられる。また、クロロｎ−ブチルメチルシランが挙げられる。また、クロロｎ−ブチルエチルシランが挙げられる。また、クロロｎ−ブチルプロピルシランが挙げられる。また、クロロｎ−ブチルイソプロピルシランが挙げられる。また、クロロｎ−ブチルビニルシランが挙げられる。また、クロロｎ−ブチルフェニルシランが挙げられる。また、クロロｓ−ブチルメチルシランが挙げられる。また、クロロｓ−ブチルエチルシランが挙げられる。また、クロロｓ−ブチルプロピルシランが挙げられる。また、クロロｓ−ブチルイソプロピルシランが挙げられる。また、クロロｓ−ブチルビニルシランが挙げられる。また、クロロｓ−ブチルフェニルシランが挙げられる。また、クロロｎ−ブチルｓ−ブチルシランが挙げられる。また、クロロｔ−ブチルメチルシランが挙げられる。また、クロロｔ−ブチルエチルシランが挙げられる。また、クロロｔ−ブチルプロピルシランが挙げられる。また、クロロｔ−ブチルイソプロピルシランが挙げられる。また、クロロｔ−ブチルビニルシランが挙げられる。また、クロロｔ−ブチルフェニルシランが挙げられる。また、クロロｎ−ブチルｔ−ブチルシランが挙げられる。また、クロロｓ−ブチルｔ−ブチルシランが挙げられる。また、クロロメチルシランが挙げられる。また、クロロエチルシランが挙げられる。また、クロロプロピルシランが挙げられる。また、クロロイソプロピルシランが挙げられる。また、クロロビニルシランが挙げられる。また、クロロフェニルシランが挙げられる。また、クロロｎ−ブチルシランが挙げられる。また、クロロｓ−ブチルシランが挙げられる。また、クロロｔ−ブチルシランが挙げられる。また、クロロシランが挙げられる。【００４３】
化学式（４）で表される部分を有するケイ素化合物の具体例としては、例えば次の化合物が挙げられる。すなわち、ジクロロシランが挙げられる。また、ジクロロメチルシランが挙げられる。また、ジクロロエチルシランが挙げられる。また、ジクロロプロピルシランが挙げられる。また、ジクロロイソプロピルシランが挙げられる。また、ジクロロビニルシランが挙げられる。また、ジクロロフェニルシランが挙げられる。また、ジクロロｎ−ブチルシランが挙げられる。また、ジクロロｓ−ブチルシランが挙げられる。また、ジクロロｔ−ブチルシランが挙げられる。また、ジクロロジメチルシランが挙げられる。また、ジクロロジエチルシランが挙げられる。また、ジクロロジプロピルシランが挙げられる。また、ジクロロジイソプロピルシランが挙げられる。また、ジクロロジビニルシランが挙げられる。また、ジクロロジフェニルシランが挙げられる。また、ジクロロジ（ｎ−ブチル）シランが挙げられる。また、ジクロロジ（ｓ−ブチル）シランが挙げられる。また、ジクロロジ（ｔ−ブチル）シランが挙げられる。また、ジクロロエチルメチルシランが挙げられる。また、ジクロロメチルプロピルシランが挙げられる。また、ジクロロエチルプロピルシランが挙げられる。また、ジクロロメチルイソプロピルシランが挙げられる。また、ジクロロエチルイソプロピルシランが挙げられる。また、ジクロロイソプロピルプロピルシランが挙げられる。また、ジクロロメチルビニルシランが挙げられる。また、ジクロロエチルビニルシランが挙げられる。また、ジクロロプロピルビニルシランが挙げられる。また、ジクロロイソプロピルビニルシランが挙げられる。また、ジクロロメチルフェニルシランが挙げられる。また、ジクロロエチルフェニルシランが挙げられる。また、ジクロロフェニルプロピルシランが挙げられる。また、ジクロロイソプロピルフェニルシランが挙げられる。また、ジクロロフェニルビニルシランが挙げられる。また、ジクロロｎ−ブチルメチルシランが挙げられる。また、ジクロロｎ−ブチルエチルシランが挙げられる。また、ジクロロｎ−ブチルプロピルシランが挙げられる。また、また、ジクロロｎ−ブチルイソプロピルシランが挙げられる。また、ジクロロｎ−ブチルビニルシランが挙げられる。また、ジクロロｎ−ブチルフェニルシランが挙げられる。また、ジクロロｓ−ブチルメチルシランが挙げられる。また、ジクロロｓ−ブチルエチルシランが挙げられる。また、ジクロロｓ−ブチルプロピルシランが挙げられる。また、ジクロロｓ−ブチルイソプロピルシランが挙げられる。また、ジクロロｓ−ブチルビニルシランが挙げられる。また、ジクロロｓ−ブチルフェニルシランが挙げられる。また、ジクロロｎ−ブチルｓ−ブチルシランが挙げられる。また、ジクロロｔ−ブチルメチルシランが挙げられる。また、ジクロロｔ−ブチルエチルシランが挙げられる。また、ジクロロｔ−ブチルプロピルシランが挙げられる。また、ジクロロｔ−ブチルイソプロピルシランが挙げられる。また、ジクロロｔ−ブチルビニルシランが挙げられる。また、ジクロロｔ−ブチルフェニルシランが挙げられる。また、ジクロロｎ−ブチルｔ−ブチルシランが挙げられる。また、ジクロロｓ−ブチルｔ−ブチルシランが挙げられる。【００４４】
化学式（５）で表される部分を有するケイ素化合物の具体例としては、例えば次の化合物が挙げられる。すなわち、トリクロロシランが挙げられる。また、トリクロロメチルシランが挙げられる。また、トリクロロエチルシランが挙げられる。また、トリクロロプロピルシランが挙げられる。また、トリクロロイソプロピルシランが挙げられる。また、トリクロロビニルシランが挙げられる。また、トリクロロフェニルシランが挙げられる。また、トリクロロｎ−ブチルシランが挙げられる。また、トリクロロｓ−ブチルシランが挙げられる。また、トリクロロｔ−ブチルシランが挙げられる。【００４５】
化学式（６）で表される部分を有するケイ素化合物の具体例としては、例えば、テトラクロロシランが挙げられる。【００４６】
化学式（７）で表される部分を有するケイ素化合物の具体例としては、例えば次の化合物が挙げられる。すなわち、ジメチルアミノトリメチルシランが挙げられる。また、ジメチルアミノトリエチルシランが挙げられる。また、ジメチルアミノトリプロピルシランが挙げられる。また、ジメチルアミノトリイソプロピルシランが挙げられる。また、ジメチルアミノトリビニルシランが挙げられる。また、ジメチルアミノトリフェニルシランが挙げられる。また、ジメチルアミノトリ（ｎ−ブチル）シランが挙げられる。また、ジメチルアミノトリ（ｓ−ブチル）シランが挙げられる。また、ジメチルアミノトリ（ｔ−ブチル）シランが挙げられる。また、ジメチルアミノジエチルメチルシランが挙げられる。また、ジメチルアミノジメチルプロピルシランが挙げられる。また、ジメチルアミノジエチルプロピルシランが挙げられる。また、ジメチルアミノジメチルイソプロピルシランが挙げられる。また、ジメチルアミノジエチルイソプロピルシランが挙げられる。また、ジメチルアミノジイソプロピルプロピルシランが挙げられる。また、ジメチルアミノジメチルビニルシランが挙げられる。また、ジメチルアミノジエチルビニルシランが挙げられる。また、ジメチルアミノジプロピルビニルシランが挙げられる。また、ジメチルアミノジイソプロピルビニルシランが挙げられる。また、ジメチルアミノジメチルフェニルシランが挙げられる。また、ジメチルアミノジエチルフェニルシランが挙げられる。また、ジメチルアミノジフェニルプロピルシランが挙げられる。また、ジメチルアミノジイソプロピルフェニルシランが挙げられる。また、ジメチルアミノジフェニルビニルシランが挙げられる。また、ジメチルアミノジ（ｎ−ブチル）メチルシランが挙げられる。また、ジメチルアミノジ（ｎ−ブチル）エチルシランが挙げられる。また、ジメチルアミノジ（ｎ−ブチル）プロピルシランが挙げられる。また、ジメチルアミノジ（ｎ−ブチル）イソプロピルシランが挙げられる。また、ジメチルアミノジ（ｎ−ブチル）ビニルシランが挙げられる。また、ジメチルアミノジ（ｎ−ブチル）フェニルシランが挙げられる。また、ジメチルアミノジ（ｓ−ブチル）メチルシランが挙げられる。また、ジメチルアミノジ（ｓ−ブチル）エチルシランが挙げられる。また、ジメチルアミノジ（ｓ−ブチル）プロピルシランが挙げられる。また、ジメチルアミノジ（ｓ−ブチル）イソプロピルシランが挙げられる。また、ジメチルアミノジ（ｓ−ブチル）ビニルシランが挙げられる。また、ジメチルアミノジ（ｓ−ブチル）フェニルシランが挙げられる。また、ジメチルアミノジ（ｎ−ブチル）ｓ−ブチルシランが挙げられる。また、ジメチルアミノジ（ｔ−ブチル）メチルシランが挙げられる。また、ジメチルアミノジ（ｔ−ブチル）エチルシランが挙げられる。また、ジメチルアミノジ（ｔ−ブチル）プロピルシランが挙げられる。また、ジメチルアミノジ（ｔ−ブチル）イソプロピルシランが挙げられる。また、ジメチルアミノジ（ｔ−ブチル）ビニルシランが挙げられる。また、ジメチルアミノジ（ｔ−ブチル）フェニルシランが挙げられる。また、ジメチルアミノジ（ｎ−ブチル）ｔ−ブチルシランが挙げられる。また、ジメチルアミノジ（ｓ−ブチル）ｔ−ブチルシランが挙げられる。また、ジメチルアミノメチルエチルプロピルシランが挙げられる。また、ジメチルアミノメチルエチルイソプロピルシランが挙げられる。また、ジメチルアミノメチルエチルビニルシランが挙げられる。また、ジメチルアミノメチルエチルフェニルシランが挙げられる。また、ジメチルアミノメチルエチルｎ−ブチルシランが挙げられる。また、ジメチルアミノメチルエチルｓ−ブチルシランが挙げられる。また、ジメチルアミノメチルエチルｔ−ブチルシランが挙げられる。また、ジメチルアミノエチルプロピルイソプロピルシランが挙げられる。また、ジメチルアミノエチルプロピルビニルシランが挙げられる。また、ジメチルアミノエチルプロピルフェニルシランが挙げられる。また、ジメチルアミノエチルプロピルｎ−ブチルシランが挙げられる。また、ジメチルアミノエチルプロピルｓ−ブチルシランが挙げられる。また、ジメチルアミノエチルプロピルｔ−ブチルシランが挙げられる。また、ジメチルアミノプロピルイソプロピルビニルシランが挙げられる。また、ジメチルアミノプロピルイソプロピルフェニルシランが挙げられる。また、ジメチルアミノプロピルイソプロピルｎ−ブチルシランが挙げられる。また、ジメチルアミノプロピルイソプロピルｓ−ブチルシランが挙げられる。また、ジメチルアミノプロピルイソプロピルｔ−ブチルシランが挙げられる。また、ジメチルアミノイソプロピルビニルフェニルシランが挙げられる。また、ジメチルアミノイソプロピルビニルｎ−ブチルシランが挙げられる。また、ジメチルアミノイソプロピルビニルｓ−ブチルシランが挙げられる。また、ジメチルアミノイソプロピルビニルｔ−ブチルシランが挙げられる。また、ジメチルアミノビニルフェニルｎ−ブチルシランが挙げられる。また、ジメチルアミノビニルフェニルｓ−ブチルシランが挙げられる。また、ジメチルアミノビニルフェニルｔ−ブチルシランが挙げられる。また、ジメチルアミノビニルｎ−ブチルｓ−ブチルシランが挙げられる。また、ジメチルアミノビニルｓ−ブチルｔ−ブチルシランが挙げられる。また、ジメチルアミノビニルｔ−ブチルｎ−ブチルシランが挙げられる。また、ジメチルアミノジメチルシランが挙げられる。また、ジメチルアミノジエチルシランが挙げられる。また、ジメチルアミノジプロピルシランが挙げられる。また、ジメチルアミノジイソプロピルシランが挙げられる。また、ジメチルアミノジビニルシランが挙げられる。また、ジメチルアミノジフェニルシランが挙げられる。また、ジメチルアミノジ（ｎ−ブチル）シランが挙げられる。また、ジメチルアミノジ（ｓ−ブチル）シランが挙げられる。また、ジメチルアミノジ（ｔ−ブチル）シランが挙げられる。また、ジメチルアミノエチルメチルシランが挙げられる。また、ジメチルアミノメチルプロピルシランが挙げられる。また、ジメチルアミノエチルプロピルシランが挙げられる。また、ジメチルアミノメチルイソプロピルシランが挙げられる。また、ジメチルアミノエチルイソプロピルシランが挙げられる。また、ジメチルアミノイソプロピルプロピルシランが挙げられる。また、ジメチルアミノメチルビニルシランが挙げられる。また、ジメチルアミノエチルビニルシランが挙げられる。また、ジメチルアミノプロピルビニルシランが挙げられる。また、ジメチルアミノイソプロピルビニルシランが挙げられる。また、ジメチルアミノメチルフェニルシランが挙げられる。また、ジメチルアミノエチルフェニルシランが挙げられる。また、ジメチルアミノフェニルプロピルシランが挙げられる。また、ジメチルアミノイソプロピルフェニルシランが挙げられる。また、ジメチルアミノフェニルビニルシランが挙げられる。また、ジメチルアミノｎ−ブチルメチルシランが挙げられる。また、ジメチルアミノｎ−ブチルエチルシランが挙げられる。また、ジメチルアミノｎ−ブチルプロピルシランが挙げられる。また、ジメチルアミノｎ−ブチルイソプロピルシランが挙げられる。また、ジメチルアミノｎ−ブチルビニルシランが挙げられる。また、ジメチルアミノｎ−ブチルフェニルシランが挙げられる。また、ジメチルアミノｓ−ブチルメチルシランが挙げられる。また、ジメチルアミノｓ−ブチルエチルシランが挙げられる。また、ジメチルアミノｓ−ブチルプロピルシランが挙げられる。また、ジメチルアミノｓ−ブチルイソプロピルシランが挙げられる。また、ジメチルアミノｓ−ブチルビニルシランが挙げられる。また、ジメチルアミノｓ−ブチルフェニルシランが挙げられる。また、ジメチルアミノｎ−ブチルｓ−ブチルシランが挙げられる。また、ジメチルアミノｔ−ブチルメチルシランが挙げられる。また、ジメチルアミノｔ−ブチルエチルシランが挙げられる。また、ジメチルアミノｔ−ブチルプロピルシランが挙げられる。また、ジメチルアミノｔ−ブチルイソプロピルシランが挙げられる。また、ジメチルアミノｔ−ブチルビニルシランが挙げられる。また、ジメチルアミノｔ−ブチルフェニルシランが挙げられる。また、ジメチルアミノｎ−ブチルｔ−ブチルシランが挙げられる。また、ジメチルアミノｓ−ブチルｔ−ブチルシランが挙げられる。また、ジメチルアミノメチルシランが挙げられる。また、ジメチルアミノエチルシランが挙げられる。また、ジメチルアミノプロピルシランが挙げられる。また、ジメチルアミノイソプロピルシランが挙げられる。また、ジメチルアミノビニルシランが挙げられる。また、ジメチルアミノフェニルシランが挙げられる。また、ジメチルアミノｎ−ブチルシランが挙げられる。また、ジメチルアミノｓ−ブチルシランが挙げられる。また、ジメチルアミノｔ−ブチルシランが挙げられる。また、ジメチルアミノシランが挙げられる。また、ジエチルアミノトリメチルシランが挙げられる。また、ジエチルアミノトリエチルシランが挙げられる。また、ジエチルアミノトリプロピルシランが挙げられる。また、ジエチルアミノトリイソプロピルシランが挙げられる。また、ジエチルアミノトリビニルシランが挙げられる。また、ジエチルアミノトリフェニルシランが挙げられる。また、ジエチルアミノトリ（ｎ−ブチル）シランが挙げられる。また、ジエチルアミノトリ（ｓ−ブチル）シランが挙げられる。また、ジエチルアミノトリ（ｔ−ブチル）シランが挙げられる。また、ジエチルアミノジエチルメチルシランが挙げられる。また、ジエチルアミノジメチルプロピルシランが挙げられる。また、ジエチルアミノジエチルプロピルシランが挙げられる。また、ジエチルアミノジメチルイソプロピルシランが挙げられる。また、ジエチルアミノジエチルイソプロピルシランが挙げられる。また、ジエチルアミノジイソプロピルプロピルシランが挙げられる。また、ジエチルアミノジメチルビニルシランが挙げられる。また、ジエチルアミノジエチルビニルシランが挙げられる。また、ジエチルアミノジプロピルビニルシランが挙げられる。また、ジエチルアミノジイソプロピルビニルシランが挙げられる。また、ジエチルアミノジメチルフェニルシランが挙げられる。また、ジエチルアミノジエチルフェニルシランが挙げられる。また、ジエチルアミノジフェニルプロピルシランが挙げられる。また、ジエチルアミノジイソプロピルフェニルシランが挙げられる。また、ジエチルアミノジフェニルビニルシランが挙げられる。また、ジエチルアミノジ（ｎ−ブチル）メチルシランが挙げられる。また、ジエチルアミノジ（ｎ−ブチル）エチルシランが挙げられる。また、ジエチルアミノジ（ｎ−ブチル）プロピルシランが挙げられる。また、ジエチルアミノジ（ｎ−ブチル）イソプロピルシランが挙げられる。また、ジエチルアミノジ（ｎ−ブチル）ビニルシランが挙げられる。また、ジエチルアミノジ（ｎ−ブチル）フェニルシランが挙げられる。また、ジエチルアミノジ（ｓ−ブチル）メチルシランが挙げられる。また、ジエチルアミノジ（ｓ−ブチル）エチルシランが挙げられる。また、ジエチルアミノジ（ｓ−ブチル）プロピルシランが挙げられる。また、ジエチルアミノジ（ｓ−ブチル）イソプロピルシランが挙げられる。また、ジエチルアミノジ（ｓ−ブチル）ビニルシランが挙げられる。また、ジエチルアミノジ（ｓ−ブチル）フェニルシランが挙げられる。また、ジエチルアミノジ（ｎ−ブチル）ｓ−ブチルシランが挙げられる。また、ジエチルアミノジ（ｔ−ブチル）メチルシランが挙げられる。また、ジエチルアミノジ（ｔ−ブチル）エチルシランが挙げられる。また、ジエチルアミノジ（ｔ−ブチル）プロピルシランが挙げられる。また、ジエチルアミノジ（ｔ−ブチル）イソプロピルシランが挙げられる。また、ジエチルアミノジ（ｔ−ブチル）ビニルシランが挙げられる。また、ジエチルアミノジ（ｔ−ブチル）フェニルシランが挙げられる。また、ジエチルアミノジ（ｎ−ブチル）ｔ−ブチルシランが挙げられる。また、ジエチルアミノジ（ｓ−ブ
チル）ｔ−ブチルシランが挙げられる。また、ジエチルアミノメチルエチルプロピルシランが挙げられる。また、ジエチルアミノメチルエチルイソプロピルシランが挙げられる。また、ジエチルアミノメチルエチルビニルシランが挙げられる。また、ジエチルアミノメチルエチルフェニルシランが挙げられる。また、ジエチルアミノメチルエチルｎ−ブチルシランが挙げられる。また、ジエチルアミノメチルエチルｓ−ブチルシランが挙げられる。また、ジエチルアミノメチルエチルｔ−ブチルシランが挙げられる。また、ジエチルアミノエチルプロピルイソプロピルシランが挙げられる。また、ジエチルアミノエチルプロピルビニルシランが挙げられる。また、ジエチルアミノエチルプロピルフェニルシランが挙げられる。また、ジエチルアミノエチルプロピルｎ−ブチルシランが挙げられる。また、ジエチルアミノエチルプロピルｓ−ブチルシランが挙げられる。また、ジエチルアミノエチルプロピルｔ−ブチルシランが挙げられる。また、ジエチルアミノプロピルイソプロピルビニルシランが挙げられる。また、ジエチルアミノプロピルイソプロピルフェニルシランが挙げられる。また、ジエチルアミノプロピルイソプロピルｎ−ブチルシランが挙げられる。また、ジエチルアミノプロピルイソプロピルｓ−ブチルシランが挙げられる。また、ジエチルアミノプロピルイソプロピルｔ−ブチルシランが挙げられる。また、ジエチルアミノイソプロピルビニルフェニルシランが挙げられる。また、ジエチルアミノイソプロピルビニルｎ−ブチルシランが挙げられる。また、ジエチルアミノイソプロピルビニルｓ−ブチルシランが挙げられる。また、ジエチルアミノイソプロピルビニルｔ−ブチルシランが挙げられる。また、ジエチルアミノビニルフェニルｎ−ブチルシランが挙げられる。また、ジエチルアミノビニルフェニルｓ−ブチルシランが挙げられる。また、ジエチルアミノビニルフェニルｔ−ブチルシランが挙げられる。また、ジエチルアミノビニルｎ−ブチルｓ−ブチルシランが挙げられる。また、ジエチルアミノビニルｓ−ブチルｔ−ブチルシランが挙げられる。また、ジエチルアミノビニルｔ−ブチルｎ−ブチルシランが挙げられる。また、ジエチルアミノジメチルシランが挙げられる。また、ジエチルアミノジエチルシランが挙げられる。また、ジエチルアミノジプロピルシランが挙げられる。また、ジエチルアミノジイソプロピルシランが挙げられる。また、ジエチルアミノジビニルシランが挙げられる。また、ジエチルアミノジフェニルシランが挙げられる。また、ジエチルアミノジ（ｎ−ブチル）シランが挙げられる。また、ジエチルアミノジ（ｓ−ブチル）シランが挙げられる。また、ジエチルアミノジ（ｔ−ブチル）シランが挙げられる。また、ジエチルアミノエチルメチルシランが挙げられる。また、ジエチルアミノメチルプロピルシランが挙げられる。また、ジエチルアミノエチルプロピルシランが挙げられる。また、ジエチルアミノメチルイソプロピルシランが挙げられる。また、ジエチルアミノエチルイソプロピルシランが挙げられる。また、ジエチルアミノイソプロピルプロピルシランが挙げられる。また、ジエチルアミノメチルビニルシランが挙げられる。また、ジエチルアミノエチルビニルシランが挙げられる。また、ジエチルアミノプロピルビニルシランが挙げられる。また、ジエチルアミノイソプロピルビニルシランが挙げられる。また、ジエチルアミノメチルフェニルシランが挙げられる。また、ジエチルアミノエチルフェニルシランが挙げられる。また、ジエチルアミノフェニルプロピルシランが挙げられる。また、ジエチルアミノイソプロピルフェニルシランが挙げられる。また、ジエチルアミノフェニルビニルシランが挙げられる。また、ジエチルアミノｎ−ブチルメチルシランが挙げられる。また、ジエチルアミノｎ−ブチルエチルシランが挙げられる。また、ジエチルアミノｎ−ブチルプロピルシランが挙げられる。また、ジエチルアミノｎ−ブチルイソプロピルシランが挙げられる。また、ジエチルアミノｎ−ブチルビニルシランが挙げられる。また、ジエチルアミノｎ−ブチルフェニルシランが挙げられる。また、ジエチルアミノｓ−ブチルメチルシランが挙げられる。また、ジエチルアミノｓ−ブチルエチルシランが挙げられる。また、ジエチルアミノｓ−ブチルプロピルシランが挙げられる。また、ジエチルアミノｓ−ブチルイソプロピルシランが挙げられる。また、ジエチルアミノｓ−ブチルビニルシランが挙げられる。また、ジエチルアミノｓ−ブチルフェニルシランが挙げられる。また、ジエチルアミノｎ−ブチルｓ−ブチルシランが挙げられる。また、ジエチルアミノｔ−ブチルメチルシランが挙げられる。また、ジエチルアミノｔ−ブチルエチルシランが挙げられる。また、ジエチルアミノｔ−ブチルプロピルシランが挙げられる。また、ジエチルアミノｔ−ブチルイソプロピルシランが挙げられる。また、ジエチルアミノｔ−ブチルビニルシランが挙げられる。また、ジエチルアミノｔ−ブチルフェニルシランが挙げられる。また、ジエチルアミノｎ−ブチルｔ−ブチルシランが挙げられる。また、ジエチルアミノｓ−ブチルｔ−ブチルシランが挙げられる。また、ジエチルアミノメチルシランが挙げられる。また、ジエチルアミノエチルシランが挙げられる。また、ジエチルアミノプロピルシランが挙げられる。また、ジエチルアミノイソプロピルシランが挙げられる。また、ジエチルアミノビニルシランが挙げられる。また、ジエチルアミノフェニルシランが挙げられる。また、ジエチルアミノｎ−ブチルシランが挙げられる。また、ジエチルアミノｓ−ブチルシランが挙げられる。また、ジエチルアミノｔ−ブチルシランが挙げられる。また、ジエチルアミノシランが挙げられる。また、メチルアミノトリメチルシランが挙げられる。また、メチルアミノトリエチルシランが挙げられる。また、メチルアミノトリプロピルシランが挙げられる。また、メチルアミノトリイソプロピルシランが挙げられる。また、メチルアミノトリビニルシランが挙げられる。また、メチルアミノトリフェニルシランが挙げられる。また、メチルアミノトリ（ｎ−ブチル）シランが挙げられる。また、メチルアミノトリ（ｓ−ブチル）シランが挙げられる。また、メチルアミノトリ（ｔ−ブチル）シランが挙げられる。また、メチルアミノジエチルメチルシランが挙げられる。また、メチルアミノジメチルプロピルシランが挙げられる。また、メチルアミノジエチルプロピルシランが挙げられる。また、メチルアミノジメチルイソプロピルシランが挙げられる。また、メチルアミノジエチルイソプロピルシランが挙げられる。また、メチルアミノジイソプロピルプロピルシランが挙げられる。また、メチルアミノジメチルビニルシランが挙げられる。また、メチルアミノジエチルビニルシランが挙げられる。また、メチルアミノジプロピルビニルシランが挙げられる。また、メチルアミノジイソプロピルビニルシランが挙げられる。また、メチルアミノジメチルフェニルシランが挙げられる。また、メチルアミノジエチルフェニルシランが挙げられる。また、メチルアミノジフェニルプロピルシランが挙げられる。また、メチルアミノジイソプロピルフェニルシランが挙げられる。また、メチルアミノジフェニルビニルシランが挙げられる。また、メチルアミノジ（ｎ−ブチル）メチルシランが挙げられる。また、メチルアミノジ（ｎ−ブチル）エチルシランが挙げられる。また、メチルアミノジ（ｎ−ブチル）プロピルシランが挙げられる。また、メチルアミノジ（ｎ−ブチル）イソプロピルシランが挙げられる。また、メチルアミノジ（ｎ−ブチル）ビニルシランが挙げられる。また、メチルアミノジ（ｎ−ブチル）フェニルシランが挙げられる。また、メチルアミノジ（ｓ−ブチル）メチルシランが挙げられる。また、メチルアミノジ（ｓ−ブチル）エチルシランが挙げられる。また、メチルアミノジ（ｓ−ブチル）プロピルシランが挙げられる。また、メチルアミノジ（ｓ−ブチル）イソプロピルシランが挙げられる。また、メチルアミノジ（ｓ−ブチル）ビニルシランが挙げられる。また、メチルアミノジ（ｓ−ブチル）フェニルシランが挙げられる。また、メチルアミノジ（ｎ−ブチル）ｓ−ブチルシランが挙げられる。また、メチルアミノジ（ｔ−ブチル）メチルシランが挙げられる。また、メチルアミノジ（ｔ−ブチル）エチルシランが挙げられる。また、メチルアミノジ（ｔ−ブチル）プロピルシランが挙げられる。また、メチルアミノジ（ｔ−ブチル）イソプロピルシランが挙げられる。また、メチルアミノジ（ｔ−ブチル）ビニルシランが挙げられる。また、メチルアミノジ（ｔ−ブチル）フェニルシランが挙げられる。また、メチルアミノジ（ｎ−ブチル）ｔ−ブチルシランが挙げられる。また、メチルアミノジ（ｓ−ブチル）ｔ−ブチルシランが挙げられる。また、メチルアミノメチルエチルプロピルシランが挙げられる。また、メチルアミノメチルエチルイソプロピルシランが挙げられる。また、メチルアミノメチルエチルビニルシランが挙げられる。また、メチルアミノメチルエチルフェニルシランが挙げられる。また、メチルアミノメチルエチルｎ−ブチルシランが挙げられる。また、メチルアミノメチルエチルｓ−ブチルシランが挙げられる。また、メチルアミノメチルエチルｔ−ブチルシランが挙げられる。また、メチルアミノエチルプロピルイソプロピルシランが挙げられる。また、メチルアミノエチルプロピルビニルシランが挙げられる。また、メチルアミノエチルプロピルフェニルシランが挙げられる。また、メチルアミノエチルプロピルｎ−ブチルシランが挙げられる。また、メチルアミノエチルプロピルｓ−ブチルシランが挙げられる。また、メチルアミノエチルプロピルｔ−ブチルシランが挙げられる。また、メチルアミノプロピルイソプロピルビニルシランが挙げられる。また、メチルアミノプロピルイソプロピルフェニルシランが挙げられる。また、メチルアミノプロピルイソプロピルｎ−ブチルシランが挙げられる。また、メチルアミノプロピルイソプロピルｓ−ブチルシランが挙げられる。また、メチルアミノプロピルイソプロピルｔ−ブチルシランが挙げられる。また、メチルアミノイソプロピルビニルフェニルシランが挙げられる。また、メチルアミノイソプロピルビニルｎ−ブチルシランが挙げられる。また、メチルアミノイソプロピルビニルｓ−ブチルシランが挙げられる。また、メチルアミノイソプロピルビニルｔ−ブチルシランが挙げられる。また、メチルアミノビニルフェニルｎ−ブチルシランが挙げられる。また、メチルアミノビニルフェニルｓ−ブチルシランが挙げられる。また、メチルアミノビニルフェニルｔ−ブチルシランが挙げられる。また、メチルアミノビニルｎ−ブチルｓ−ブチルシランが挙げられる。また、メチルアミノビニルｓ−ブチルｔ−ブチルシランが挙げられる。また、メチルアミノビニルｔ−ブチルｎ−ブチルシランが挙げられる。また、メチルアミノジメチルシランが挙げられる。また、メチルアミノジエチルシランが挙げられる。また、メチルアミノジプロピルシランが挙げられる。また、メチルアミノジイソプロピルシランが挙げられる。また、メチルアミノジビニルシランが挙げられる。また、メチルアミノジフェニルシランが挙げられる。また、メチルアミノジ（ｎ−ブチル）シランが挙げられる。また、メチルアミノジ（ｓ−ブチル）シランが挙げられる。また、メチルアミノジ（ｔ−ブチル）シランが挙げられる。また、メチルアミノエチルメチルシランが挙げられる。また、メチルアミノメチルプロピルシランが挙げられる。また、メチルアミノエチルプロピルシランが挙げられる。また、メチルアミノメチルイソプロピルシランが挙げられる。また、メチルアミノエチルイソプロピルシランが挙げられる。また、メチルアミノイソプロピルプロピルシランが挙げられる。また、メチルアミノメチルビニルシランが挙げられる。また、メチルアミノエチルビニルシランが挙げられる。また、メチルアミノプロピルビニルシランが挙げられる。また、メチルアミノイソプロピルビニルシランが挙げられる。また、メチルアミノメチルフェニルシランが挙げられる。また、メチルアミノ
エチルフェニルシランが挙げられる。また、メチルアミノフェニルプロピルシランが挙げられる。また、メチルアミノイソプロピルフェニルシランが挙げられる。また、メチルアミノフェニルビニルシランが挙げられる。また、メチルアミノｎ−ブチルメチルシランが挙げられる。また、メチルアミノｎ−ブチルエチルシランが挙げられる。また、メチルアミノｎ−ブチルプロピルシランが挙げられる。また、メチルアミノｎ−ブチルイソプロピルシランが挙げられる。また、メチルアミノｎ−ブチルビニルシランが挙げられる。また、メチルアミノｎ−ブチルフェニルシランが挙げられる。また、メチルアミノｓ−ブチルメチルシランが挙げられる。また、メチルアミノｓ−ブチルエチルシランが挙げられる。また、メチルアミノｓ−ブチルプロピルシランが挙げられる。また、メチルアミノｓ−ブチルイソプロピルシランが挙げられる。また、メチルアミノｓ−ブチルビニルシランが挙げられる。また、メチルアミノｓ−ブチルフェニルシランが挙げられる。また、メチルアミノｎ−ブチルｓ−ブチルシランが挙げられる。また、メチルアミノｔ−ブチルメチルシランが挙げられる。また、メチルアミノｔ−ブチルエチルシランが挙げられる。また、メチルアミノｔ−ブチルプロピルシランが挙げられる。また、メチルアミノｔ−ブチルイソプロピルシランが挙げられる。また、メチルアミノｔ−ブチルビニルシランが挙げられる。また、メチルアミノｔ−ブチルフェニルシランが挙げられる。また、メチルアミノｎ−ブチルｔ−ブチルシランが挙げられる。また、メチルアミノｓ−ブチルｔ−ブチルシランが挙げられる。また、メチルアミノメチルシランが挙げられる。また、メチルアミノエチルシランが挙げられる。また、メチルアミノプロピルシランが挙げられる。また、メチルアミノイソプロピルシランが挙げられる。また、メチルアミノビニルシランが挙げられる。また、メチルアミノフェニルシランが挙げられる。また、メチルアミノｎ−ブチルシランが挙げられる。また、メチルアミノｓ−ブチルシランが挙げられる。また、メチルアミノｔ−ブチルシランが挙げられる。また、メチルアミノシランが挙げられる。また、エチルアミノトリメチルシランが挙げられる。また、エチルアミノトリエチルシランが挙げられる。また、エチルアミノトリプロピルシランが挙げられる。また、エチルアミノトリイソプロピルシランが挙げられる。また、エチルアミノトリビニルシランが挙げられる。また、エチルアミノトリフェニルシランが挙げられる。また、エチルアミノトリ（ｎ−ブチル）シランが挙げられる。また、エチルアミノトリ（ｓ−ブチル）シランが挙げられる。また、エチルアミノトリ（ｔ−ブチル）シランが挙げられる。また、エチルアミノジエチルメチルシランが挙げられる。また、エチルアミノジメチルプロピルシランが挙げられる。また、エチルアミノジエチルプロピルシランが挙げられる。また、エチルアミノジメチルイソプロピルシランが挙げられる。また、エチルアミノジエチルイソプロピルシランが挙げられる。また、エチルアミノジイソプロピルプロピルシランが挙げられる。また、エチルアミノジメチルビニルシランが挙げられる。また、エチルアミノジエチルビニルシランが挙げられる。また、エチルアミノジプロピルビニルシランが挙げられる。また、エチルアミノジイソプロピルビニルシランが挙げられる。また、エチルアミノジメチルフェニルシランが挙げられる。また、エチルアミノジエチルフェニルシランが挙げられる。また、エチルアミノジフェニルプロピルシランが挙げられる。また、エチルアミノジイソプロピルフェニルシランが挙げられる。また、エチルアミノジフェニルビニルシランが挙げられる。また、エチルアミノジ（ｎ−ブチル）メチルシランが挙げられる。また、エチルアミノジ（ｎ−ブチル）エチルシランが挙げられる。また、エチルアミノジ（ｎ−ブチル）プロピルシランが挙げられる。また、エチルアミノジ（ｎ−ブチル）イソプロピルシランが挙げられる。また、エチルアミノジ（ｎ−ブチル）ビニルシランが挙げられる。また、エチルアミノジ（ｎ−ブチル）フェニルシランが挙げられる。また、エチルアミノジ（ｓ−ブチル）メチルシランが挙げられる。また、エチルアミノジ（ｓ−ブチル）エチルシランが挙げられる。また、エチルアミノジ（ｓ−ブチル）プロピルシランが挙げられる。また、エチルアミノジ（ｓ−ブチル）イソプロピルシランが挙げられる。また、エチルアミノジ（ｓ−ブチル）ビニルシランが挙げられる。また、エチルアミノジ（ｓ−ブチル）フェニルシランが挙げられる。また、エチルアミノジ（ｎ−ブチル）ｓ−ブチルシランが挙げられる。また、エチルアミノジ（ｔ−ブチル）メチルシランが挙げられる。また、エチルアミノジ（ｔ−ブチル）エチルシランが挙げられる。また、エチルアミノジ（ｔ−ブチル）プロピルシランが挙げられる。また、エチルアミノジ（ｔ−ブチル）イソプロピルシランが挙げられる。また、エチルアミノジ（ｔ−ブチル）ビニルシランが挙げられる。また、エチルアミノジ（ｔ−ブチル）フェニルシランが挙げられる。また、エチルアミノジ（ｎ−ブチル）ｔ−ブチルシランが挙げられる。また、エチルアミノジ（ｓ−ブチル）ｔ−ブチルシランが挙げられる。また、エチルアミノメチルエチルプロピルシランが挙げられる。また、エチルアミノメチルエチルイソプロピルシランが挙げられる。また、エチルアミノメチルエチルビニルシランが挙げられる。また、エチルアミノメチルエチルフェニルシランが挙げられる。また、エチルアミノメチルエチルｎ−ブチルシランが挙げられる。また、エチルアミノメチルエチルｓ−ブチルシランが挙げられる。また、エチルアミノメチルエチルｔ−ブチルシランが挙げられる。また、エチルアミノエチルプロピルイソプロピルシランが挙げられる。また、エチルアミノエチルプロピルビニルシランが挙げられる。また、エチルアミノエチルプロピルフェニルシランが挙げられる。また、エチルアミノエチルプロピルｎ−ブチルシランが挙げられる。また、エチルアミノエチルプロピルｓ−ブチルシランが挙げられる。また、エチルアミノエチルプロピルｔ−ブチルシランが挙げられる。また、エチルアミノプロピルイソプロピルビニルシランが挙げられる。また、エチルアミノプロピルイソプロピルフェニルシランが挙げられる。また、エチルアミノプロピルイソプロピルｎ−ブチルシランが挙げられる。また、エチルアミノプロピルイソプロピルｓ−ブチルシランが挙げられる。また、エチルアミノプロピルイソプロピルｔ−ブチルシランが挙げられる。また、エチルアミノイソプロピルビニルフェニルシランが挙げられる。また、エチルアミノイソプロピルビニルｎ−ブチルシランが挙げられる。また、エチルアミノイソプロピルビニルｓ−ブチルシランが挙げられる。また、エチルアミノイソプロピルビニルｔ−ブチルシランが挙げられる。また、エチルアミノビニルフェニルｎ−ブチルシランが挙げられる。また、エチルアミノビニルフェニルｓ−ブチルシランが挙げられる。また、エチルアミノビニルフェニルｔ−ブチルシランが挙げられる。また、エチルアミノビニルｎ−ブチルｓ−ブチルシランが挙げられる。また、エチルアミノビニルｓ−ブチルｔ−ブチルシランが挙げられる。また、エチルアミノビニルｔ−ブチルｎ−ブチルシランが挙げられる。また、エチルアミノジメチルシランが挙げられる。また、エチルアミノジエチルシランが挙げられる。また、エチルアミノジプロピルシランが挙げられる。また、エチルアミノジイソプロピルシランが挙げられる。また、エチルアミノジビニルシランが挙げられる。また、エチルアミノジフェニルシランが挙げられる。また、エチルアミノジ（ｎ−ブチル）シランが挙げられる。また、エチルアミノジ（ｓ−ブチル）シランが挙げられる。また、エチルアミノジ（ｔ−ブチル）シランが挙げられる。また、エチルアミノエチルメチルシランが挙げられる。また、エチルアミノメチルプロピルシランが挙げられる。また、エチルアミノエチルプロピルシランが挙げられる。また、エチルアミノメチルイソプロピルシランが挙げられる。また、エチルアミノエチルイソプロピルシランが挙げられる。また、エチルアミノイソプロピルプロピルシランが挙げられる。また、エチルアミノメチルビニルシランが挙げられる。また、エチルアミノエチルビニルシランが挙げられる。また、エチルアミノプロピルビニルシランが挙げられる。また、エチルアミノイソプロピルビニルシランが挙げられる。また、エチルアミノメチルフェニルシランが挙げられる。また、エチルアミノエチルフェニルシランが挙げられる。また、エチルアミノフェニルプロピルシランが挙げられる。また、エチルアミノイソプロピルフェニルシランが挙げられる。また、エチルアミノフェニルビニルシランが挙げられる。また、エチルアミノｎ−ブチルメチルシランが挙げられる。また、エチルアミノｎ−ブチルエチルシランが挙げられる。また、エチルアミノｎ−ブチルプロピルシランが挙げられる。また、エチルアミノｎ−ブチルイソプロピルシランが挙げられる。また、エチルアミノｎ−ブチルビニルシランが挙げられる。また、エチルアミノｎ−ブチルフェニルシランが挙げられる。また、エチルアミノｓ−ブチルメチルシランが挙げられる。また、エチルアミノｓ−ブチルエチルシランが挙げられる。また、エチルアミノｓ−ブチルプロピルシランが挙げられる。また、エチルアミノｓ−ブチルイソプロピルシランが挙げられる。また、エチルアミノｓ−ブチルビニルシランが挙げられる。また、エチルアミノｓ−ブチルフェニルシランが挙げられる。また、エチルアミノｎ−ブチルｓ−ブチルシランが挙げられる。また、エチルアミノｔ−ブチルメチルシランが挙げられる。また、エチルアミノｔ−ブチルエチルシランが挙げられる。また、エチルアミノｔ−ブチルプロピルシランが挙げられる。また、エチルアミノｔ−ブチルイソプロピルシランが挙げられる。また、エチルアミノｔ−ブチルビニルシランが挙げられる。また、エチルアミノｔ−ブチルフェニルシランが挙げられる。また、エチルアミノｎ−ブチルｔ−ブチルシランが挙げられる。また、エチルアミノｓ−ブチルｔ−ブチルシランが挙げられる。また、エチルアミノメチルシランが挙げられる。また、エチルアミノエチルシランが挙げられる。また、エチルアミノプロピルシランが挙げられる。また、エチルアミノイソプロピルシランが挙げられる。また、エチルアミノビニルシランが挙げられる。また、エチルアミノフェニルシランが挙げられる。また、エチルアミノｎ−ブチルシランが挙げられる。また、エチルアミノｓ−ブチルシランが挙げられる。また、エチルアミノｔ−ブチルシランが挙げられる。また、エチルアミノシランが挙げられる。【００４７】
化学式（８）で表される部分を有するケイ素化合物の具体例としては、例えば次の化合物が挙げられる。すなわち、ビス（ジメチルアミノ）クロロメチルシランが挙げられる。また、ビス（ジメチルアミノ）クロロエチルシランが挙げられる。また、ビス（ジメチルアミノ）クロロプロピルシランが挙げられる。また、ビス（ジメチルアミノ）クロロイソプロピルシランが挙げられる。また、ビス（ジメチルアミノ）クロロビニルシランが挙げられる。また、ビス（ジメチルアミノ）クロロフェニルシランが挙げられる。また、ビス（ジメチルアミノ）クロロｎ−ブチルシランが挙げられる。また、ビス（ジメチルアミノ）クロロｓ−ブチルシランが挙げられる。また、ビス（ジメチルアミノ）クロロｔ−ブチルシランが挙げられる。また、ビス（ジメチルアミノ）クロロシランが挙げられる。また、ビス（ジエチルアミノ）クロロメチルシランが挙げられる。また、ビス（ジエチルアミノ）クロロエチルシランが挙げられる。また、ビス（ジエチルアミノ）クロロプロピルシランが挙げられる。また、ビス（ジエチルアミノ）クロロイソプロピルシランが挙げられる。また、ビス（ジエチルアミノ）クロロビニルシランが挙げられる。また、ビス（ジエチルアミノ）クロロフェニルシランが挙げられる。また、ビス（ジエチルアミノ）クロロｎ−ブチルシランが挙げられる。また、ビス（ジエチルアミノ）クロロｓ−ブチルシランが挙げられる。また、ビス（ジエチルアミノ）クロロｔ−ブチルシランが挙げられる。また、ビス（ジエチルアミノ）クロロシランが挙げられる。また、ビス（メチルアミノ）クロロメチルシランが挙げられる。また、ビス（メチルアミノ）クロロエチルシランが挙げられる。また、ビス（メチルアミノ）クロロプロピルシランが挙げられる。また、ビス（メチルアミノ）クロロイソプロピルシランが挙げられる。また、ビス（メチルアミノ）クロロビニルシランが挙げられる。また、ビス（メチルアミノ）クロロフェニルシランが挙げられる。また、ビス（メチルアミノ）クロロｎ−ブチルシランが挙げられる。また、ビス（メチルアミノ）クロロｓ−ブチルシランが挙げられる。また、ビス（メチルアミノ）クロロｔ−ブチルシランが挙げられる。また、ビス（メチルアミノ）クロロシランが挙げられる。また、ビス（エチルアミノ）クロロメチルシランが挙げられる。また、ビス（エチルアミノ）クロロエチルシランが挙げられる。また、ビス（エチルアミノ）クロロプロピルシランが挙げられる。また、ビス（エチルアミノ）クロロイソプロピルシランが挙げられる。また、ビス（エチルアミノ）クロロビニルシランが挙げられる。また、ビス（エチルアミノ）クロロフェニルシランが挙げられる。また、ビス（エチルアミノ）クロロｎ−ブチルシランが挙げられる。また、ビス（エチルアミノ）クロロｓ−ブチルシランが挙げられる。また、ビス（エチルアミノ）クロロｔ−ブチルシランが挙げられる。また、ビス（エチルアミノ）クロロシランが挙げられる。また、ジメチルアミノジエチルアミノクロロメチルシランが挙げられる。また、ジメチルアミノジエチルアミノクロロエチルシランが挙げられる。また、ジメチルアミノジエチルアミノクロロプロピルシランが挙げられる。また、ジメチルアミノジエチルアミノクロロイソプロピルシランが挙げられる。また、ジメチルアミノジエチルアミノクロロビニルシランが挙げられる。また、ジメチルアミノジエチルアミノクロロフェニルシランが挙げられる。また、ジメチルアミノジエチルアミノクロロｎ−ブチルシランが挙げられる。また、ジメチルアミノジエチルアミノクロロｓ−ブチルシランが挙げられる。また、ジメチルアミノジエチルアミノクロロｔ−ブチルシランが挙げられる。また、ジメチルアミノジエチルアミノクロロシランが挙げられる。また、メチルアミノジエチルアミノクロロメチルシランが挙げられる。また、メチルアミノジエチルアミノクロロエチルシランが挙げられる。また、メチルアミノジエチルアミノクロロプロピルシランが挙げられる。また、メチルアミノジエチルアミノクロロイソプロピルシランが挙げられる。また、メチルアミノジエチルアミノクロロビニルシランが挙げられる。また、メチルアミノジエチルアミノクロロフェニルシランが挙げられる。また、メチルアミノジエチルアミノクロロｎ−ブチルシランが挙げられる。また、メチルアミノジエチルアミノクロロｓ−ブチルシランが挙げられる。また、メチルアミノジエチルアミノクロロｔ−ブチルシランが挙げられる。また、メチルアミノジエチルアミノクロロシランが挙げられる。また、ジメチルアミノエチルアミノクロロメチルシランが挙げられる。また、ジメチルアミノエチルアミノクロロエチルシランが挙げられる。また、ジメチルアミノエチルアミノクロロプロピルシランが挙げられる。また、ジメチルアミノエチルアミノクロロイソプロピルシランが挙げられる。また、ジメチルアミノエチルアミノクロロビニルシランが挙げられる。また、ジメチルアミノエチルアミノクロロフェニルシランが挙げられる。また、ジメチルアミノエチルアミノクロロｎ−ブチルシランが挙げられる。また、ジメチルアミノエチルアミノクロロｓ−ブチルシランが挙げられる。また、ジメチルアミノエチルアミノクロロｔ−ブチルシランが挙げられる。また、ジメチルアミノエチルアミノクロロシランが挙げられる。また、メチルアミノエチルアミノクロロメチルシランが挙げられる。また、メチルアミノエチルアミノクロロエチルシランが挙げられる。また、メチルアミノエチルアミノクロロプロピルシランが挙げられる。また、メチルアミノエチルアミノクロロイソプロピルシランが挙げられる。また、メチルアミノエチルアミノクロロビニルシランが挙げられる。また、メチルアミノエチルアミノクロロフェニルシランが挙げられる。また、メチルアミノエチルアミノクロロｎ−ブチルシランが挙げられる。また、メチルアミノエチルアミノクロロｓ−ブチルシランが挙げられる。また、メチルアミノエチルアミノクロロｔ−ブチルシランが挙げられる。また、メチルアミノエチルアミノクロロシランが挙げられる。また、メチルアミノジメチルアミノクロロメチルシランが挙げられる。また、メチルアミノジメチルアミノクロロエチルシランが挙げられる。また、メチルアミノジメチルアミノクロロプロピルシランが挙げられる。また、メチルアミノジメチルアミノクロロイソプロピルシランが挙げられる。また、メチルアミノジメチルアミノクロロビニルシランが挙げられる。また、メチルアミノジメチルアミノクロロフェニルシランが挙げられる。また、メチルアミノジメチルアミノクロロｎ−ブチルシランが挙げられる。また、メチルアミノジメチルアミノクロロｓ−ブチルシランが挙げられる。また、メチルアミノジメチルアミノクロロｔ−ブチルシランが挙げられる。また、メチルアミノジメチルアミノクロロシランが挙げられる。また、エチルアミノジエチルアミノクロロメチルシランが挙げられる。また、エチルアミノジエチルアミノクロロエチルシランが挙げられる。また、エチルアミノジエチルアミノクロロプロピルシランが挙げられる。また、エチルアミノジエチルアミノクロロイソプロピルシランが挙げられる。また、エチルアミノジエチルアミノクロロビニルシランが挙げられる。また、エチルアミノジエチルアミノクロロフェニルシランが挙げられる。また、エチルアミノジエチルアミノクロロｎ−ブチルシランが挙げられる。また、エチルアミノジエチルアミノクロロｓ−ブチルシランが挙げられる。また、エチルアミノジエチルアミノクロロｔ−ブチルシランが挙げられる。また、エチルアミノジエチルアミノクロロシランが挙げられる。【００４８】
化学式（９）で表される部分を有するケイ素化合物の具体例としては、例えば次の化合物が挙げられる。すなわち、ジメチルアミノジエチルアミノジクロロシランが挙げられる。また、ジメチルアミノエチルアミノジクロロシランが挙げられる。また、メチルアミノジエチルアミノジクロロシランが挙げられる。また、メチルアミノエチルアミノジクロロシランが挙げられる。また、メチルアミノメチルアミノジクロロシランが挙げられる。また、エチルアミノエチルアミノジクロロシランが挙げられる。【００４９】
化学式（１０）で表される部分を有するケイ素化合物の具体例としては、例えば次の化合物が挙げられる。すなわち、トリス（ジメチルアミノ）メチルシランが挙げられる。また、トリス（ジメチルアミノ）エチルシランが挙げられる。また、トリス（ジメチルアミノ）プロピルシランが挙げられる。また、トリス（ジメチルアミノ）イソプロピルシランが挙げられる。また、トリス（ジメチルアミノ）ビニルシランが挙げられる。また、トリス（ジメチルアミノ）フェニルシランが挙げられる。また、トリス（ジメチルアミノ）ｎ−ブチルシランが挙げられる。また、トリス（ジメチルアミノ）ｓ−ブチルシランが挙げられる。また、トリス（ジメチルアミノ）ｔ−ブチルシランが挙げられる。また、トリス（ジメチルアミノ）シランが挙げられる。また、トリス（メチルアミノ）メチルシランが挙げられる。また、トリス（メチルアミノ）エチルシランが挙げられる。また、トリス（メチルアミノ）プロピルシランが挙げられる。また、トリス（メチルアミノ）イソプロピルシランが挙げられる。また、トリス（メチルアミノ）ビニルシランが挙げられる。また、トリス（メチルアミノ）フェニルシランが挙げられる。また、トリス（メチルアミノ）ｎ−ブチルシランが挙げられる。また、トリス（メチルアミノ）ｓ−ブチルシランが挙げられる。また、トリス（メチルアミノ）ｔ−ブチルシランが挙げられる。また、トリス（メチルアミノ）シランが挙げられる。また、トリス（ジエチルアミノ）メチルシランが挙げられる。また、トリス（ジエチルアミノ）エチルシランが挙げられる。また、トリス（ジエチルアミノ）プロピルシランが挙げられる。また、トリス（ジエチルアミノ）イソプロピルシランが挙げられる。また、トリス（ジエチルアミノ）ビニルシランが挙げられる。また、トリス（ジエチルアミノ）フェニルシランが挙げられる。また、トリス（ジエチルアミノ）ｎ−ブチルシランが挙げられる。また、トリス（ジエチルアミノ）ｓ−ブチルシランが挙げられる。また、トリス（ジエチルアミノ）ｔ−ブチルシランが挙げられる。また、トリス（ジエチルアミノ）シランが挙げられる。また、トリス（エチルアミノ）メチルシランが挙げられる。また、トリス（エチルアミノ）エチルシランが挙げられる。また、トリス（エチルアミノ）プロピルシランが挙げられる。また、トリス（エチルアミノ）イソプロピルシランが挙げられる。また、トリス（エチルアミノ）ビニルシランが挙げられる。また、トリス（エチルアミノ）フェニルシランが挙げられる。また、トリス（エチルアミノ）ｎ−ブチルシランが挙げられる。また、トリス（エチルアミノ）ｓ−ブチルシランが挙げられる。また、トリス（エチルアミノ）ｔ−ブチルシランが挙げられる。また、トリス（エチルアミノ）シランが挙げられる。また、ビス（エチルアミノ）メチルアミノメチルシランが挙げられる。また、ビス（エチルアミノ）メチルアミノエチルシランが挙げられる。また、ビス（エチルアミノ）メチルアミノプロピルシランが挙げられる。また、ビス（エチルアミノ）メチルアミノイソプロピルシランが挙げられる。また、ビス（エチルアミノ）メチルアミノビニルシランが挙げられる。また、ビス（エチルアミノ）メチルアミノフェニルシランが挙げられる。また、ビス（エチルアミノ）メチルアミノｎ−ブチルシランが挙げられる。また、ビス（エチルアミノ）メチルアミノｓ−ブチルシランが挙げられる。また、ビス（エチルアミノ）メチルアミノｔ−ブチルシランが挙げられる。また、ビス（エチルアミノ）メチルアミノシランが挙げられる。また、ビス（エチルアミノ）ジエチルアミノメチルシランが挙げられる。また、ビス（エチルアミノ）ジエチルアミノエチルシランが挙げられる。また、ビス（エチルアミノ）ジエチルアミノプロピルシランが挙げられる。また、ビス（エチルアミノ）ジエチルアミノイソプロピルシランが挙げられる。また、ビス（エチルアミノ）ジエチルアミノビニルシランが挙げられる。また、ビス（エチルアミノ）ジエチルアミノフェニルシランが挙げられる。また、ビス（エチルアミノ）ジエチルアミノｎ−ブチルシランが挙げられる。また、ビス（エチルアミノ）ジエチルアミノｓ−ブチルシランが挙げられる。また、ビス（エチルアミノ）ジエチルアミノｔ−ブチルシランが挙げられる。また、ビス（エチルアミノ）ジエチルアミノシランが挙げられる。また、ビス（エチルアミノ）ジメチルアミノメチルシランが挙げられる。また、ビス（エチルアミノ）ジメチルアミノエチルシランが挙げられる。また、ビス（エチルアミノ）ジメチルアミノプロピルシランが挙げられる。また、ビス（エチルアミノ）ジメチルアミノイソプロピルシランが挙げられる。また、ビス（エチルアミノ）ジメチルアミノビニルシランが挙げられる。また、ビス（エチルアミノ）ジメチルアミノフェニルシランが挙げられる。また、ビス（エチルアミノ）ジメチルアミノｎ−ブチルシランが挙げられる。また、ビス（エチルアミノ）ジメチルアミノｓ−ブチルシランが挙げられる。また、ビス（エチルアミノ）ジメチルアミノｔ−ブチルシランが挙げられる。また、ビス（エチルアミノ）ジメチルアミノシランが挙げられる。また、ビス（メチルアミノ）エチルアミノメチルシランが挙げられる。また、ビス（メチルアミノ）エチルアミノエチルシランが挙げられる。また、ビス（メチルアミノ）エチルアミノプロピルシランが挙げられる。また、ビス（メチルアミノ）エチルアミノイソプロピルシランが挙げられる。また、ビス（メチルアミノ）エチルアミノビニルシランが挙げられる。また、ビス（メチルアミノ）エチルアミノフェニルシランが挙げられる。また、ビス（メチルアミノ）エチルアミノｎ−ブチルシランが挙げられる。また、ビス（メチルアミノ）エチルアミノｓ−ブチルシランが挙げられる。また、ビス（メチルアミノ）エチルアミノｔ−ブチルシランが挙げられる。また、ビス（メチルアミノ）エチルアミノシランが挙げられる。また、ビス（メチルアミノ）ジエチルアミノメチルシランが挙げられる。また、ビス（メチルアミノ）ジエチルアミノエチルシランが挙げられる。また、ビス（メチルアミノ）ジエチルアミノプロピルシランが挙げられる。また、ビス（メチルアミノ）ジエチルアミノイソプロピルシランが挙げられる。また、ビス（メチルアミノ）ジエチルアミノビニルシランが挙げられる。また、ビス（メチルアミノ）ジエチルアミノフェニルシランが挙げられる。また、ビス（メチルアミノ）ジエチルアミノｎ−ブチルシランが挙げられる。また、ビス（メチルアミノ）ジエチルアミノｓ−ブチルシランが挙げられる。また、ビス（メチルアミノ）ジエチルアミノｔ−ブチルシランが挙げられる。また、ビス（メチルアミノ）ジエチルアミノシランが挙げられる。また、ビス（メチルアミノ）ジメチルアミノメチルシランが挙げられる。また、ビス（メチルアミノ）ジメチルアミノエチルシランが挙げられる。また、ビス（メチルアミノ）ジメチルアミノプロピルシランが挙げられる。また、ビス（メチルアミノ）ジメチルアミノイソプロピルシランが挙げられる。また、ビス（メチルアミノ）ジメチルアミノビニルシランが挙げられる。また、ビス（メチルアミノ）ジメチルアミノフェニルシランが挙げられる。また、ビス（メチルアミノ）ジメチルアミノｎ−ブチルシランが挙げられる。また、ビス（メチルアミノ）ジメチルアミノｓ−ブチルシランが挙げられる。また、ビス（メチルアミノ）ジメチルアミノｔ−ブチルシランが挙げられる。また、ビス（メチルアミノ）ジメチルアミノシランが挙げられる。また、ビス（ジエチルアミノ）エチルアミノメチルシランが挙げられる。また、ビス（ジエチルアミノ）エチルアミノエチルシランが挙げられる。また、ビス（ジエチルアミノ）エチルアミノプロピルシランが挙げられる。また、ビス（ジエチルアミノ）エチルアミノイソプロピルシランが挙げられる。また、ビス（ジエチルアミノ）エチルアミノビニルシランが挙げられる。また、ビス（ジエチルアミノ）エチルアミノフェニルシランが挙げられる。また、ビス（ジエチルアミノ）エチルアミノｎ−ブチルシランが挙げられる。また、ビス（ジエチルアミノ）エチルアミノｓ−ブチルシランが挙げられる。また、ビス（ジエチルアミノ）エチルアミノｔ−ブチルシランが挙げられる。また、ビス（ジエチルアミノ）エチルアミノシランが挙げられる。また、ビス（ジエチルアミノ）メチルアミノメチルシランが挙げられる。また、ビス（ジエチルアミノ）メチルアミノエチルシランが挙げられる。また、ビス（ジエチルアミノ）メチルアミノプロピルシランが挙げられる。また、ビス（ジエチルアミノ）メチルアミノイソプロピルシランが挙げられる。また、ビス（ジエチルアミノ）メチルアミノビニルシランが挙げられる。また、ビス（ジエチルアミノ）メチルアミノフェニルシランが挙げられる。また、ビス（ジエチルアミノ）メチルアミノｎ−ブチルシランが挙げられる。また、ビス（ジエチルアミノ）メチルアミノｓ−ブチルシランが挙げられる。また、ビス（ジエチルアミノ）メチルアミノｔ−ブチルシランが挙げられる。また、ビス（ジエチルアミノ）メチルアミノシランが挙げられる。また、ビス（ジエチルアミノ）ジメチルアミノメチルシランが挙げられる。また、ビス（ジエチルアミノ）ジメチルアミノエチルシランが挙げられる。また、ビス（ジエチルアミノ）ジメチルアミノプロピルシランが挙げられる。また、ビス（ジエチルアミノ）ジメチルアミノイソプロピルシランが挙げられる。また、ビス（ジエチルアミノ）ジメチルアミノビニルシランが挙げられる。また、ビス（ジエチルアミノ）ジメチルアミノフェニルシランが挙げられる。また、ビス（ジエチルアミノ）ジメチルアミノｎ−ブチルシランが挙げられる。また、ビス（ジエチルアミノ）ジメチルアミノｓ−ブチルシランが挙げられる。また、ビス（ジエチルアミノ）ジメチルアミノｔ−ブチルシランが挙げられる。また、ビス（ジエチルアミノ）ジメチルアミノシランが挙げられる。また、ビス（ジメチルアミノ）エチルアミノメチルシランが挙げられる。また、ビス（ジメチルアミノ）エチルアミノエチルシランが挙げられる。また、ビス（ジメチルアミノ）エチルアミノプロピルシランが挙げられる。また、ビス（ジメチルアミノ）エチルアミノイソプロピルシランが挙げられる。また、ビス（ジメチルアミノ）エチルアミノビニルシランが挙げられる。また、ビス（ジメチルアミノ）エチルアミノフェニルシランが挙げられる。また、ビス（ジメチルアミノ）エチルアミノｎ−ブチルシランが挙げられる。また、ビス（ジメチルアミノ）エチルアミノｓ−ブチルシランが挙げられる。また、ビス（ジメチルアミノ）エチルアミノｔ−ブチルシランが挙げられる。また、ビス（ジメチルアミノ）エチルアミノシランが挙げられる。また、ビス（ジメチルアミノ）チルアミノメチルシランが挙げられる。また、ビス（ジメチルアミノ）メチルアミノエチルシランが挙げられる。また、ビス（ジメチルアミノ）メチルアミノプロピルシランが挙げられる。また、ビス（ジメチルアミノ）メチルアミノイソプロピルシランが挙げられる。また、ビス（ジメチルアミノ）メチルアミノビニルシランが挙げられる。また、ビス（ジメチルアミノ）メチルアミノフェニルシランが挙げられる。また、ビス（ジメチルアミノ）メチルアミノｎ−ブチルシランが挙げられる。また、ビス（ジメチルアミノ）メチルアミノｓ−ブチルシランが挙げられる。また、ビス（ジメチルアミノ）メチルアミノｔ−ブチルシランが挙げられる。また、ビス（ジメチルアミノ）メチルアミノシランが挙げられる。また、ビス（ジメチルアミノ）ジエチルアミノメチルシランが挙げられる。また、ビス（ジメチルアミノ）ジエチルアミノエチルシランが挙げられる。また、ビス（ジメチルアミノ）ジエチルアミノプロピルシランが挙げられる。また、ビス（ジメチルアミノ）ジエチルアミノイソプロピルシランが挙げられる。また、ビス（ジメチルアミノ）ジエチルアミノビニルシランが挙げられる。また、ビス（ジメチルアミノ）ジエチルアミノフェニルシランが挙げられる。また、ビス（ジメチルアミノ）ジエチルアミノｎ
−ブチルシランが挙げられる。また、ビス（ジメチルアミノ）ジエチルアミノｓ−ブチルシランが挙げられる。また、ビス（ジメチルアミノ）ジエチルアミノｔ−ブチルシランが挙げられる。また、ビス（ジメチルアミノ）ジエチルアミノシランが挙げられる。また、エチルアミノメチルアミノジエチルアミノメチルシランが挙げられる。また、エチルアミノメチルアミノジエチルアミノエチルシランが挙げられる。また、エチルアミノメチルアミノジエチルアミノプロピルシランが挙げられる。また、エチルアミノメチルアミノジエチルアミノイソプロピルシランが挙げられる。また、エチルアミノメチルアミノジエチルアミノビニルシランが挙げられる。また、エチルアミノメチルアミノジエチルアミノフェニルシランが挙げられる。また、エチルアミノメチルアミノジエチルアミノｎ−ブチルシランが挙げられる。また、エチルアミノメチルアミノジエチルアミノｓ−ブチルシランが挙げられる。また、エチルアミノメチルアミノジエチルアミノｔ−ブチルシランが挙げられる。また、エチルアミノメチルアミノジエチルアミノシランが挙げられる。また、エチルアミノメチルアミノジメチルアミノメチルシランが挙げられる。また、エチルアミノメチルアミノジメチルアミノエチルシランが挙げられる。また、エチルアミノメチルアミノジメチルアミノプロピルシランが挙げられる。また、エチルアミノメチルアミノジメチルアミノイソプロピルシランが挙げられる。また、エチルアミノメチルアミノジメチルアミノビニルシランが挙げられる。また、エチルアミノメチルアミノジメチルアミノフェニルシランが挙げられる。また、エチルアミノメチルアミノジメチルアミノｎ−ブチルシランが挙げられる。また、エチルアミノメチルアミノジメチルアミノｓ−ブチルシランが挙げられる。また、エチルアミノメチルアミノジメチルアミノｔ−ブチルシランが挙げられる。また、エチルアミノメチルアミノジメチルアミノシランが挙げられる。また、エチルアミノジエチルアミノジメチルアミノメチルシランが挙げられる。また、エチルアミノジエチルアミノジメチルアミノエチルシランが挙げられる。また、エチルアミノジエチルアミノジメチルアミノプロピルシランが挙げられる。また、エチルアミノジエチルアミノジメチルアミノイソプロピルシランが挙げられる。また、エチルアミノジエチルアミノジメチルアミノビニルシランが挙げられる。また、エチルアミノジエチルアミノジメチルアミノフェニルシランが挙げられる。また、エチルアミノジエチルアミノジメチルアミノｎ−ブチルシランが挙げられる。また、エチルアミノジエチルアミノジメチルアミノｓ−ブチルシランが挙げられる。また、エチルアミノジエチルアミノジメチルアミノｔ−ブチルシランが挙げられる。また、エチルアミノジエチルアミノジメチルアミノシランが挙げられる。また、メチルアミノジエチルアミノジメチルアミノメチルシランが挙げられる。また、メチルアミノジエチルアミノジメチルアミノエチルシランが挙げられる。また、メチルアミノジエチルアミノジメチルアミノプロピルシランが挙げられる。また、メチルアミノジエチルアミノジメチルアミノイソプロピルシランが挙げられる。また、メチルアミノジエチルアミノジメチルアミノビニルシランが挙げられる。また、メチルアミノジエチルアミノジメチルアミノフェニルシランが挙げられる。また、メチルアミノジエチルアミノジメチルアミノｎ−ブチルシランが挙げられる。また、メチルアミノジエチルアミノジメチルアミノｓ−ブチルシランが挙げられる。また、メチルアミノジエチルアミノジメチルアミノｔ−ブチルシランが挙げられる。また、メチルアミノジエチルアミノジメチルアミノシランが挙げられる。【００５０】
化学式（１１）で表される部分を有するケイ素化合物の具体例としては、例えば次の化合物が挙げられる。すなわち、クロロ（ジメチルアミノ）ジメチルシランが挙げられる。また、クロロ（ジメチルアミノ）ジエチルシランが挙げられる。また、クロロ（ジメチルアミノ）ジプロピルシランが挙げられる。また、クロロ（ジメチルアミノ）ジイソプロピルシランが挙げられる。また、クロロ（ジメチルアミノ）ジビニルシランが挙げられる。また、クロロ（ジメチルアミノ）ジフェニルシランが挙げられる。また、クロロ（ジメチルアミノ）ジ（ｎ−ブチル）シランが挙げられる。また、クロロ（ジメチルアミノ）ジ（ｓ−ブチル）シランが挙げられる。また、クロロ（ジメチルアミノ）ジ（ｔ−ブチル）シランが挙げられる。また、クロロ（ジメチルアミノ）エチルメチルシランが挙げられる。また、クロロ（ジメチルアミノ）メチルプロピルシランが挙げられる。また、クロロ（ジメチルアミノ）エチルプロピルシランが挙げられる。また、クロロ（ジメチルアミノ）メチルイソプロピルシランが挙げられる。また、クロロ（ジメチルアミノ）エチルイソプロピルシランが挙げられる。また、クロロ（ジメチルアミノ）イソプロピルプロピルシランが挙げられる。また、クロロ（ジメチルアミノ）メチルビニルシランが挙げられる。また、クロロ（ジメチルアミノ）エチルビニルシランが挙げられる。また、クロロ（ジメチルアミノ）プロピルビニルシランが挙げられる。また、クロロ（ジメチルアミノ）イソプロピルビニルシランが挙げられる。また、クロロ（ジメチルアミノ）メチルフェニルシランが挙げられる。また、クロロ（ジメチルアミノ）エチルフェニルシランが挙げられる。また、クロロ（ジメチルアミノ）フェニルプロピルシランが挙げられる。また、クロロ（ジメチルアミノ）イソプロピルフェニルシランが挙げられる。また、クロロ（ジメチルアミノ）フェニルビニルシランが挙げられる。また、クロロ（ジメチルアミノ）ｎ−ブチルメチルシランが挙げられる。また、クロロ（ジメチルアミノ）ｎ−ブチルエチルシランが挙げられる。また、クロロ（ジメチルアミノ）ｎ−ブチルプロピルシランが挙げられる。また、クロロ（ジメチルアミノ）ｎ−ブチルイソプロピルシランが挙げられる。また、クロロ（ジメチルアミノ）ｎ−ブチルビニルシランが挙げられる。また、クロロ（ジメチルアミノ）ｎ−ブチルフェニルシランが挙げられる。また、クロロ（ジメチルアミノ）ｓ−ブチルメチルシランが挙げられる。また、クロロ（ジメチルアミノ）ｓ−ブチルエチルシランが挙げられる。また、クロロ（ジメチルアミノ）ｓ−ブチルプロピルシランが挙げられる。また、クロロ（ジメチルアミノ）ｓ−ブチルイソプロピルシランが挙げられる。また、クロロ（ジメチルアミノ）ｓ−ブチルビニルシランが挙げられる。また、クロロ（ジメチルアミノ）ｓ−ブチルフェニルシランが挙げられる。また、クロロ（ジメチルアミノ）ｎ−ブチルｓ−ブチルシランが挙げられる。また、クロロ（ジメチルアミノ）ｔ−ブチルメチルシランが挙げられる。また、クロロ（ジメチルアミノ）ｔ−ブチルエチルシランが挙げられる。また、クロロ（ジメチルアミノ）ｔ−ブチルプロピルシランが挙げられる。また、クロロ（ジメチルアミノ）ｔ−ブチルイソプロピルシランが挙げられる。また、クロロ（ジメチルアミノ）ｔ−ブチルビニルシランが挙げられる。また、クロロ（ジメチルアミノ）ｔ−ブチルフェニルシランが挙げられる。また、クロロ（ジメチルアミノ）ｎ−ブチルｔ−ブチルシランが挙げられる。また、クロロ（ジメチルアミノ）ｓ−ブチルｔ−ブチルシランが挙げられる。また、クロロ（ジメチルアミノ）メチルシランが挙げられる。また、クロロ（ジメチルアミノ）エチルシランが挙げられる。また、クロロ（ジメチルアミノ）プロピルシランが挙げられる。また、クロロ（ジメチルアミノ）イソプロピルシランが挙げられる。また、クロロ（ジメチルアミノ）ビニルシランが挙げられる。また、クロロ（ジメチルアミノ）フェニルシランが挙げられる。また、クロロ（ジメチルアミノ）ｎ−ブチルシランが挙げられる。また、クロロ（ジメチルアミノ）ｓ−ブチルシランが挙げられる。また、クロロ（ジメチルアミノ）ｔ−ブチルシランが挙げられる。また、クロロ（ジメチルアミノ）シランが挙げられる。また、クロロ（ジエチルアミノ）ジメチルシランが挙げられる。また、クロロ（ジエチルアミノ）ジエチルシランが挙げられる。また、クロロ（ジエチルアミノ）ジプロピルシランが挙げられる。また、クロロ（ジエチルアミノ）ジイソプロピルシランが挙げられる。また、クロロ（ジエチルアミノ）ジビニルシランが挙げられる。また、クロロ（ジエチルアミノ）ジフェニルシランが挙げられる。また、クロロ（ジエチルアミノ）ジ（ｎ−ブチル）シランが挙げられる。また、クロロ（ジエチルアミノ）ジ（ｓ−ブチル）シランが挙げられる。また、クロロ（ジエチルアミノ）ジ（ｔ−ブチル）シランが挙げられる。また、クロロ（ジエチルアミノ）エチルメチルシランが挙げられる。また、クロロ（ジエチルアミノ）メチルプロピルシランが挙げられる。また、クロロ（ジエチルアミノ）エチルプロピルシランが挙げられる。また、クロロ（ジエチルアミノ）メチルイソプロピルシランが挙げられる。また、クロロ（ジエチルアミノ）エチルイソプロピルシランが挙げられる。また、クロロ（ジエチルアミノ）イソプロピルプロピルシランが挙げられる。また、クロロ（ジエチルアミノ）メチルビニルシランが挙げられる。また、クロロ（ジエチルアミノ）エチルビニルシランが挙げられる。また、クロロ（ジエチルアミノ）プロピルビニルシランが挙げられる。また、クロロ（ジエチルアミノ）イソプロピルビニルシランが挙げられる。また、クロロ（ジエチルアミノ）メチルフェニルシランが挙げられる。また、クロロ（ジエチルアミノ）エチルフェニルシランが挙げられる。また、クロロ（ジエチルアミノ）フェニルプロピルシランが挙げられる。また、クロロ（ジエチルアミノ）イソプロピルフェニルシランが挙げられる。また、クロロ（ジエチルアミノ）フェニルビニルシランが挙げられる。また、クロロ（ジエチルアミノ）ｎ−ブチルメチルシランが挙げられる。また、クロロ（ジエチルアミノ）ｎ−ブチルエチルシランが挙げられる。また、クロロ（ジエチルアミノ）ｎ−ブチルプロピルシランが挙げられる。また、クロロ（ジエチルアミノ）ｎ−ブチルイソプロピルシランが挙げられる。また、クロロ（ジエチルアミノ）ｎ−ブチルビニルシランが挙げられる。また、クロロ（ジエチルアミノ）ｎ−ブチルフェニルシランが挙げられる。また、クロロ（ジエチルアミノ）ｓ−ブチルメチルシランが挙げられる。また、クロロ（ジエチルアミノ）ｓ−ブチルエチルシランが挙げられる。また、クロロ（ジエチルアミノ）ｓ−ブチルプロピルシランが挙げられる。また、クロロ（ジエチルアミノ）ｓ−ブチルイソプロピルシランが挙げられる。また、クロロ（ジエチルアミノ）ｓ−ブチルビニルシランが挙げられる。また、クロロ（ジエチルアミノ）ｓ−ブチルフェニルシランが挙げられる。また、クロロ（ジエチルアミノ）ｎ−ブチルｓ−ブチルシランが挙げられる。また、クロロ（ジエチルアミノ）ｔ−ブチルメチルシランが挙げられる。また、クロロ（ジエチルアミノ）ｔ−ブチルエチルシランが挙げられる。また、クロロ（ジエチルアミノ）ｔ−ブチルプロピルシランが挙げられる。また、クロロ（ジエチルアミノ）ｔ−ブチルイソプロピルシランが挙げられる。また、クロロ（ジエチルアミノ）ｔ−ブチルビニルシランが挙げられる。また、クロロ（ジエチルアミノ）ｔ−ブチルフェニルシランが挙げられる。また、クロロ（ジエチルアミノ）ｎ−ブチルｔ−ブチルシランが挙げられる。また、クロロ（ジエチルアミノ）ｓ−ブチルｔ−ブチルシランが挙げられる。また、クロロ（ジエチルアミノ）メチルシランが挙げられる。また、クロロ（ジエチルアミノ）エチルシランが挙げられる。また、クロロ（ジエチルアミノ）プロピルシランが挙げられる。また、クロロ（ジエチルアミノ）イソプロピルシランが挙げられる。また、クロロ（ジエチルアミノ）ビニルシランが挙げられる。また、クロロ（ジエチルアミノ）フェニルシランが挙げられる。また、クロロ（ジエチルアミノ）ｎ−ブチルシランが挙げられる。また、クロロ（ジエチルアミノ）ｓ−ブチルシランが挙げられる。また、クロロ（ジエチルアミノ）ｔ−ブチルシランが挙げられる。また、クロロ（ジエチルアミノ）シランが挙げられる。また、クロロ（メチルアミノ）ジメチルシランが挙げられる。また、クロロ（メチルアミノ）ジエチルシランが挙げられる。また、クロロ（メチルアミノ）ジプロピルシランが挙げられる。また、クロロ（メチルアミノ）ジイソプロピルシランが挙げられる。また、クロロ（メチルアミノ）ジビニルシランが挙げられる。また、クロロ（メチルアミノ）ジフェニルシランが挙げられる。また、クロロ（メチルアミノ）ジ（ｎ−ブチル）シランが挙げられる。また、クロロ（メチルアミノ）ジ（ｓ−ブチル）シランが挙げられる。また、クロロ（メチルアミノ）ジ（ｔ−ブチル）シランが挙げられる。また、クロロ（メチルアミノ）エチルメチルシランが挙げられる。また、クロロ（メチルアミノ）メチルプロピルシランが挙げられる。また、クロロ（メチルアミノ）エチルプロピルシランが挙げられる。また、クロロ（メチルアミノ）メチルイソプロピルシランが挙げられる。また、クロロ（メチルアミノ）エチルイソプロピルシランが挙げられる。また、クロロ（メチルアミノ）イソプロピルプロピルシランが挙げられる。また、クロロ（メチルアミノ）メチルビニルシランが挙げられる。また、クロロ（メチルアミノ）エチルビニルシランが挙げられる。また、クロロ（メチルアミノ）プロピルビニルシランが挙げられる。また、クロロ（メチルアミノ）イソプロピルビニルシランが挙げられる。また、クロロ（メチルアミノ）メチルフェニルシランが挙げられる。また、クロロ（メチルアミノ）エチルフェニルシランが挙げられる。また、クロロ（メチルアミノ）フェニルプロピルシランが挙げられる。また、クロロ（メチルアミノ）イソプロピルフェニルシランが挙げられる。また、クロロ（メチルアミノ）フェニルビニルシランが挙げられる。また、クロロ（メチルアミノ）ｎ−ブチルメチルシランが挙げられる。また、クロロ（メチルアミノ）ｎ−ブチルエチルシランが挙げられる。また、クロロ（メチルアミノ）ｎ−ブチルプロピルシランが挙げられる。また、クロロ（メチルアミノ）ｎ−ブチルイソプロピルシランが挙げられる。また、クロロ（メチルアミノ）ｎ−ブチルビニルシランが挙げられる。また、クロロ（メチルアミノ）ｎ−ブチルフェニルシランが挙げられる。また、クロロ（メチルアミノ）ｓ−ブチルメチルシランが挙げられる。また、クロロ（メチルアミノ）ｓ−ブチルエチルシランが挙げられる。また、クロロ（メチルアミノ）ｓ−ブチルプロピルシランが挙げられる。また、クロロ（メチルアミノ）ｓ−ブチルイソプロピルシランが挙げられる。また、クロロ（メチルアミノ）ｓ−ブチルビニルシランが挙げられる。また、クロロ（メチルアミノ）ｓ−ブチルフェニルシランが挙げられる。また、クロロ（メチルアミノ）ｎ−ブチルｓ−ブチルシランが挙げられる。また、クロロ（メチルアミノ）ｔ−ブチルメチルシランが挙げられる。また、クロロ（メチルアミノ）ｔ−ブチルエチルシランが挙げられる。また、クロロ（メチルアミノ）ｔ−ブチルプロピルシランが挙げられる。また、クロロ（メチルアミノ）ｔ−ブチルイソプロピルシランが挙げられる。また、クロロ（メチルアミノ）ｔ−ブチルビニルシランが挙げられる。また、クロロ（メチルアミノ）ｔ−ブチルフェニルシランが挙げられる。また、クロロ（メチルアミノ）ｎ−ブチルｔ−ブチルシランが挙げられる。また、クロロ（メチルアミノ）ｓ−ブチルｔ−ブチルシランが挙げられる。また、クロロ（メチルアミノ）メチルシランが挙げられる。また、クロロ（メチルアミノ）エチルシランが挙げられる。また、クロロ（メチルアミノ）プロピルシランが挙げられる。また、クロロ（メチルア
ミノ）イソプロピルシランが挙げられる。また、クロロ（メチルアミノ）ビニルシランが挙げられる。また、クロロ（メチルアミノ）フェニルシランが挙げられる。また、クロロ（メチルアミノ）ｎ−ブチルシランが挙げられる。また、クロロ（メチルアミノ）ｓ−ブチルシランが挙げられる。また、クロロ（メチルアミノ）ｔ−ブチルシランが挙げられる。また、クロロ（メチルアミノ）シランが挙げられる。また、クロロ（エチルアミノ）ジメチルシランが挙げられる。また、クロロ（エチルアミノ）ジエチルシランが挙げられる。また、クロロ（エチルアミノ）ジプロピルシランが挙げられる。また、クロロ（エチルアミノ）ジイソプロピルシランが挙げられる。また、クロロ（エチルアミノ）ジビニルシランが挙げられる。また、クロロ（エチルアミノ）ジフェニルシランが挙げられる。また、クロロ（エチルアミノ）ジ（ｎ−ブチル）シランが挙げられる。また、クロロ（エチルアミノ）ジ（ｓ−ブチル）シランが挙げられる。また、クロロ（エチルアミノ）ジ（ｔ−ブチル）シランが挙げられる。また、クロロ（エチルアミノ）エチルメチルシランが挙げられる。また、クロロ（エチルアミノ）メチルプロピルシランが挙げられる。また、クロロ（エチルアミノ）エチルプロピルシランが挙げられる。また、クロロ（エチルアミノ）メチルイソプロピルシランが挙げられる。また、クロロ（エチルアミノ）エチルイソプロピルシランが挙げられる。また、クロロ（エチルアミノ）イソプロピルプロピルシランが挙げられる。また、クロロ（エチルアミノ）メチルビニルシランが挙げられる。また、クロロ（エチルアミノ）エチルビニルシランが挙げられる。また、クロロ（エチルアミノ）プロピルビニルシランが挙げられる。また、クロロ（エチルアミノ）イソプロピルビニルシランが挙げられる。また、クロロ（エチルアミノ）メチルフェニルシランが挙げられる。また、クロロ（エチルアミノ）エチルフェニルシランが挙げられる。また、クロロ（エチルアミノ）フェニルプロピルシランが挙げられる。また、クロロ（エチルアミノ）イソプロピルフェニルシランが挙げられる。また、クロロ（エチルアミノ）フェニルビニルシランが挙げられる。また、クロロ（エチルアミノ）ｎ−ブチルメチルシランが挙げられる。また、クロロ（エチルアミノ）ｎ−ブチルエチルシランが挙げられる。また、クロロ（エチルアミノ）ｎ−ブチルプロピルシランが挙げられる。また、クロロ（エチルアミノ）ｎ−ブチルイソプロピルシランが挙げられる。また、クロロ（エチルアミノ）ｎ−ブチルビニルシランが挙げられる。また、クロロ（エチルアミノ）ｎ−ブチルフェニルシランが挙げられる。また、クロロ（エチルアミノ）ｓ−ブチルメチルシランが挙げられる。また、クロロ（エチルアミノ）ｓ−ブチルエチルシランが挙げられる。また、クロロ（エチルアミノ）ｓ−ブチルプロピルシランが挙げられる。また、クロロ（エチルアミノ）ｓ−ブチルイソプロピルシランが挙げられる。また、クロロ（エチルアミノ）ｓ−ブチルビニルシランが挙げられる。また、クロロ（エチルアミノ）ｓ−ブチルフェニルシランが挙げられる。また、クロロ（エチルアミノ）ｎ−ブチルｓ−ブチルシランが挙げられる。また、クロロ（エチルアミノ）ｔ−ブチルメチルシランが挙げられる。また、クロロ（エチルアミノ）ｔ−ブチルエチルシランが挙げられる。また、クロロ（エチルアミノ）ｔ−ブチルプロピルシランが挙げられる。また、クロロ（エチルアミノ）ｔ−ブチルイソプロピルシランが挙げられる。また、クロロ（エチルアミノ）ｔ−ブチルビニルシランが挙げられる。また、クロロ（エチルアミノ）ｔ−ブチルフェニルシランが挙げられる。また、クロロ（エチルアミノ）ｎ−ブチルｔ−ブチルシランが挙げられる。また、クロロ（エチルアミノ）ｓ−ブチルｔ−ブチルシランが挙げられる。また、クロロ（エチルアミノ）メチルシランが挙げられる。また、クロロ（エチルアミノ）エチルシランが挙げられる。また、クロロ（エチルアミノ）プロピルシランが挙げられる。また、クロロ（エチルアミノ）イソプロピルシランが挙げられる。また、クロロ（エチルアミノ）ビニルシランが挙げられる。また、クロロ（エチルアミノ）フェニルシランが挙げられる。また、クロロ（エチルアミノ）ｎ−ブチルシランが挙げられる。また、クロロ（エチルアミノ）ｓ−ブチルシランが挙げられる。また、クロロ（エチルアミノ）ｔ−ブチルシランが挙げられる。また、クロロ（エチルアミノ）シランが挙げられる。【００５１】
化学式（１２）で表される部分を有するケイ素化合物の具体例としては、例えば次の化合物が挙げられる。すなわち、ジクロロ（ジメチルアミノ）メチルシランが挙げられる。また、ジクロロ（ジメチルアミノ）エチルシランが挙げられる。また、ジクロロ（ジメチルアミノ）プロピルシランが挙げられる。また、ジクロロ（ジメチルアミノ）イソプロピルシランが挙げられる。また、ジクロロ（ジメチルアミノ）ビニルシランが挙げられる。また、ジクロロ（ジメチルアミノ）フェニルシランが挙げられる。また、ジクロロ（ジメチルアミノ）ｎ−ブチルシランが挙げられる。また、ジクロロ（ジメチルアミノ）ｓ−ブチルシランが挙げられる。また、ジクロロ（ジメチルアミノ）ｔ−ブチルシランが挙げられる。また、ジクロロ（ジメチルアミノ）シランが挙げられる。また、ジクロロ（ジエチルアミノ）メチルシランが挙げられる。また、ジクロロ（ジエチルアミノ）エチルシランが挙げられる。また、ジクロロ（ジエチルアミノ）プロピルシランが挙げられる。また、ジクロロ（ジエチルアミノ）イソプロピルシランが挙げられる。また、ジクロロ（ジエチルアミノ）ビニルシランが挙げられる。また、ジクロロ（ジエチルアミノ）フェニルシランが挙げられる。また、ジクロロ（ジエチルアミノ）ｎ−ブチルシランが挙げられる。また、ジクロロ（ジエチルアミノ）ｓ−ブチルシランが挙げられる。また、ジクロロ（ジエチルアミノ）ｔ−ブチルシランが挙げられる。また、ジクロロ（ジエチルアミノ）シランが挙げられる。また、ジクロロ（メチルアミノ）メチルシランが挙げられる。また、ジクロロ（メチルアミノ）エチルシランが挙げられる。また、ジクロロ（メチルアミノ）プロピルシランが挙げられる。また、ジクロロ（メチルアミノ）イソプロピルシランが挙げられる。また、ジクロロ（メチルアミノ）ビニルシランが挙げられる。また、ジクロロ（メチルアミノ）フェニルシランが挙げられる。また、ジクロロ（メチルアミノ）ｎ−ブチルシランが挙げられる。また、ジクロロ（メチルアミノ）ｓ−ブチルシランが挙げられる。また、ジクロロ（メチルアミノ）ｔ−ブチルシランが挙げられる。また、ジクロロ（メチルアミノ）シランが挙げられる。また、ジクロロ（エチルアミノ）メチルシランが挙げられる。また、ジクロロ（エチルアミノ）エチルシランが挙げられる。また、ジクロロ（エチルアミノ）プロピルシランが挙げられる。また、ジクロロ（エチルアミノ）イソプロピルシランが挙げられる。また、ジクロロ（エチルアミノ）ビニルシランが挙げられる。また、ジクロロ（エチルアミノ）フェニルシランが挙げられる。また、ジクロロ（エチルアミノ）ｎ−ブチルシランが挙げられる。また、ジクロロ（エチルアミノ）ｓ−ブチルシランが挙げられる。また、ジクロロ（エチルアミノ）ｔ−ブチルシランが挙げられる。また、ジクロロ（エチルアミノ）シランが挙げられる。【００５２】
化学式（１３）で表される部分を有するケイ素化合物の具体例としては、例えば次の化合物が挙げられる。すなわち、トリクロロ（ジメチルアミノ）シランが挙げられる。また、トリクロロ（ジエチルアミノ）シランが挙げられる。また、トリクロロ（メチルアミノ）シランが挙げられる。また、トリクロロ（エチルアミノ）シランが挙げられる。【００５３】
化学式（１４）で表される部分を有するケイ素化合物の具体例としては、例えば次の化合物が挙げられる。すなわち、ビス（ジメチルアミノ）ジメチルシランが挙げられる。また、ビス（ジメチルアミノ）ジエチルシランが挙げられる。また、ビス（ジメチルアミノ）ジプロピルシランが挙げられる。また、ビス（ジメチルアミノ）ジイソプロピルシランが挙げられる。また、ビス（ジメチルアミノ）ジビニルシランが挙げられる。また、ビス（ジメチルアミノ）ジフェニルシランが挙げられる。また、ビス（ジメチルアミノ）ジ（ｎ−ブチル）シランが挙げられる。また、ビス（ジメチルアミノ）ジ（ｓ−ブチル）シランが挙げられる。また、ビス（ジメチルアミノ）ジ（ｔ−ブチル）シランが挙げられる。また、ビス（ジメチルアミノ）エチルメチルシランが挙げられる。また、ビス（ジメチルアミノ）メチルプロピルシランが挙げられる。また、ビス（ジメチルアミノ）エチルプロピルシランが挙げられる。また、ビス（ジメチルアミノ）メチルイソプロピルシランが挙げられる。また、ビス（ジメチルアミノ）エチルイソプロピルシランが挙げられる。また、ビス（ジメチルアミノ）イソプロピルプロピルシランが挙げられる。また、ビス（ジメチルアミノ）メチルビニルシランが挙げられる。また、ビス（ジメチルアミノ）エチルビニルシランが挙げられる。また、ビス（ジメチルアミノ）プロピルビニルシランが挙げられる。また、ビス（ジメチルアミノ）イソプロピルビニルシランが挙げられる。また、ビス（ジメチルアミノ）メチルフェニルシランが挙げられる。また、ビス（ジメチルアミノ）エチルフェニルシランが挙げられる。また、ビス（ジメチルアミノ）フェニルプロピルシランが挙げられる。また、ビス（ジメチルアミノ）イソプロピルフェニルシランが挙げられる。また、ビス（ジメチルアミノ）フェニルビニルシランが挙げられる。また、ビス（ジメチルアミノ）ｎ−ブチルメチルシランが挙げられる。また、ビス（ジメチルアミノ）ｎ−ブチルエチルシランが挙げられる。また、ビス（ジメチルアミノ）ｎ−ブチルプロピルシランが挙げられる。また、ビス（ジメチルアミノ）ｎ−ブチルイソプロピルシランが挙げられる。また、ビス（ジメチルアミノ）ｎ−ブチルビニルシランが挙げられる。また、ビス（ジメチルアミノ）ｎ−ブチルフェニルシランが挙げられる。また、ビス（ジメチルアミノ）ｓ−ブチルメチルシランが挙げられる。また、ビス（ジメチルアミノ）ｓ−ブチルエチルシランが挙げられる。また、ビス（ジメチルアミノ）ｓ−ブチルプロピルシランが挙げられる。また、ビス（ジメチルアミノ）ｓ−ブチルイソプロピルシランが挙げられる。また、ビス（ジメチルアミノ）ｓ−ブチルビニルシランが挙げられる。また、ビス（ジメチルアミノ）ｓ−ブチルフェニルシランが挙げられる。また、ビス（ジメチルアミノ）ｎ−ブチルｓ−ブチルシランが挙げられる。また、ビス（ジメチルアミノ）ｔ−ブチルメチルシランが挙げられる。また、ビス（ジメチルアミノ）ｔ−ブチルエチルシランが挙げられる。また、ビス（ジメチルアミノ）ｔ−ブチルプロピルシランが挙げられる。また、ビス（ジメチルアミノ）ｔ−ブチルイソプロピルシランが挙げられる。また、ビス（ジメチルアミノ）ｔ−ブチルビニルシランが挙げられる。また、ビス（ジメチルアミノ）ｔ−ブチルフェニルシランが挙げられる。また、ビス（ジメチルアミノ）ｎ−ブチルｔ−ブチルシランが挙げられる。また、ビス（ジメチルアミノ）ｓ−ブチルｔ−ブチルシランが挙げられる。また、ビス（ジメチルアミノ）メチルシランが挙げられる。また、ビス（ジメチルアミノ）エチルシランが挙げられる。また、ビス（ジメチルアミノ）プロピルシランが挙げられる。また、ビス（ジメチルアミノ）イソプロピルシランが挙げられる。また、ビス（ジメチルアミノ）ビニルシランが挙げられる。また、ビス（ジメチルアミノ）フェニルシランが挙げられる。また、ビス（ジメチルアミノ）ｎ−ブチルシランが挙げられる。また、ビス（ジメチルアミノ）ｓ−ブチルシランが挙げられる。また、ビス（ジメチルアミノ）ｔ−ブチルシランが挙げられる。また、ビス（ジメチルアミノ）シランが挙げられる。また、ビス（メチルアミノ）ジメチルシランが挙げられる。また、ビス（メチルアミノ）ジエチルシランが挙げられる。また、ビス（メチルアミノ）ジプロピルシランが挙げられる。また、ビス（メチルアミノ）ジイソプロピルシランが挙げられる。また、ビス（メチルアミノ）ジビニルシランが挙げられる。また、ビス（メチルアミノ）ジフェニルシランが挙げられる。また、ビス（メチルアミノ）ジ（ｎ−ブチル）シランが挙げられる。また、ビス（メチルアミノ）ジ（ｓ−ブチル）シランが挙げられる。また、ビス（メチルアミノ）ジ（ｔ−ブチル）シランが挙げられる。また、ビス（メチルアミノ）エチルメチルシランが挙げられる。また、ビス（メチルアミノ）メチルプロピルシランが挙げられる。また、ビス（メチルアミノ）エチルプロピルシランが挙げられる。また、ビス（メチルアミノ）メチルイソプロピルシランが挙げられる。また、ビス（メチルアミノ）エチルイソプロピルシランが挙げられる。また、ビス（メチルアミノ）イソプロピルプロピルシランが挙げられる。また、ビス（メチルアミノ）メチルビニルシランが挙げられる。また、ビス（メチルアミノ）エチルビニルシランが挙げられる。また、ビス（メチルアミノ）プロピルビニルシランが挙げられる。また、ビス（メチルアミノ）イソプロピルビニルシランが挙げられる。また、ビス（メチルアミノ）メチルフェニルシランが挙げられる。また、ビス（メチルアミノ）エチルフェニルシランが挙げられる。また、ビス（メチルアミノ）フェニルプロピルシランが挙げられる。また、ビス（メチルアミノ）イソプロピルフェニルシランが挙げられる。また、ビス（メチルアミノ）フェニルビニルシランが挙げられる。また、ビス（メチルアミノ）ｎ−ブチルメチルシランが挙げられる。また、ビス（メチルアミノ）ｎ−ブチルエチルシランが挙げられる。また、ビス（メチルアミノ）ｎ−ブチルプロピルシランが挙げられる。また、ビス（メチルアミノ）ｎ−ブチルイソプロピルシランが挙げられる。また、ビス（メチルアミノ）ｎ−ブチルビニルシランが挙げられる。また、ビス（メチルアミノ）ｎ−ブチルフェニルシランが挙げられる。また、ビス（メチルアミノ）ｓ−ブチルメチルシランが挙げられる。また、ビス（メチルアミノ）ｓ−ブチルエチルシランが挙げられる。また、ビス（メチルアミノ）ｓ−ブチルプロピルシランが挙げられる。また、ビス（メチルアミノ）ｓ−ブチルイソプロピルシランが挙げられる。また、ビス（メチルアミノ）ｓ−ブチルビニルシランが挙げられる。また、ビス（メチルアミノ）ｓ−ブチルフェニルシランが挙げられる。また、ビス（メチルアミノ）ｎ−ブチルｓ−ブチルシランが挙げられる。また、ビス（メチルアミノ）ｔ−ブチルメチルシランが挙げられる。また、ビス（メチルアミノ）ｔ−ブチルエチルシランが挙げられる。また、ビス（メチルアミノ）ｔ−ブチルプロピルシランが挙げられる。また、ビス（メチルアミノ）ｔ−ブチルイソプロピルシランが挙げられる。また、ビス（メチルアミノ）ｔ−ブチルビニルシランが挙げられる。また、ビス（メチルアミノ）ｔ−ブチルフェニルシランが挙げられる。また、ビス（メチルアミノ）ｎ−ブチルｔ−ブチルシランが挙げられる。また、ビス（メチルアミノ）ｓ−ブチルｔ−ブチルシランが挙げられる。また、ビス（メチルアミノ）メチルシランが挙げられる。また、ビス（メチルアミノ）エチルシランが挙げられる。また、ビス（メチルアミノ）プロピルシランが挙げられる。また、ビス（メチルアミノ）イソプロピルシランが挙げられる。また、ビス（メチルアミノ）ビニルシランが挙げられる。また、ビス（メチルアミノ）フェニルシランが挙げられる。また、ビス（メチルアミノ）ｎ−ブチルシランが挙げられる。また、ビス（メチルアミノ）ｓ−ブチルシランが挙げられる。また、ビス（メチルアミノ）ｔ−ブチルシランが挙げられる。また、ビス（メチルアミノ）シランが挙げられる。また、ビス（ジエチルアミノ）ジメチルシランが挙げられる。また、ビス（ジエチルアミノ）ジエチルシランが挙げられる。また、ビス（ジエチルアミノ）ジプロピルシランが挙げられる。また、ビス（ジエチルアミノ）ジイソプロピルシランが挙げられる。また、ビス（ジエチルアミノ）ジビニルシランが挙げられる。また、ビス（ジエチルアミノ）ジフェニルシランが挙げられる。また、ビス（ジエチルアミノ）ジ（ｎ−ブチル）シランが挙げられる。また、ビス（ジエチルアミノ）ジ（ｓ−ブチル）シランが挙げられる。また、ビス（ジエチルアミノ）ジ（ｔ−ブチル）シランが挙げられる。また、ビス（ジエチルアミノ）エチルメチルシランが挙げられる。また、ビス（ジエチルアミノ）メチルプロピルシランが挙げられる。また、ビス（ジエチルアミノ）エチルプロピルシランが挙げられる。また、ビス（ジエチルアミノ）メチルイソプロピルシランが挙げられる。また、ビス（ジエチルアミノ）エチルイソプロピルシランが挙げられる。また、ビス（ジエチルアミノ）イソプロピルプロピルシランが挙げられる。また、ビス（ジエチルアミノ）メチルビニルシランが挙げられる。また、ビス（ジエチルアミノ）エチルビニルシランが挙げられる。また、ビス（ジエチルアミノ）プロピルビニルシランが挙げられる。また、ビス（ジエチルアミノ）イソプロピルビニルシランが挙げられる。また、ビス（ジエチルアミノ）メチルフェニルシランが挙げられる。また、ビス（ジエチルアミノ）エチルフェニルシランが挙げられる。また、ビス（ジエチルアミノ）フェニルプロピルシランが挙げられる。また、ビス（ジエチルアミノ）イソプロピルフェニルシランが挙げられる。また、ビス（ジエチルアミノ）フェニルビニルシランが挙げられる。また、ビス（ジエチルアミノ）ｎ−ブチルメチルシランが挙げられる。また、ビス（ジエチルアミノ）ｎ−ブチルエチルシランが挙げられる。また、ビス（ジエチルアミノ）ｎ−ブチルプロピルシランが挙げられる。また、ビス（ジエチルアミノ）ｎ−ブチルイソプロピルシランが挙げられる。また、ビス（ジエチルアミノ）ｎ−ブチルビニルシランが挙げられる。また、ビス（ジエチルアミノ）ｎ−ブチルフェニルシランが挙げられる。また、ビス（ジエチルアミノ）ｓ−ブチルメチルシランが挙げられる。また、ビス（ジエチルアミノ）ｓ−ブチルエチルシランが挙げられる。また、ビス（ジエチルアミノ）ｓ−ブチルプロピルシランが挙げられる。また、ビス（ジエチルアミノ）ｓ−ブチルイソプロピルシランが挙げられる。また、ビス（ジエチルアミノ）ｓ−ブチルビニルシランが挙げられる。また、ビス（ジエチルアミノ）ｓ−ブチルフェニルシランが挙げられる。また、ビス（ジエチルアミノ）ｎ−ブチルｓ−ブチルシランが挙げられる。また、ビス（ジエチルアミノ）ｔ−ブチルメチルシランが挙げられる。また、ビス（ジエチルアミノ）ｔ−ブチルエチルシランが挙げられる。また、ビス（ジエチルアミノ）ｔ−ブチルプロピルシランが挙げられる。また、ビス（ジエチルアミノ）ｔ−ブチルイソプロピルシランが挙げられる。また、ビス（ジエチルアミノ）ｔ−ブチルビニルシランが挙げられる。また、ビス（ジエチルアミノ）ｔ−ブチルフェニルシランが挙げられる。また、ビス（ジエチルアミノ）ｎ−ブチルｔ−ブチルシランが挙げられる。また、ビス（ジエチルアミノ）ｓ−ブチルｔ−ブチルシランが挙げられる。また、ビス（ジエチルアミノ）メチルシランが挙げられる。また、ビス（ジエチルアミノ）エチルシランが挙げられる。また、ビス（ジエチルアミノ）プロピルシランが挙げられる。また、ビス（ジエチルアミノ）イソプロピルシランが挙げられる。また、ビス（ジエチルアミノ）ビニルシランが挙げられる。また、ビス（ジエチルアミノ）フェニルシランが挙げられる。また、ビス（ジエチルアミノ）ｎ−ブチルシランが挙げられる。また、ビス（ジエチルアミノ）ｓ−ブチルシランが挙げられる。また、ビス（ジエチルアミノ）ｔ−ブチルシランが挙げられる。また、ビ
ス（ジエチルアミノ）シランが挙げられる。また、ビス（エチルアミノ）ジメチルシランが挙げられる。また、ビス（エチルアミノ）ジエチルシランが挙げられる。また、ビス（エチルアミノ）ジプロピルシランが挙げられる。また、ビス（エチルアミノ）ジイソプロピルシランが挙げられる。また、ビス（エチルアミノ）ジビニルシランが挙げられる。また、ビス（エチルアミノ）ジフェニルシランが挙げられる。また、ビス（エチルアミノ）ジ（ｎ−ブチル）シランが挙げられる。また、ビス（エチルアミノ）ジ（ｓ−ブチル）シランが挙げられる。また、ビス（エチルアミノ）ジ（ｔ−ブチル）シランが挙げられる。また、ビス（エチルアミノ）エチルメチルシランが挙げられる。また、ビス（エチルアミノ）メチルプロピルシランが挙げられる。また、ビス（エチルアミノ）エチルプロピルシランが挙げられる。また、ビス（エチルアミノ）メチルイソプロピルシランが挙げられる。また、ビス（エチルアミノ）エチルイソプロピルシランが挙げられる。また、ビス（エチルアミノ）イソプロピルプロピルシランが挙げられる。また、ビス（エチルアミノ）メチルビニルシランが挙げられる。また、ビス（エチルアミノ）エチルビニルシランが挙げられる。また、ビス（エチルアミノ）プロピルビニルシランが挙げられる。また、ビス（エチルアミノ）イソプロピルビニルシランが挙げられる。また、ビス（エチルアミノ）メチルフェニルシランが挙げられる。また、ビス（エチルアミノ）エチルフェニルシランが挙げられる。また、ビス（エチルアミノ）フェニルプロピルシランが挙げられる。また、ビス（エチルアミノ）イソプロピルフェニルシランが挙げられる。また、ビス（エチルアミノ）フェニルビニルシランが挙げられる。また、ビス（エチルアミノ）ｎ−ブチルメチルシランが挙げられる。また、ビス（エチルアミノ）ｎ−ブチルエチルシランが挙げられる。また、ビス（エチルアミノ）ｎ−ブチルプロピルシランが挙げられる。また、ビス（エチルアミノ）ｎ−ブチルイソプロピルシランが挙げられる。また、ビス（エチルアミノ）ｎ−ブチルビニルシランが挙げられる。また、ビス（エチルアミノ）ｎ−ブチルフェニルシランが挙げられる。また、ビス（エチルアミノ）ｓ−ブチルメチルシランが挙げられる。また、ビス（エチルアミノ）ｓ−ブチルエチルシランが挙げられる。また、ビス（エチルアミノ）ｓ−ブチルプロピルシランが挙げられる。また、ビス（エチルアミノ）ｓ−ブチルイソプロピルシランが挙げられる。また、ビス（エチルアミノ）ｓ−ブチルビニルシランが挙げられる。また、ビス（エチルアミノ）ｓ−ブチルフェニルシランが挙げられる。また、ビス（エチルアミノ）ｎ−ブチルｓ−ブチルシランが挙げられる。また、ビス（エチルアミノ）ｔ−ブチルメチルシランが挙げられる。また、ビス（エチルアミノ）ｔ−ブチルエチルシランが挙げられる。また、ビス（エチルアミノ）ｔ−ブチルプロピルシランが挙げられる。また、ビス（エチルアミノ）ｔ−ブチルイソプロピルシランが挙げられる。また、ビス（エチルアミノ）ｔ−ブチルビニルシランが挙げられる。また、ビス（エチルアミノ）ｔ−ブチルフェニルシランが挙げられる。また、ビス（エチルアミノ）ｎ−ブチルｔ−ブチルシランが挙げられる。また、ビス（エチルアミノ）ｓ−ブチルｔ−ブチルシランが挙げられる。また、ビス（エチルアミノ）メチルシランが挙げられる。また、ビス（エチルアミノ）エチルシランが挙げられる。また、ビス（エチルアミノ）プロピルシランが挙げられる。また、ビス（エチルアミノ）イソプロピルシランが挙げられる。また、ビス（エチルアミノ）ビニルシランが挙げられる。また、ビス（エチルアミノ）フェニルシランが挙げられる。また、ビス（エチルアミノ）ｎ−ブチルシランが挙げられる。また、ビス（エチルアミノ）ｓ−ブチルシランが挙げられる。また、ビス（エチルアミノ）ｔ−ブチルシランが挙げられる。また、ビス（エチルアミノ）シランが挙げられる。また、エチルアミノメチルアミノジメチルシランが挙げられる。また、エチルアミノメチルアミノジエチルシランが挙げられる。また、エチルアミノメチルアミノジプロピルシランが挙げられる。また、エチルアミノメチルアミノジイソプロピルシランが挙げられる。また、エチルアミノメチルアミノジビニルシランが挙げられる。また、エチルアミノメチルアミノジフェニルシランが挙げられる。また、エチルアミノメチルアミノジ（ｎ−ブチル）シランが挙げられる。また、エチルアミノメチルアミノジ（ｓ−ブチル）シランが挙げられる。また、エチルアミノメチルアミノジ（ｔ−ブチル）シランが挙げられる。また、エチルアミノメチルアミノエチルメチルシランが挙げられる。また、エチルアミノメチルアミノメチルプロピルシランが挙げられる。また、エチルアミノメチルアミノエチルプロピルシランが挙げられる。また、エチルアミノメチルアミノメチルイソプロピルシランが挙げられる。また、エチルアミノメチルアミノエチルイソプロピルシランが挙げられる。エチルアミノメチルアミノイソプロピルプロピルシランが挙げられる。また、エチルアミノメチルアミノメチルビニルシランが挙げられる。また、エチルアミノメチルアミノエチルビニルシランが挙げられる。また、エチルアミノメチルアミノプロピルビニルシランが挙げられる。また、エチルアミノメチルアミノイソプロピルビニルシランが挙げられる。また、エチルアミノメチルアミノメチルフェニルシランが挙げられる。また、エチルアミノメチルアミノエチルフェニルシランが挙げられる。また、エチルアミノメチルアミノフェニルプロピルシランが挙げられる。また、エチルアミノメチルアミノイソプロピルフェニルシランが挙げられる。また、エチルアミノメチルアミノフェニルビニルシランが挙げられる。また、エチルアミノメチルアミノｎ−ブチルメチルシランが挙げられる。また、エチルアミノメチルアミノｎ−ブチルエチルシランが挙げられる。また、エチルアミノメチルアミノｎ−ブチルプロピルシランが挙げられる。また、エチルアミノメチルアミノｎ−ブチルイソプロピルシランが挙げられる。また、エチルアミノメチルアミノｎ−ブチルビニルシランが挙げられる。また、エチルアミノメチルアミノｎ−ブチルフェニルシランが挙げられる。また、エチルアミノメチルアミノｓ−ブチルメチルシランが挙げられる。また、エチルアミノメチルアミノｓ−ブチルエチルシランが挙げられる。また、エチルアミノメチルアミノｓ−ブチルプロピルシランが挙げられる。また、エチルアミノメチルアミノｓ−ブチルイソプロピルシランが挙げられる。また、エチルアミノメチルアミノｓ−ブチルビニルシランが挙げられる。また、エチルアミノメチルアミノｓ−ブチルフェニルシランが挙げられる。また、エチルアミノメチルアミノｎ−ブチルｓ−ブチルシランが挙げられる。また、エチルアミノメチルアミノｔ−ブチルメチルシランが挙げられる。また、エチルアミノメチルアミノｔ−ブチルエチルシランが挙げられる。また、エチルアミノメチルアミノｔ−ブチルプロピルシランが挙げられる。また、エチルアミノメチルアミノｔ−ブチルイソプロピルシランが挙げられる。また、エチルアミノメチルアミノｔ−ブチルビニルシランが挙げられる。また、エチルアミノメチルアミノｔ−ブチルフェニルシランが挙げられる。また、エチルアミノメチルアミノｎ−ブチルｔ−ブチルシランが挙げられる。また、エチルアミノメチルアミノｓ−ブチルｔ−ブチルシランが挙げられる。また、エチルアミノメチルアミノメチルシランが挙げられる。また、エチルアミノメチルアミノエチルシランが挙げられる。また、エチルアミノメチルアミノプロピルシランが挙げられる。また、エチルアミノメチルアミノイソプロピルシランが挙げられる。また、エチルアミノメチルアミノビニルシランが挙げられる。また、エチルアミノメチルアミノフェニルシランが挙げられる。また、エチルアミノメチルアミノｎ−ブチルシランが挙げられる。また、エチルアミノメチルアミノｓ−ブチルシランが挙げられる。また、エチルアミノメチルアミノｔ−ブチルシランが挙げられる。また、エチルアミノメチルアミノシランが挙げられる。また、ジエチルアミノメチルアミノジメチルシランが挙げられる。また、ジエチルアミノメチルアミノジエチルシランが挙げられる。また、ジエチルアミノメチルアミノジプロピルシランが挙げられる。また、ジエチルアミノメチルアミノジイソプロピルシランが挙げられる。また、ジエチルアミノメチルアミノジビニルシランが挙げられる。また、ジエチルアミノメチルアミノジフェニルシランが挙げられる。また、ジエチルアミノメチルアミノジ（ｎ−ブチル）シランが挙げられる。また、ジエチルアミノメチルアミノジ（ｓ−ブチル）シランが挙げられる。また、ジエチルアミノメチルアミノジ（ｔ−ブチル）シランが挙げられる。また、ジエチルアミノメチルアミノエチルメチルシランが挙げられる。また、ジエチルアミノメチルアミノメチルプロピルシランが挙げられる。また、ジエチルアミノメチルアミノエチルプロピルシランが挙げられる。また、ジエチルアミノメチルアミノメチルイソプロピルシランが挙げられる。また、ジエチルアミノメチルアミノエチルイソプロピルシランが挙げられる。また、ジエチルアミノメチルアミノイソプロピルプロピルシランが挙げられる。また、ジエチルアミノメチルアミノメチルビニルシランが挙げられる。また、ジエチルアミノメチルアミノエチルビニルシランが挙げられる。また、ジエチルアミノメチルアミノプロピルビニルシランが挙げられる。また、ジエチルアミノメチルアミノイソプロピルビニルシランが挙げられる。また、ジエチルアミノメチルアミノメチルフェニルシランが挙げられる。また、ジエチルアミノメチルアミノエチルフェニルシランが挙げられる。また、ジエチルアミノメチルアミノフェニルプロピルシランが挙げられる。また、ジエチルアミノメチルアミノイソプロピルフェニルシランが挙げられる。また、ジエチルアミノメチルアミノフェニルビニルシランが挙げられる。また、ジエチルアミノメチルアミノｎ−ブチルメチルシランが挙げられる。また、ジエチルアミノメチルアミノｎ−ブチルエチルシランが挙げられる。また、ジエチルアミノメチルアミノｎ−ブチルプロピルシランが挙げられる。また、ジエチルアミノメチルアミノｎ−ブチルイソプロピルシランが挙げられる。また、ジエチルアミノメチルアミノｎ−ブチルビニルシランが挙げられる。また、ジエチルアミノメチルアミノｎ−ブチルフェニルシランが挙げられる。また、ジエチルアミノメチルアミノｓ−ブチルメチルシランが挙げられる。また、ジエチルアミノメチルアミノｓ−ブチルエチルシランが挙げられる。また、ジエチルアミノメチルアミノｓ−ブチルプロピルシランが挙げられる。また、ジエチルアミノメチルアミノｓ−ブチルイソプロピルシランが挙げられる。また、ジエチルアミノメチルアミノｓ−ブチルビニルシランが挙げられる。また、ジエチルアミノメチルアミノｓ−ブチルフェニルシランが挙げられる。また、ジエチルアミノメチルアミノｎ−ブチルｓ−ブチルシランが挙げられる。また、ジエチルアミノメチルアミノｔ−ブチルメチルシランが挙げられる。また、ジエチルアミノメチルアミノｔ−ブチルエチルシランが挙げられる。また、ジエチルアミノメチルアミノｔ−ブチルプロピルシランが挙げられる。また、ジエチルアミノメチルアミノｔ−ブチルイソプロピルシランが挙げられる。また、ジエチルアミノメチルアミノｔ−ブチルビニルシランが挙げられる。また、ジエチルアミノメチルアミノｔ−ブチルフェニルシランが挙げられる。また、ジエチルアミノメチルアミノｎ−ブチルｔ−ブチルシランが挙げられる。また、ジエチルアミノメチルアミノｓ−ブチルｔ−ブチルシランが挙げられる。また、ジエチルアミノメチルアミノメチルシランが挙げられる。また、ジエチルアミノメチルアミノエチルシランが挙げられる。また、ジエチルアミノメチルアミノプロピルシランが挙げられる。また、ジエチルアミノメチルアミノイソプロピルシランが挙げられる。また、ジエチルアミノメチルアミノビニルシランが挙げられ
る。また、ジエチルアミノメチルアミノフェニルシランが挙げられる。また、ジエチルアミノメチルアミノｎ−ブチルシランが挙げられる。また、ジエチルアミノメチルアミノｓ−ブチルシランが挙げられる。また、ジエチルアミノメチルアミノｔ−ブチルシランが挙げられる。また、ジエチルアミノメチルアミノシランが挙げられる。また、エチルアミノジメチルアミノジメチルシランが挙げられる。また、エチルアミノジメチルアミノジエチルシランが挙げられる。また、エチルアミノジメチルアミノジプロピルシランが挙げられる。また、エチルアミノジメチルアミノジイソプロピルシランが挙げられる。また、エチルアミノジメチルアミノジビニルシランが挙げられる。また、エチルアミノジメチルアミノジフェニルシランが挙げられる。また、エチルアミノジメチルアミノジ（ｎ−ブチル）シランが挙げられる。また、エチルアミノジメチルアミノジ（ｓ−ブチル）シランが挙げられる。エチルアミノジメチルアミノジ（ｔ−ブチル）シランが挙げられる。また、エチルアミノジメチルアミノエチルメチルシランが挙げられる。また、エチルアミノジメチルアミノメチルプロピルシランが挙げられる。また、エチルアミノジメチルアミノエチルプロピルシランが挙げられる。また、エチルアミノジメチルアミノメチルイソプロピルシランが挙げられる。また、エチルアミノジメチルアミノエチルイソプロピルシランが挙げられる。また、エチルアミノジメチルアミノイソプロピルプロピルシランが挙げられる。また、エチルアミノジメチルアミノメチルビニルシランが挙げられる。また、エチルアミノジメチルアミノエチルビニルシランが挙げられる。また、エチルアミノジメチルアミノプロピルビニルシランが挙げられる。また、エチルアミノジメチルアミノイソプロピルビニルシランが挙げられる。また、エチルアミノジメチルアミノメチルフェニルシランが挙げられる。また、エチルアミノジメチルアミノエチルフェニルシランが挙げられる。また、エチルアミノジメチルアミノフェニルプロピルシランが挙げられる。また、エチルアミノジメチルアミノイソプロピルフェニルシランが挙げられる。また、エチルアミノジメチルアミノフェニルビニルシランが挙げられる。また、エチルアミノジメチルアミノｎ−ブチルメチルシランが挙げられる。また、エチルアミノジメチルアミノｎ−ブチルエチルシランが挙げられる。また、エチルアミノジメチルアミノｎ−ブチルプロピルシランが挙げられる。また、エチルアミノジメチルアミノｎ−ブチルイソプロピルシランが挙げられる。また、エチルアミノジメチルアミノｎ−ブチルビニルシランが挙げられる。また、エチルアミノジメチルアミノｎ−ブチルフェニルシランが挙げられる。また、エチルアミノジメチルアミノｓ−ブチルメチルシランが挙げられる。また、エチルアミノジメチルアミノｓ−ブチルエチルシランが挙げられる。また、エチルアミノジメチルアミノｓ−ブチルプロピルシランが挙げられる。また、エチルアミノジメチルアミノｓ−ブチルイソプロピルシランが挙げられる。また、エチルアミノジメチルアミノｓ−ブチルビニルシランが挙げられる。また、エチルアミノジメチルアミノｓ−ブチルフェニルシランが挙げられる。また、エチルアミノジメチルアミノｎ−ブチルｓ−ブチルシランが挙げられる。また、エチルアミノジメチルアミノｔ−ブチルメチルシランが挙げられる。また、エチルアミノジメチルアミノｔ−ブチルエチルシランが挙げられる。また、エチルアミノジメチルアミノｔ−ブチルプロピルシランが挙げられる。また、エチルアミノジメチルアミノｔ−ブチルイソプロピルシランが挙げられる。また、エチルアミノジメチルアミノｔ−ブチルビニルシランが挙げられる。また、エチルアミノジメチルアミノｔ−ブチルフェニルシランが挙げられる。また、エチルアミノジメチルアミノｎ−ブチルｔ−ブチルシランが挙げられる。また、エチルアミノジメチルアミノｓ−ブチルｔ−ブチルシランが挙げられる。また、エチルアミノジメチルアミノメチルシランが挙げられる。また、エチルアミノジメチルアミノエチルシランが挙げられる。また、エチルアミノジメチルアミノプロピルシランが挙げられる。また、エチルアミノジメチルアミノイソプロピルシランが挙げられる。また、エチルアミノジメチルアミノビニルシランが挙げられる。また、エチルアミノジメチルアミノフェニルシランが挙げられる。また、エチルアミノジメチルアミノｎ−ブチルシランが挙げられる。また、エチルアミノジメチルアミノｓ−ブチルシランが挙げられる。また、エチルアミノジメチルアミノｔ−ブチルシランが挙げられる。また、エチルアミノジメチルアミノシランが挙げられる。また、ジエチルアミノジメチルアミノジメチルシランが挙げられる。また、ジエチルアミノジメチルアミノジエチルシランが挙げられる。また、ジエチルアミノジメチルアミノジプロピルシランが挙げられる。また、ジエチルアミノジメチルアミノジイソプロピルシランが挙げられる。また、ジエチルアミノジメチルアミノジビニルシランが挙げられる。また、ジエチルアミノジメチルアミノジフェニルシランが挙げられる。また、ジエチルアミノジメチルアミノジ（ｎ−ブチル）シランが挙げられる。また、ジエチルアミノジメチルアミノジ（ｓ−ブチル）シランが挙げられる。また、ジエチルアミノジメチルアミノジ（ｔ−ブチル）シランが挙げられる。また、ジエチルアミノジメチルアミノエチルメチルシランが挙げられる。また、ジエチルアミノジメチルアミノメチルプロピルシランが挙げられる。また、ジエチルアミノジメチルアミノエチルプロピルシランが挙げられる。また、ジエチルアミノジメチルアミノメチルイソプロピルシランが挙げられる。また、ジエチルアミノジメチルアミノエチルイソプロピルシランが挙げられる。また、ジエチルアミノジメチルアミノイソプロピルプロピルシランが挙げられる。また、ジエチルアミノジメチルアミノメチルビニルシランが挙げられる。また、ジエチルアミノジメチルアミノエチルビニルシランが挙げられる。また、ジエチルアミノジメチルアミノプロピルビニルシランが挙げられる。また、ジエチルアミノジメチルアミノイソプロピルビニルシランが挙げられる。また、ジエチルアミノジメチルアミノメチルフェニルシランが挙げられる。また、ジエチルアミノジメチルアミノエチルフェニルシランが挙げられる。また、ジエチルアミノジメチルアミノフェニルプロピルシランが挙げられる。また、ジエチルアミノジメチルアミノイソプロピルフェニルシランが挙げられる。また、ジエチルアミノジメチルアミノフェニルビニルシランが挙げられる。また、ジエチルアミノジメチルアミノｎ−ブチルメチルシランが挙げられる。また、ジエチルアミノジメチルアミノｎ−ブチルエチルシランが挙げられる。また、ジエチルアミノジメチルアミノｎ−ブチルプロピルシランが挙げられる。また、ジエチルアミノジメチルアミノｎ−ブチルイソプロピルシランが挙げられる。また、ジエチルアミノジメチルアミノｎ−ブチルビニルシランが挙げられる。また、ジエチルアミノジメチルアミノｎ−ブチルフェニルシランが挙げられる。また、ジエチルアミノジメチルアミノｓ−ブチルメチルシランが挙げられる。また、ジエチルアミノジメチルアミノｓ−ブチルエチルシランが挙げられる。また、ジエチルアミノジメチルアミノｓ−ブチルプロピルシランが挙げられる。また、ジエチルアミノジメチルアミノｓ−ブチルイソプロピルシランが挙げられる。また、ジエチルアミノジメチルアミノｓ−ブチルビニルシランが挙げられる。また、ジエチルアミノジメチルアミノｓ−ブチルフェニルシランが挙げられる。また、ジエチルアミノジメチルアミノｎ−ブチルｓ−ブチルシランが挙げられる。また、ジエチルアミノジメチルアミノｔ−ブチルメチルシランが挙げられる。また、ジエチルアミノジメチルアミノｔ−ブチルエチルシランが挙げられる。また、ジエチルアミノジメチルアミノｔ−ブチルプロピルシランが挙げられる。また、ジエチルアミノジメチルアミノｔ−ブチルイソプロピルシランが挙げられる。また、ジエチルアミノジメチルアミノｔ−ブチルビニルシランが挙げられる。また、ジエチルアミノジメチルアミノｔ−ブチルフェニルシランが挙げられる。また、ジエチルアミノジメチルアミノｎ−ブチルｔ−ブチルシランが挙げられる。また、ジエチルアミノジメチルアミノｓ−ブチルｔ−ブチルシランが挙げられる。また、ジエチルアミノジメチルアミノメチルシランが挙げられる。また、ジエチルアミノジメチルアミノエチルシランが挙げられる。また、ジエチルアミノジメチルアミノプロピルシランが挙げられる。また、ジエチルアミノジメチルアミノイソプロピルシランが挙げられる。また、ジエチルアミノジメチルアミノビニルシランが挙げられる。また、ジエチルアミノジメチルアミノフェニルシランが挙げられる。また、ジエチルアミノジメチルアミノｎ−ブチルシランが挙げられる。また、ジエチルアミノジメチルアミノｓ−ブチルシランが挙げられる。また、ジエチルアミノジメチルアミノｔ−ブチルシランが挙げられる。また、ジエチルアミノジメチルアミノシランが挙げられる。【００５４】
化学式（１５）で表される部分を有するケイ素化合物の具体例としては、例えば次の化合物が挙げられる。すなわち、トリス（ジメチルアミノ）クロロシランが挙げられる。また、トリス（ジエチルアミノ）クロロシランが挙げられる。また、トリス（メチルアミノ）クロロシランが挙げられる。また、トリス（エチルアミノ）クロロシランが挙げられる。また、ビス（ジメチルアミノ）エチルアミノクロロシランが挙げられる。また、ビス（ジメチルアミノ）ジエチルアミノクロロシランが挙げられる。また、ビス（ジメチルアミノ）メチルアミノクロロシランが挙げられる。また、ビス（ジエチルアミノ）ジメチルアミノクロロシランが挙げられる。また、ビス（ジエチルアミノ）エチルアミノクロロシランが挙げられる。また、ビス（ジエチルアミノ）メチルアミノクロロシランが挙げられる。また、ビス（メチルアミノ）ジメチルアミノクロロシランが挙げられる。また、ビス（メチルアミノ）ジエチルアミノクロロシランが挙げられる。また、ビス（メチルアミノ）エチルアミノクロロシランが挙げられる。また、ビス（エチルアミノ）ジメチルアミノクロロシランが挙げられる。また、ビス（エチルアミノ）ジエチルアミノクロロシランが挙げられる。また、ビス（エチルアミノ）メチルアミノクロロシランが挙げられる。また、エチルアミノジエチルアミノメチルアミノクロロシランが挙げられる。また、エチルアミノジエチルアミノジメチルアミノクロロシランが挙げられる。また、エチルアミノメチルアミノジメチルアミノクロロシランが挙げられる。また、ジエチルアミノメチルアミノジメチルアミノクロロシランが挙げられる。【００５５】
化学式（１６）で表される部分を有するケイ素化合物の具体例としては、例えば次の化合物が挙げられる。すなわち、テトラキス（ジメチルアミノ）シランが挙げられる。また、テトラキス（ジエチルアミノ）シランが挙げられる。また、テトラキス（メチルアミノ）シランが挙げられる。また、テトラキス（エチルアミノ）シランが挙げられる。また、トリス（ジメチルアミノ）ジエチルアミノシランが挙げられる。また、トリス（ジメチルアミノ）メチルアミノシランが挙げられる。また、トリス（ジメチルアミノ）エチルアミノシランが挙げられる。また、トリス（ジエチルアミノ）ジメチルアミノシランが挙げられる。また、トリス（ジエチルアミノ）メチルアミノシランが挙げられる。また、トリス（ジエチルアミノ）エチルアミノシランが挙げられる。また、トリス（メチルアミノ）ジエチルアミノシランが挙げられる。また、トリス（メチルアミノ）ジメチルアミノシランが挙げられる。また、トリス（メチルアミノ）エチルアミノシランが挙げられる。また、トリス（エチルアミノ）ジメチルアミノシランが挙げられる。また、トリス（エチルアミノ）メチルアミノシランが挙げられる。また、トリス（エチルアミノ）ジエチルアミノシランが挙げられる。また、ビス（ジメチルアミノ）ビス（ジエチルアミノ）シランが挙げられる。また、ビス（ジメチルアミノ）ビス（メチルアミノ）シランが挙げられる。また、ビス（ジメチルアミノ）ビス（エチルアミノ）シランが挙げられる。また、ビス（ジエチルアミノ）ビス（ジメチルアミノ）シランが挙げられる。また、ビス（ジエチルアミノ）ビス（メチルアミノ）シランが挙げられる。また、ビス（ジエチルアミノ）ビス（エチルアミノ）シランが挙げられる。また、ビス（メチルアミノ）ビス（ジエチルアミノ）シランが挙げられる。また、ビス（メチルアミノ）ビス（ジメチルアミノ）シランが挙げられる。また、ビス（メチルアミノ）ビス（エチルアミノ）シランが挙げられる。また、ビス（エチルアミノ）ビス（ジメチルアミノ）シランが挙げられる。また、ビス（エチルアミノ）ビス（メチルアミノ）シランが挙げられる。また、ビス（エチルアミノ）ビス（ジエチルアミノ）シランが挙げられる。また、ビス（ジメチルアミノ）ジエチルアミノメチルアミノシランが挙げられる。また、ビス（ジメチルアミノ）エチルアミノメチルアミノシランが挙げられる。また、ビス（ジメチルアミノ）エチルアミノジエチルアミノシランが挙げられる。また、ビス（ジエチルアミノ）メチルアミノジメチルアミノシランが挙げられる。また、ビス（ジエチルアミノ）エチルアミノメチルアミノシランが挙げられる。また、ビス（ジエチルアミノ）エチルアミノジメチルアミノシランが挙げられる。また、ビス（メチルアミノ）ジエチルアミノジメチルアミノシランが挙げられる。また、ビス（メチルアミノ）エチルアミノジメチルアミノシランが挙げられる。また、ビス（メチルアミノ）エチルアミノジエチルアミノシランが挙げられる。また、ビス（エチルアミノ）メチルアミノジメチルアミノシランが挙げられる。また、ビス（エチルアミノ）ジエチルアミノメチルアミノシランが挙げられる。また、ビス（エチルアミノ）ジエチルアミノジメチルアミノシランが挙げられる。また、エチルアミノジエチルアミノメチルアミノジメチルアミノシランが挙げられる。【００５６】
化学式（１７）で表される部分を有するケイ素化合物の具体例としては、例えば次の化合物が挙げられる。すなわち、ヘキサメチルジシラザンが挙げられる。また、1,1,3,3-テトラメチルジシラザンが挙げられる。また、1,3-ジメチルジシラザンが挙げられる。また、ジシラザンが挙げられる。【００５７】
上記のほか、化学式（１）〜（２）で表される部分のうちの少なくともいずれか１つを１分子中に有するケイ素化合物の具体例としては、例えば次の化合物が挙げられる。すなわち、アセトキシエチルメチルジクロロシランが挙げられる。また、アセトキシプロピルメチルジクロロシランが挙げられる。また、（３−アクリロキシプロピル）メチルジクロロシランが挙げられる。また、（３−アクリロキシプロピル）トリクロロシランが挙げられる。また、アダマンチルエチルトリクロロシランが挙げられる。また、アリル（クロロプロピル）ジクロロシランが挙げられる。また、アリルジクロロシランが挙げられる。また、アリルメチルジクロロシランが挙げられる。また、アリルフェニルジクロロシランが挙げられる。また、アリルトリクロロシランが挙げられる。また、ベンジルトリクロロシランが挙げられる。また、｛（ビシクロヘプテニル）エチル｝トリクロロシランが挙げられる。また、５−（ビシクロヘプテニル）メチルジクロロシランが挙げられる。また、５−（ビシクロヘプテニル）トリクロロシランが挙げられる。また、２−（ビシクロヘプチル）トリクロロシランが挙げられる。また、ビス（クロロメチル）ジクロロシランが挙げられる。また、ビス（シアノプロピル）ジクロロシランが挙げられる。また、ビス（ジクロロシリル）メタンが挙げられる。また、ビス（メチルジクロロシリル）ブタンが挙げられる。また、ビス（メチルジクロロシリル）エタンが挙げられる。また、ビス（トリクロロシリル）エタンが挙げられる。また、ビス（トリクロロシリル）アセチレンが挙げられる。また、ビス（トリクロロシリル）メタンが挙げられる。また、ビス（トリメチルシリルメチル）ジクロロシランが挙げられる。また、２−ブロモエチルトリクロロシランが挙げられる。また、ブロモフェニルトリクロロシランが挙げられる。また、３−ブロモプロピルトリクロロシランが挙げられる。また、ブテニルメチルジクロロシランが挙げられる。また、ｐ−（ｔ−ブチル）フェネチルトリクロロシランが挙げられる。また、２−（カルボメトキシ）エチルメチルジクロロシランが挙げられる。また、２−（カルボメトキシ）エチルトリクロロシランが挙げられる。また、２−クロロエチルメチルジクロロシランが挙げられる。また、１−クロロエチルトリクロロシランが挙げられる。また、２−クロロエチルトリクロロシランが挙げられる。また、クロロメチルメチルジクロロシランが挙げられる。また、｛（クロロメチル）フェニルエチル｝メチルジクロロシランが挙げられる。また、｛（クロロメチル）フェニルエチル｝トリクロロシランが挙げられる。また、（ｐ−クロロメチル）フェニルトリクロロシランが挙げられる。また、クロロメチルトリクロロシランが挙げられる。また、クロロフェニルメチルジクロロシランが挙げられる。また、クロロフェニルトリクロロシランが挙げられる。また、３−クロロプロピルメチルジクロロシランが挙げられる。また、３−クロロプロピルトリクロロシランが挙げられる。また、２−シアノエチルメチルジクロロシランが挙げられる。また、２−シラノエチルトリクロロシランが挙げられる。また、（３−シアノイソブチル）メチルジクロロシランが挙げられる。また、（３−シアノイソブチル）トリクロロシランが挙げられる。また、３−シアノプロピルメチルジクロロシランが挙げられる。また、３−シアノプロピルフェニルジクロロシランが挙げられる。また、３−シアノプロピルトリクロロシランが挙げられる。また、｛２−（３−シクロヘクセニル）エチル｝メチルジクロロシランが挙げられる。また、｛２−（３−シクロヘクセニル）エチル｝トリクロロシランが挙げられる。また、３−シクロヘクセニルトリクロロシランが挙げられる。また、シクロヘクシルメチルジクロロシランが挙げられる。また、（シクロへクシルメチル）トリクロロシランが挙げられる。また、シクロヘクシルトリクロロシランが挙げられる。また、（４−シクロオクテニル）トリクロロシランが挙げられる。また、シクロオクチルトリクロロシランが挙げられる。また、シクロペンチルトリクロロシランが挙げられる。また、シクロテトラメチレンジクロロシランが挙げられる。また、シクロトリメチレンジクロロシランが挙げられる。また、ｎ−デシルメチルジクロロシランが挙げられる。また、ｎ−デシルトリクロロシランが挙げられる。また、（ジクロロメチル）メチルジクロロシランが挙げられる。また、ジクロロフェニルトリクロロシランが挙げられる。また、ジシクロヘクシルジクロロシランが挙げられる。また、ジシクロペンチルジクロロシランが挙げられる。また、ジエトキシジクロロシランが挙げられる。また、ジ−ｎ−ヘクシルジクロロシランが挙げられる。また、ジメチルビス（ｓブチルアミノ）シランが挙げられる。また、ジ−ｎ−オクチルジクロロシランが挙げられる。また、ジ（ｐ−トリル）ジクロロシランが挙げられる。また、ドデシルメチルジクロロシランが挙げられる。また、ｎ−ヘプチルメチルジクロロシランが挙げられる。また、ｎ−ヘプチルトリクロロシランが挙げられる。また、ヘキサクロロジシランが挙げられる。また、ヘキサクロロジシロキサンが挙げられる。また、１，１，３，３，５，５−ヘキサメチルシクロトリシラザンが挙げられる。また、１，２，３，４，５，６−ヘキサメチルシクロトリシラザンが挙げられる。また、５−ヘクセニルトリクロロシランが挙げられる。また、ヘクシルジクロロシランが挙げられる。また、ヘクシルメチルジクロロシランが挙げられる。また、ヘクシルトリクロロシランが挙げられる。また、イソオクチルトリクロロシランが挙げられる。また、メタクリロキシプロピルメチルジクロロシランが挙げられる。また、メタクリロキシプロピルトリクロロシランが挙げられる。また、３−（ｐ−メトキシフェニル）プロピルメチルジクロロシランが挙げられる。また、３−（ｐ−メトキシフェニル）プロピルトリクロロシランが挙げられる。また、（ｐ−メチルフェネチル）メチルジクロロシランが挙げられる。また、（２−メチル−２−フェニルエチル）メチルジクロロシランが挙げられる。また、オクタメチルシクロテトラシラザンが挙げられる。また、１，２，３，４，５，６，７，８−オクタメチルシクロテトラシラザンが挙げられる。また、７−オクテニルトリクロロシランが挙げられる。また、ｎ−オクチルメチルジクロロシランが挙げられる。また、ｎ−オクチルトリクロロシランが挙げられる。また、ペンチルトリクロロシランが挙げられる。また、フェネチルメチルジクロロシランが挙げられる。また、フェネチルトリクロロシランが挙げられる。また、３−フェノキシプロピルトリクロロシランが挙げられる。また、４−フェニルブチルメチルジクロロシランが挙げられる。また、４−フェニルブチルトリクロロシランが挙げられる。また、（３−フェニルプロピル）メチルジクロロシランが挙げられる。また、１−プロペニルメチルジクロロシランが挙げられる。また、１，１，３，３−テトラクロロ−１，３−ジシラブタンが挙げられる。また、１，３，５，７−テトラビニル−１，３，５，７−テトラメチルシクロテトラシラザンが挙げられる。また、ｔ−へクシルトリクロロシランが挙げられる。また、ｐ−トリルメチルジクロロシランが挙げられる。また、ｐ−トリルトリクロロシランが挙げられる。また、トリクロロメチルトリクロロシランが挙げられる。また、２−｛２−（トリクロロシリル）エチル｝ピリジンが挙げられる。また、４−｛２−（トリクロロシリル）エチル｝ピリジンが挙げられる。また、（３，３，３，トリフルオロプロピル）トリクロロシランが挙げられる。また、１，３，５−トリビニル−１，３，５−トリメチルシクロトリシラザンが挙げられる。また、１０−ウンデセニルトリクロロシランが挙げられる。また、ウンデシルトリクロロシランが挙げられる。また、ビニルオクチルジクロロシランが挙げられる。【００５８】
なお、化学式（３）〜（１７）で表される部分を有するケイ素化合物は、上記に列挙した具体例に限定されるものではない。【００５９】
また、ダメージ回復処理に用いるケイ素化合物は、平均分子量が３００以下であること、及び１分子中に含まれるＳｉ原子の数が５以下であることの少なくともいずれか一方の条件を満足するものであることが好ましい。かかる条件を満足するケイ素化合物の場合、以下に述べる容易なプロセスを用いて、かつ、他のプロセスに悪影響を及ぼすことなく、ケイ素化合物を絶縁膜１０２に対して作用させることができる。他方、平均分子量が３００を超え、かつ１分子中に含まれるＳｉ原子数が５を超えるケイ素化合物、または、平均分子量が３００を超え、若しくは１分子中に含まれるＳｉ原子数が５を超えるケイ素化合物の場合、後述のベーパ（vapor）処理が困難になる虞がある。また、かかるケイ素化合物の場合には、配線１１０上に残存すること等により、その後に行われる他のプロセスに悪影響を及ぼす虞があると考えられる。【００６０】
また、ダメージ回復処理に用いるケイ素化合物は、Ｓｉ原子に直接結合する基に、例えば、２重結合（＞Ｃ＝Ｃ＜）、３重結合（−Ｃ≡Ｃ−）、カルボニル基（＞Ｃ＝Ｏ）、アルデヒド基（−ＣＨ＝Ｏ）等の付加反応性を有する官能基を含むものであることが好ましい。２重結合には、例えば、ビニル基（ＣＨ２＝ＣＨ−）、アリル基（ＣＨ２＝ＣＨ−ＣＨ２−）等が含まれる。ここで、Ｓｉ原子に直接結合する基とは、化学式（３）〜（１７）で表される部分において、Ｒ１〜Ｒ１〜Ｒ６、Ｒ９、Ｒ１０、Ｒ１４、Ｒ２５、Ｒ３０、Ｒ３１、Ｒ３４、Ｒ３９、Ｒ４０、Ｒ５７、Ｒ５８、Ｒ５９、Ｒ６１、Ｒ６２、Ｒ６３のことである。このような付加反応性を有する官能基は、ダメージ回復処理後に、配線１１０が埋め込まれた絶縁膜１０２上に形成される後述の絶縁膜１１２の前駆体と付加反応により結合を形成する。【００６１】
例えば炭素の多重結合は、プラズマへの曝露等により容易に解裂し、絶縁膜１１２の前駆体として用いられるＳｉＨ４等と容易に付加反応を起こす。例えば、炭素の２重結合は、プラズマＣＶＤ法により絶縁膜１１２を形成する際に、絶縁膜１１２の前駆体として用いられたＳｉＨ４と下記のように反応し、共有結合を形成する。【００６２】
＞Ｃ＝Ｃ＜＋２ＳｉＨ４→−ＨＳｉ−ＣＨ−ＣＨ−ＳｉＨ−
こうして共有結合が形成されることにより、絶縁膜１０２と絶縁膜１０２上に形成される絶縁膜１１２との密着強度を向上することができる。この結果、ＴＤＤＢ特性を更に向上することができる。また、絶縁膜１０２に埋め込まれた配線１１０のエレクトロマイグレーション特性を向上することができる。【００６３】
また、ダメージ回復処理に用いるケイ素化合物には、上述したケイ素化合物以外の成分が含有されていてもよい。例えば、ケイ素化合物には、例えば、粘度を低下させるための溶媒が更に含有されていてもよい。【００６４】
ケイ素化合物を用いたダメージ回復処理は、ケイ素化合物を絶縁膜１０２表面に接触させ、絶縁膜１０２表面のＳｉ−ＯＨ基とケイ素化合物とを反応できる処理であれば特に限定されるものではない。例えば、以下に述べる処理を用いることができる。【００６５】
すなわち、ダメージ回復処理としては、ケイ素化合物の蒸気に、絶縁膜１０２表面を曝すベーパ処理を適用することができる。ベーパ処理は、ケイ素化合物の蒸気を、絶縁膜１０２表面に導いて接触させることができればよい。ベーパ処理では、例えば、ケイ素化合物の蒸気をキャリアガスによって移動することにより、ケイ素化合物の蒸気を、絶縁膜１０２表面に導いて接触させてもよい。【００６６】
なお、ベーパ処理は、常圧下で行ってもよいし、必要に応じて減圧下又は真空下で行ってもよい。また、ベーパ処理は、酸素を含まない雰囲気下、例えば窒素雰囲気下にて行うことが好ましい。これは、酸素が存在することにより絶縁膜１０２の誘電率が上昇する虞があるため、かかる絶縁膜１０２の誘電率上昇を防止するためである。【００６７】
また、ダメージ回復処理として、液状のケイ素化合物を例えばスピンコート法により絶縁膜１０２表面に塗布する塗布処理を適用することができる。【００６８】
このようなベーパ処理、塗布処理等によるダメージ回復処理は、配線１１０までが形成された半導体基板１００を例えば５０〜２５０℃に加熱しながら行うことが好ましい。半導体基板１００を加熱することにより、絶縁膜１０２表面のＳｉ−ＯＨ基とケイ素化合物との反応を促進することができる。また、絶縁膜１０２表面及び絶縁膜１０２中の水分を低減し、絶縁膜１０２に埋め込まれた配線１１０の腐食を抑制することができる。なお、加熱温度の下限を例えば５０℃とするのは、この下限未満の加熱温度では、Ｓｉ−ＯＨ基とケイ素化合物との反応が不十分になる虞があるからである。また、加熱温度の上限を例えば２５０℃とするのは、この上限を超える加熱温度では、他のプロセスが悪影響を受ける虞があるためである。【００６９】
また、ダメージ回復処理は、半導体基板１００を加熱するとともに又は半導体基板１００を加熱せずに、例えば赤外線、紫外線、Ｘ線、α線、γ線、電子線等の電磁波を絶縁膜１０２表面に照射しながら行ってもよい。電磁波を照射することにより、Ｓｉ−ＯＨ基とケイ素化合物との反応を促進することができる。なお、このような電磁波の照射は、ダメージ回復処理後に別途行ってもよい。【００７０】
なお、上述したケイ素化合物を用いたダメージ回復処理が行われた場合には、その処理に用いたケイ素化合物に由来するＳｉ−（ＣＨ３）３等の結合が絶縁膜１０２表面に存在している。したがって、ダメージ回復処理が行われているか否かは、Ｘ線光電子分光法等により、その処理に用いたケイ素化合物に由来するＳｉ−（ＣＨ３）３等の結合ピークを検出することにより確認することができる。【００７１】
こうして、ケイ素化合物を用いたダメージ回復処理により、ＣＭＰ法により導電膜１０８及びバリアメタル１０６を研磨除去する際の絶縁膜１０２のダメージが回復される。【００７２】
なお、ダメージ回復処理後、更に、配線１１０までが形成された半導体基板１００を例えば５０〜２５０℃に例えば０．１〜２０分間加熱してもよい。ダメージ回復処理後に半導体基板１００の加熱を行うことにより、絶縁膜１０２表面のＳｉ−ＯＨ基とケイ素化合物との反応を更に促進することができる。なお、加熱温度の下限を例えば５０℃とし、加熱時間の下限を例えば０．１分とするのは、これら下限未満の加熱温度、加熱時間では、Ｓｉ−ＯＨ基とケイ素化合物との反応が不十分になる虞があるからである。また、加熱温度の上限を例えば２５０℃とし、加熱時間の上限を例えば２０分とするのは、これら上限を超える加熱温度、加熱時間では、他のプロセスが悪影響を受ける虞があるためである。【００７３】
なお、ダメージ回復処理後の半導体基板１００の加熱も、酸素を含まない雰囲気下、例えば窒素雰囲気下で行うことが好ましい。これは、酸素が存在することにより絶縁膜１０２の誘電率が上昇する虞があるため、かかる絶縁膜１０２の誘電率上昇を防止するためである。なお、酸素を含まない雰囲気下でダメージ回復処理を行った場合、ダメージ回復処理を行った酸素を含まない雰囲気下にて、ダメージ回復処理に引き続き半導体基板１００の加熱を行ってもよい。【００７４】
こうして、必要に応じて半導体基板１００の加熱を行った後、絶縁膜１０２上及び配線１１０上に、絶縁膜１１２を形成する（図２（ｃ））。絶縁膜１１２は、例えば、Ｃｕ配線からのＣｕの拡散を防止するバリア膜として機能するものである。絶縁膜１１２としても、絶縁膜１０２と同様に、例えば、ＳｉＯＣ膜、ＳｉＣ膜、ＳｉＮ膜、ＳｉＦ膜等のシリカ系絶縁膜を適用することができる。また、これらシリカ系絶縁膜のほか、種々の絶縁膜を適用することができる。絶縁膜１１２の形成方法は、その膜種に応じて、ＣＶＤ法、塗布法等を適宜選択することができる。なお、ＳｉＯＣ膜は、膜中にＮ、Ｈ等が存在していてもよい。また、ＳｉＣ膜は、膜中にＯ、Ｎ、Ｈ等が存在していてもよい。また、ＳｉＮ膜は、膜中にＯ、Ｃ、Ｈ等が存在していてもよい。また、配線間隔が例えば１μｍ以下である場合には、配線遅延の低減等の観点から、絶縁膜１１２は、比誘電率が例えば３以下の低誘電率のものであることが好ましい。【００７５】
前述のように、ダメージ回復処理において、Ｓｉ原子に直接結合する基に付加反応性を有する官能基を含むケイ素化合物を用いることにより、絶縁膜１０２と絶縁膜１１２との密着強度を向上することができる。これにより、ＴＤＤＢ特性を更に向上することができる。また、配線１１０のエレクトロマイグレーション特性を向上することができる。【００７６】
このように、本実施形態によれば、ケイ素化合物を用いたダメージ回復処理により、ＣＭＰ法による研磨の際の絶縁膜１０２のダメージを回復するので、リーク電流を低減するとともに、ＴＤＤＢ特性を向上することができる。これにより、消費電力が小さく、信頼性の高い半導体装置を高い歩留まりで製造することができる。【００７７】
［第２実施形態］
第２実施形態による半導体装置の製造方法について図３乃至図１４を用いて説明する。図３乃至図１４は本実施形態による半導体装置の製造方法を示す工程断面図である。【００７８】
本実施形態では、第１実施形態の製造方法をより具体的な半導体装置の製造方法に適用した例について説明する。【００７９】
まず、例えばシリコン基板である半導体基板１０に、例えばＬＯＣＯＳ（LOCal Oxidation of Silicon）法により、素子領域１４を画定する素子分離膜１２を形成する。素子分離膜１２は、ＳＴＩ（Shallow Trench Isolation）法により形成してもよい。【００８０】
次いで、素子領域１４上に、通常のＭＯＳトランジスタの製造方法と同様にして、半導体基板１０上に、ＭＯＳトランジスタ２４を形成する（図３（ａ））。ＭＯＳトランジスタ２４は、半導体基板１０上にゲート絶縁膜１６を介して形成されたゲート電極１８と、ゲート電極１８の両側の半導体基板１０内に形成されたソース／ドレイン領域２２とを有している。【００８１】
次いで、ＭＯＳトランジスタ２４が形成された半導体基板１０上に、例えばＣＶＤ法により例えばＰＳＧ（リンガラス）膜を形成する。【００８２】
次いで、例えばＣＭＰ法によりこのＰＳＧ膜の表面を研磨して平坦化し、ＰＳＧ膜の層間絶縁膜２６を形成する。【００８３】
次いで、層間絶縁膜２６上に、例えばプラズマＣＶＤ法により、例えば膜厚２０ｎｍのＳｉＮ膜を堆積し、ＳｉＮ膜の絶縁膜２８を形成する。絶縁膜２８は、後述する工程において、ＣＭＰ法により研磨する際の研磨ストッパとして、層間絶縁膜３８等に配線溝４６を形成する際のエッチングストッパとして、それぞれ機能する。絶縁膜２８としては、ＳｉＮ膜のほか、ＳｉＣ膜等を適用することができる。【００８４】
次いで、フォトリソグラフィ及びドライエッチングにより、ストッパ膜２８及び層間絶縁膜２６に、ソース／ドレイン領域２２に達するコンタクトホール３０を形成する（図３（ｂ））。【００８５】
次いで、全面に、例えばスパッタ法により、例えば膜厚１０ｎｍの窒化チタン（ＴｉＮ）膜を堆積し、ＴｉＮ膜のバリアメタル３２を形成する。【００８６】
次いで、バリアメタル３２上に、例えばＣＶＤ法により、例えば膜厚１μｍのタングステン（Ｗ）膜３４を形成する（図３（ｃ））。タングステン膜３４は、例えば、六フッ化タングステン（ＷＦ６）ガスと水素ガスとを含む混合ガスを用い、ＷＦ６を還元することにより成膜する。【００８７】
次いで、例えばＣＭＰ法により、ストッパ膜２８の表面が露出するまでタングステン膜３４及びバリアメタル３２を研磨し、コンタクトホール３０内に埋め込まれ、バリアメタル３２及びタングステン膜３４を含むコンタクトプラグ３５を形成する（図４（ａ））。【００８８】
次いで、第１実施形態に示したケイ素化合物を用いたダメージ回復処理を行う。これにより、ＣＭＰ法によりタングステン膜３４及びバリアメタル３２を研磨除去する際のストッパ膜２８のダメージを回復する（図４（ｂ））。このダメージ回復処理には、第１実施形態において絶縁膜１０２のダメージ回復処理に用いた種々のケイ素化合物及びそれを用いた処理方法を適用することができる。また、第１実施形態に示したように、ダメージ回復処理の間又はダメージ回復処理の後に、基板の加熱や電磁波の照射を行ってもよい。【００８９】
次いで、コンタクトプラグ３５が埋め込まれたストッパ膜２８上に、例えばスピンコート法により、例えば膜厚８０ｎｍの有機シリカポーラス絶縁膜を堆積し、有機シリカポーラス絶縁膜により低誘電率の層間絶縁膜３８を形成する。【００９０】
次いで、層間絶縁膜３８上に、例えばＴＥＯＳを用いたプラズマＣＶＤ法により、例えば膜厚２０ｎｍのシリコン酸化膜を堆積し、シリコン酸化膜の絶縁膜４０を形成する（図４（ｃ））。絶縁膜４０は、層間絶縁膜３８を保護する保護膜として機能する。【００９１】
次いで、フォトリソグラフィにより、絶縁膜４０上に、第１層目の配線５１の形成予定領域を露出する開口部４４が形成されたフォトレジスト膜４２を形成する（図５（ａ））。【００９２】
次いで、例えばＣＦ４ガス及びＣＨＦ３ガスを用いたドライエッチングにより、フォトレジスト膜４２をマスクとして及びストッパ膜２８をストッパとして、絶縁膜４０及び層間絶縁膜３８を順次エッチングする。これにより、絶縁膜４０及び層間絶縁膜３８に、配線５１を埋め込むための配線溝４６を形成する（図５（ｂ））。【００９３】
次いで、例えばアッシングにより、フォトレジスト膜４２を除去する。【００９４】
次いで、全面に、例えばスパッタ法により、例えば膜厚１０ｎｍのＴｉＮ膜を堆積し、ＴｉＮ膜のバリアメタル４８を形成する。バリアメタル４８は、後述の工程で形成するＣｕ配線からＣｕが絶縁膜中に拡散するのを防止するためのものである。絶縁膜中へのＣｕの拡散を防止するバリアメタル４８を形成することにより、リーク電流を低減し、半導体装置の信頼性を向上することができる。【００９５】
次いで、バリアメタル４８上に、例えばスパッタ法により、例えば膜厚１０ｎｍのＣｕ膜を堆積し、Ｃｕ膜のシード膜（図示せず）を形成する。【００９６】
次いで、例えば電気めっき法により、シード膜をシードとしてＣｕ膜を堆積し、シード層と併せたトータルの膜厚が例えば３００ｎｍのＣｕ膜５０を形成する（図６（ａ））。電気めっき法によるＣｕ膜５０の形成に際しては、予めシード膜を形成しておくことにより、高品質の銅膜５０を形成することができる。これにより、信頼性の高い配線を形成することが可能となる。【００９７】
次いで、ＣＭＰ法により、絶縁膜４０上のＣｕ膜５０及びバリアメタル４８を研磨により除去する。これにより、配線溝４６内に埋め込まれバリアメタル４８及びＣｕ膜５０を含む配線５１を形成する（図６（ｂ））。なお、このような配線５１の製造プロセスは、シングルダマシン法と称される。【００９８】
次いで、第１実施形態に示したケイ素化合物を用いたダメージ回復処理を行う。これにより、ＣＭＰ法によりＣｕ膜５０及びバリアメタル４８を研磨除去する際の絶縁膜４０のダメージを回復する（図７（ａ））。このダメージ回復処理には、第１実施形態において絶縁膜１０２のダメージ回復処理に用いた種々のケイ素化合物及びそれを用いた処理方法を適用することができる。また、第１実施形態に示したように、ダメージ回復処理の間又はダメージ回復処理の後に、基板の加熱や電磁波の照射を行ってもよい。【００９９】
次いで、全面に、例えばプラズマＣＶＤ法により、例えば膜厚２０ｎｍのＳｉＮ膜を堆積し、ＳｉＮ膜の絶縁膜５２を形成する（図７（ｂ））。絶縁膜５２は、Ｃｕ配線からのＣｕの拡散を防止するバリア膜として機能するものである。【０１００】
次いで、絶縁膜５２上に、例えばプラズマＣＶＤ法により、例えば膜厚１００ｎｍのＳｉＯＣ膜を堆積し、ＳｉＯＣ膜の層間絶縁膜５４を形成する。【０１０１】
次いで、層間絶縁膜５４上に、例えばシランガスとアンモニアガスとを含む原料ガスを用いたプラズマＣＶＤ法により、例えば膜厚２０ｎｍのＳｉＮ膜を堆積し、ＳｉＮ膜の絶縁膜５６を形成する。絶縁膜５６は、層間絶縁膜５８等に配線溝７２を形成する際のエッチングストッパとして機能する。絶縁膜５６としては、ＳｉＮ膜のほか、ＳｉＣ膜等を適用することができる。【０１０２】
次いで、絶縁膜５６上に、例えばスピンコート法により、例えば膜厚１００ｎｍの有機シリカポーラス絶縁膜を堆積し、有機シリカポーラス絶縁膜により低誘電率の層間絶縁膜５８を形成する。【０１０３】
次いで、層間絶縁膜５８上に、例えばＴＥＯＳを用いたプラズマＣＶＤ法により、例えば膜厚２０ｎｍのシリコン酸化膜を堆積し、シリコン酸化膜の絶縁膜６０を形成する（図８）。絶縁膜６０は、層間絶縁膜５８を保護する保護膜として機能する。【０１０４】
次いで、フォトリソグラフィにより、絶縁膜６０上に、配線５１に達するビアホールの形成予定領域を露出する開口部６４が形成されたフォトレジスト膜６２を形成する。【０１０５】
次いで、例えばＣＦ４ガス及びＣＨＦ３ガスを用いたドライエッチングにより、フォトレジスト膜６２をマスクとして、絶縁膜６０、層間絶縁膜５８、絶縁膜５６、層間絶縁膜５４及び絶縁膜５２を順次エッチングする。これにより、絶縁膜６０、層間絶縁膜５８、絶縁膜５６、層間絶縁膜５４及び絶縁膜５２に、配線５１に達するビアホール６６を形成する（図９）。なお、各絶縁膜は、エッチングガスの組成比やエッチングの際の圧力等を適宜変化させることにより、順次エッチングすることが可能である。【０１０６】
次いで、例えばアッシングにより、フォトレジスト膜６２を除去する。【０１０７】
次いで、フォトリソグラフィにより、ビアホール６６が開口された絶縁膜６０上に、第２層目の配線７７ｂの形成予定領域を露出する開口部７０が形成されたフォトレジスト膜６８を形成する。【０１０８】
次いで、例えばＣＦ４ガス及びＣＨＦ３ガスを用いたドライエッチングにより、フォトレジスト膜６８をマスクとして絶縁膜６０及び層間絶縁膜５８を順次エッチングする。これにより、絶縁膜６０及び層間絶縁膜５８に、配線７７ｂを埋め込むための配線溝７２を形成する（図１０）。配線溝７２は、ビアホール６６と繋がった状態となる。【０１０９】
次いで、例えばアッシングにより、フォトレジスト膜６８を除去する。【０１１０】
次いで、全面に、例えばスパッタ法により、例えば膜厚１０ｎｍのＴｉＮ膜を堆積し、ＴｉＮ膜のバリアメタル７４を形成する。バリアメタル７４は、後述の工程で形成するＣｕ配線からＣｕが絶縁膜中に拡散するのを防止するためのものである。絶縁膜中へのＣｕの拡散を防止するバリアメタル７４を形成することにより、リーク電流を低減し、半導体装置の信頼性を向上することができる。【０１１１】
次いで、バリアメタル７４上に、例えばスパッタ法により、例えば膜厚１０ｎｍのＣｕ膜を堆積し、Ｃｕ膜のシード膜（図示せず）を形成する。【０１１２】
次いで、例えば電気めっき法により、シード膜をシードとしてＣｕ膜を堆積し、シード層と併せたトータルの膜厚が例えば６００ｎｍのＣｕ膜７６を形成する（図１１）。電気めっき法によるＣｕ膜７６の形成に際しては、予めシード膜を形成しておくことにより、高品質の銅膜７６を形成することができる。これにより、信頼性の高い配線を形成することが可能となる。【０１１３】
次いで、ＣＭＰ法により、絶縁膜６０上のＣｕ膜７６及びバリアメタル７４を研磨により除去する。これにより、ビアホール６６内に埋め込まれバリアメタル７４及びＣｕ膜７６を含むコンタクトプラグ７７ａと、配線溝７２内に埋め込まれバリアメタル７４及びＣｕ膜７６を含む配線７７ｂとを一体且つ一括して形成する（図１２）。なお、このようにコンタクトプラグ７７ａと配線７７ｂとを一括して形成する製造プロセスは、デュアルダマシン法と称される。【０１１４】
次いで、第１実施形態に示したケイ素化合物を用いたダメージ回復処理を行う。これにより、ＣＭＰ法によりＣｕ膜７６及びバリアメタル７４を研磨除去する際の絶縁膜６０のダメージを回復する（図１３）。このダメージ回復処理には、第１実施形態において絶縁膜１０２のダメージ回復処理に用いた種々のケイ素化合物及びそれを用いた処理方法を適用することができる。また、第１実施形態に示したように、ダメージ回復処理の間又はダメージ回復処理の後に、基板の加熱や電磁波の照射を行ってもよい。【０１１５】
次いで、全面に、例えばプラズマＣＶＤ法により、例えば膜厚２０ｎｍのＳｉＮ膜を堆積し、ＳｉＮ膜の絶縁膜７８を形成する（図１４）。絶縁膜７８は、Ｃｕ配線からのＣｕの拡散を防止するバリア膜として機能するものである。【０１１６】
この後、必要に応じて上記と同様の工程を適宜繰り返し、図示しない第３層目の配線等を形成し、本実施形態による半導体装置を完成する。【０１１７】
このように、本実施形態によれば、ケイ素化合物を用いたダメージ回復処理により、ＣＭＰ法による研磨の際の絶縁膜２８、４０、６０のダメージを回復するので、リーク電流を低減するとともに、ＴＤＤＢ特性を向上することができる。これにより、消費電力が小さく、信頼性の高い半導体装置を高い歩留まりで製造することができる。【０１１８】
［変形実施形態］
本発明は、上記実施形態に記載の半導体装置の製造方法に限定されるものではなく、絶縁膜と、これに埋め込み形成された導電膜とを有する半導体装置の製造方法に広く適用することができる。半導体装置を構成する各層の膜厚や構成材料等についても、その範囲内において適宜変更することができる。
【実施例】
【０１１９】
上述したケイ素化合物を用いたダメージ回復処理の効果を検証するべく、以下に示す７種類の評価試料を作製し、特性評価を行った。図１５は、評価試料の作製方法を示す工程断面図である。【０１２０】
［実施例１−１］
低抵抗基板（低抵抗シリコンウェハ）２００上に、比誘電率２．６の低誘電率絶縁膜を形成するためのケイ素化合物を含む液状の絶縁膜形成用組成物を、膜厚が２５０ｎｍとなるように、スピンコート法により塗布した。【０１２１】
次いで、低抵抗基板２００上に塗布した絶縁膜形成用組成物を、２５０℃、３分間の条件でプリベークした。【０１２２】
次いで、窒素雰囲気の電気炉にて４００℃、３０分間の条件で、プリベークした絶縁膜形成用組成物のキュアを行い、低誘電率絶縁膜２０２を形成した（図１５（ａ））。【０１２３】
次いで、このように形成した低誘電率絶縁膜２０２をＣＭＰ法により研磨した（図１５（ｂ））。この低誘電率絶縁膜２０２の研磨は、研磨パッドとしてロデールニッタ社製のＩＣ１０１０を用い、研磨ヘッドの圧力（荷重）を２８０ｇ重／ｃｍ２、研磨ヘッドの回転数を５０回転／分、研磨テーブルの回転数を６０回転／分、研磨時間を２０秒間として行った。なお、スラリーとしては、Ｃａｂｏｔ社製ＳＳ２５を１：１で希釈したものを用い、スラリーの流量を０．２Ｌ／分とした。このＣＭＰ法による研磨により、低誘電率絶縁膜２０２は、膜厚が減少するとともに、表面にダメージを受ける。【０１２４】
次いで、窒素雰囲気下にて、低誘電率絶縁膜２０２が形成された低抵抗基板２００を１５０℃に加熱した状態で、低誘電率絶縁膜２０２の表面に対して、ケイ素化合物としてジメチルアミノトリメチルシランを用いたベーパ処理を１分間行った（図１５（ｃ））。【０１２５】
こうして、評価試料を作製した。【０１２６】
［実施例１−２］
図１５（ｃ）に示す工程において、ケイ素化合物としてクロロトリメチルシランを用いたベーパ処理を行うほかは、実施例１−１の場合と同様にして、評価試料を作製した。【０１２７】
［実施例１−３］
図１５（ｃ）に示す工程において、ケイ素化合物として１，３−ジビニルテトラメチルジシラザンを用いたベーパ処理を行うほかは、実施例１−１の場合と同様にして、評価試料を作製した。【０１２８】
［比較例１−１］
図１５（ｃ）に示すベーパ処理を行わないほかは、実施例１−１の場合と同様にして、評価試料を作製した。【０１２９】
［比較例１−２］
図１５（ｃ）に示す工程において、ケイ素化合物としてトリメチルエトキシシランを用いたベーパ処理を行うほかは、実施例１−１の場合と同様にして、評価試料を作製した。【０１３０】
［比較例１−３］
図１５（ｃ）に示す工程において、ケイ素化合物として１，３−ジクロロテトラフェニルジシロキサンを用いたベーパ処理を行うほかは、実施例１−１の場合と同様にして、評価試料を作製した。【０１３１】
［参考例１］
図１５（ｂ）に示すＣＭＰ法による研磨及び図１５（ｃ）に示すベーパ処理を行わないほかは、実施例１−１の場合と同様にして、評価試料を作製した。【０１３２】
上述のように作製した各評価試料について、まず、電界−電流特性の測定を行った。【０１３３】
電界−電流特性を測定するために、各評価試料について、図１６に示すように、低誘電率絶縁膜２０２上に、メタルマスクを用いて、膜厚１００ｎｍのＡｕ膜の電極２０４を形成した。【０１３４】
こうして電極２０４が形成された各評価試料について、電極２０４と低抵抗基板２００との間に０．１ＭＶ／ｃｍの電界を印加した際の電流密度を測定した。電流密度の測定には、プレシジョン半導体パラメータ・アナライザ（Ａｇｉｌｅｎｔ  Ｔｅｃｈｎｏｌｏｇｉｅｓ社製、４１５６Ｃ）を用いた。【０１３５】
また、各評価試料について、水に対する接触角の測定を行った。接触角の測定には、接触角計（協和界面科学社製、ＤＭ７００）を用いた。【０１３６】
また、各評価試料について、低誘電率絶縁膜２０２上に形成される絶縁膜の密着性を評価するべく、セバスチャン法による引っ張り試験を行った。【０１３７】
引っ張り試験を行うために、各評価試料について、図１７に示すように、低誘電率絶縁膜２０２上に、プラズマＣＶＤ法により比誘電率４．５のＳｉＣ膜２０６を形成した。【０１３８】
こうしてＳｉＣ膜２０６が形成された各評価試料について、セバスチャン法による引っ張り試験を２０回ずつ行い、低誘電率絶縁膜２０２とＳｉＣ膜２０６との界面に剥がれが発生した回数（剥がれ数）をカウントした。【０１３９】
上述した電界−電流特性の測定結果、接触角の測定結果及び引っ張り試験の結果を、ベーパ処理に用いたケイ素化合物及びそれらの分子量とともに表１に示す。【０１４０】
【表１】
2010064306.tif 000018
【０１４１】
表１に示す電界−電流特性の測定結果から明らかなように、実施例１−１〜１−３の場合には、比較例１−１〜１−３の場合と比較して、電流密度が小さくなっていることが分かる。また、実施例１−１〜１−３の場合、電流密度は、ＣＭＰ法による研磨を行っていない参考例１の場合と同等程度にまで低減されている。【０１４２】
また、表１に示す接触角の測定結果から明らかなように、実施例１−１〜１−３の場合には、比較例１−１〜１−３の場合と比較して、水に対する接触角が大きくなっていることが分かる。これにより、実施例１−１〜１−３の場合には、低誘電率絶縁膜２０２の表面が十分に疎水化されていることが分かる。【０１４３】
また、表１に示す引っ張り試験の結果から明らかなように、実施例１−１〜１−２の場合には、比較例１−２〜１−３の場合と比較して、低誘電率絶縁膜２０２とＳｉＣ膜２０６と間の密着性が良好であることが分かる。また、実施例１−１〜１−２の場合には、比較例１−１の場合と同程度の密着性が得られている。また、ビニル基を有するケイ素化合物を用いたベーパ処理を行った実施例１−３の場合には、低誘電率絶縁膜２０２とＳｉＣ膜２０６との界面に剥がれが発生せず、低誘電率絶縁膜２０２とＳｉＣ膜２０６と間の密着性が非常に良好なものとなっている。【０１４４】
なお、実施例１−１〜１−３，比較例１−１〜１−３及び参考例１の各試料における絶縁膜中の窒素濃度は、それぞれ５００重量ｐｐｍ以下であった。また、なお、実施例１−１〜１−３，比較例１−１〜１−３及び参考例１の各試料における絶縁膜中の塩素濃度も、それぞれ５００重量ｐｐｍ以下であった。【０１４５】
また、各評価試料について、昇温脱離スペクトルを測定した。昇温脱離スペクトルは、昇温脱離分析装置（電子科学社製、ＥＭＤ１０００）を用い、各評価試料から切り出した１ｃｍ□の試料片について、昇温速度を１℃／秒、測定温度範囲を室温から６００℃として測定した。【０１４６】
各評価試料について測定された昇温脱離スペクトルを図１８に示す。図１８に示すグラフにおいて、横軸は温度を示し、縦軸はＨ２Ｏの強度を示している。【０１４７】
図中、比較例１−１は、ケイ素化合物によるベーパ処理を行わなかった場合である。実施例１−１は、ジメチルアミノトリメチルシランによるベーパ処理を行った場合である。実施例１−２は、クロロトリメチルシランによるベーパ処理を行った場合である。実施例１−３は、１，３−ジビニルテトラメチルジシラザンによるベーパ処理を行った場合である。比較例１−２は、トリメチルエトキシシランによるベーパ処理を行った場合である。比較例１−３は、１，３−クロロテトラフェニルジシロキサンによるベーパ処理を行った場合である。参考例１は、ＣＭＰ処理及びケイ素化合物によるベーパ処理を行わなかった場合である。【０１４８】
図１８に示す各スペクトルを比較することから明らかなように、実施例１−１〜１−３の場合には、比較例１−１〜１−３の場合と比較して、試料中の水分が低減されていることが分かる。【０１４９】
次に、上記第２実施形態による半導体装置の製造方法により、櫛歯パターンを有する３層の配線を形成し、ＴＤＤＢ特性を測定した。ＴＤＤＢ特性の測定に用いた評価試料は、以下の通りである。【０１５０】
［実施例２−１］
上記第２実施形態による半導体装置の製造方法により、第３層目までの配線を形成した。ＣＭＰ法による研磨後に行うダメージ回復処理としては、実施例１−１の場合と同様にケイ素化合物としてジメチルアミノトリメチルシランを用いたベーパ処理を行った。【０１５１】
［実施例２−２］
ＣＭＰ法による研磨後に行うダメージ回復処理として、実施例１−２の場合と同様にケイ素化合物としてクロロトリメチルシランを用いたベーパ処理を行うほかは、実施例２−１と同様のプロセスで第３層目までの配線を形成した。【０１５２】
［実施例２−３］
ＣＭＰ法による研磨後に行うダメージ回復処理として、実施例１−３の場合と同様にケイ素化合物として１，３−ジビニルテトラメチルジシラザンを用いたベーパ処理を行うほかは、実施例２−１と同様のプロセスで第３層目までの配線を形成した。【０１５３】
［比較例２−１］
ＣＭＰ法による研磨後のダメージ回復処理を行わないほかは、実施例２−１と同様のプロセスで第３層目までの配線を形成した。【０１５４】
［比較例２−２］
ＣＭＰ法による研磨後に行うダメージ回復処理として、比較例１−２の場合と同様にケイ素化合物としてトリメチルエトキシシランを用いたベーパ処理を行うほかは、実施例２−１と同様のプロセスで第３層目までの配線を形成した。【０１５５】
［比較例２−３］
ＣＭＰ法による研磨後に行うダメージ回復処理として、比較例１−３の場合と同様にケイ素化合物として１，３−ジクロロテトラフェニルジシロキサンを用いたベーパ処理を行うほかは、実施例２−１と同様のプロセスで第３層目までの配線を形成した。【０１５６】
上述のように作製した各評価試料について、ＴＤＤＢ特性の評価を行った。ＴＤＤＢ特性の評価は、１２５℃の温度下にて３．３ＭＶ／ｃｍの電圧を印加し、絶縁破壊が生じるまでの時間を測定することにより行った。【０１５７】
各評価試料について測定された絶縁破壊が生じるまでの時間を表２に示す。【０１５８】
【表２】
2010064306.tif 000019
【０１５９】
表２から明らかなように、実施例２−１〜実施例２−３の場合には、比較例２−１〜２−３の場合と比較して、優れたＴＤＤＢ特性が得られていることが分かる。
【図１】
2010064306.tif 000035
【図２】
2010064306.tif 000036
【図３】
2010064306.tif 000037
【図４】
2010064306.tif 000038
【図５】
2010064306.tif 000039
【図６】
2010064306.tif 000040
【図７】
2010064306.tif 000041
【図８】
2010064306.tif 000042
【図９】
2010064306.tif 000043
【図１０】
2010064306.tif 000044
【図１１】
2010064306.tif 000045
【図１２】
2010064306.tif 000046
【図１３】
2010064306.tif 000047
【図１４】
2010064306.tif 000048
【図１５】
2010064306.tif 000049
【図１６】
2010064306.tif 000050
【図１７】
2010064306.tif 000051
【図１８】
2010064306.tif 000052
【手続補正書】
【提出日】平成23年3月16日(2011.3.16)
【手続補正１】
【補正対象書類名】特許請求の範囲
【補正対象項目名】全文
【補正方法】変更
【補正の内容】
【特許請求の範囲】
【請求項１】
半導体基板上に、絶縁膜を形成する工程と、
前記絶縁膜に開口部を形成する工程と、
前記開口部が形成された前記絶縁膜上に、前記開口部内を埋める導電膜を形成する工程と、
前記絶縁膜上の前記導電膜をＣＭＰ法により除去することにより、前記開口部内に前記導電膜を埋め込む工程と、
前記絶縁膜の表面に、Ｓｉ−Ｎ又はＳｉ−Ｃｌを有するケイ素化合物を曝す或いは塗布する処理を行う工程と
を有することを特徴とする半導体装置の製造方法。
【請求項２】
請求の範囲第１項に記載の半導体装置の製造方法において、
前記絶縁膜の表面を前記ケイ素化合物で処理する工程では、前記半導体基板を５０〜２５０℃に加熱しつつ、前記絶縁膜の表面を前記ケイ素化合物で処理する
ことを特徴とする半導体装置の製造方法。
【請求項３】
請求の範囲第１項又は第２項に記載の半導体装置の製造方法において、
前記絶縁膜の表面を前記ケイ素化合物で処理する工程の後、前記半導体基板を５０〜２５０℃に加熱する工程を更に有する
ことを特徴とする半導体装置の製造方法。
【請求項４】
請求の範囲第１項乃至第３項のいずれか１項に記載の半導体装置の製造方法において、
前記絶縁膜の表面を前記ケイ素化合物で処理する工程では、前記ケイ素化合物の蒸気に前記絶縁膜の表面を曝す
ことを特徴とする半導体装置の製造方法。
【請求項５】
請求の範囲第１項乃至第３項のいずれか１項に記載の半導体装置の製造方法において、
前記絶縁膜の表面を前記ケイ素化合物で処理する工程では、液状の前記ケイ素化合物を前記絶縁膜の表面に塗布する
ことを特徴とする半導体装置の製造方法。
【請求項６】
請求の範囲第１項乃至第５項のいずれか１項に記載の半導体装置の製造方法において、
前記絶縁膜の表面を前記ケイ素化合物で処理する工程の後、前記絶縁膜上及び前記開口部内に埋め込まれた前記導電膜上に、他の絶縁膜を形成する工程を更に有する
ことを特徴とする半導体装置の製造方法。
【請求項７】
請求の範囲第１項乃至第６項のいずれか１項に記載の半導体装置の製造方法において、
前記ケイ素化合物は、
【化１６】
2010064306.tif 000053
【化１７】
2010064306.tif 000054
【化１８】
2010064306.tif 000055
【化１９】
2010064306.tif 000056
【化２０】
2010064306.tif 000057
【化２１】
2010064306.tif 000058
【化２２】
2010064306.tif 000059
【化２３】
2010064306.tif 000060
【化２４】
2010064306.tif 000061
【化２５】
2010064306.tif 000062
【化２６】
2010064306.tif 000063
【化２７】
2010064306.tif 000064
【化２８】
2010064306.tif 000065
【化２９】
2010064306.tif 000066
又は
【化３０】
2010064306.tif 000067
（式中、Ｒ１〜Ｒ６３は、各式中又は各式間で互いに独立に、水素、炭素数１〜２０のアルキル基、炭素数２〜２０のアルケニル基、アルキニル基、アルキルカルボニル基、アルケニルアルキル基及びアルキニルアルキル基、並びに炭素数６〜２０のアリール基からなる群から選ばれた基を表す。）で表される部分を有する
ことを特徴とする半導体装置の製造方法。
【請求項８】
請求の範囲第１項乃至第７項のいずれか１項に記載の半導体装置の製造方法において、
前記ケイ素化合物は、平均分子量が３００以下である
ことを特徴とする半導体装置の製造方法。
【請求項９】
請求の範囲第１項乃至第８項のいずれか１項に記載の半導体装置の製造方法において、
前記ケイ素化合物は、１分子中に含まれるシリコン原子の数が５以下である
ことを特徴とする半導体装置の製造方法。
【請求項１０】
請求の範囲第１項乃至第９項のいずれか１項に記載の半導体装置の製造方法において、
前記ケイ素化合物は、付加反応性を有する官能基を含む
ことを特徴とする半導体装置の製造方法。
【国際調査報告】
2010064306.tif 000068
2010064306.tif 000069
2010064306.tif 000070
2010064306.tif 000071
2010064306.tif 000072
2010064306.tif 000073
2010064306.tif 000074